(57)【要約】【課題】水蒸気滅菌後にも優れた防曇効果を発揮する、内視鏡用コーティング組成物、それを用いた内視鏡用透光性部材、それを含む内視鏡を提供する。【解決手段】アニオン性親水基、カチオン性親水基、および水酸基から選ばれる少なくとも１つの親水基と、重合性炭素−炭素二重結合を有する少なくとも１つの官能基とを有する化合物（Ｉ）（ただし親水基が水酸基の場合は、重合性炭素−炭素二重結合を有する官能基は１つである。）、重合性炭素−炭素二重結合を有する官能基を２つ以上有する化合物（ＩＩ）（ただし、アニオン性親水基およびカチオン性親水基はいずれも有さない。）、ならびにアニオン性親水基、カチオン性親水基、または２つ以上の水酸基を有する親水部、および有機残基からなる疎水部を有する界面活性剤（ＩＩＩ）およびシロキサン結合を有する分子量２００〜１，０００，０００の化合物(ＩＶ)から選ばれる少なくとも１つ（ただし、界面活性剤（ＩＩＩ)および化合物（ＩＶ）は重合性炭素−炭素二重結合を有さない。）を含む、内視鏡用コーティング組成物。【選択図】なし【特許請求の範囲】
【請求項１】
アニオン性親水基、カチオン性親水基、および水酸基から選ばれる少なくとも１つの親水基と、重合性炭素−炭素二重結合を有する少なくとも１つの官能基とを有する化合物（Ｉ）（ただし親水基が水酸基の場合は、重合性炭素−炭素二重結合を有する官能基は１つである。）、
重合性炭素−炭素二重結合を有する官能基を２つ以上有する化合物（ＩＩ）（ただし、アニオン性親水基およびカチオン性親水基はいずれも有さない。）、ならびに
アニオン性親水基、カチオン性親水基、または２つ以上の水酸基を有する親水部、および有機残基からなる疎水部を有する界面活性剤（ＩＩＩ）およびシロキサン結合を有する分子量２００〜１，０００，０００の化合物(ＩＶ)から選ばれる少なくとも１つ（ただし、界面活性剤（ＩＩＩ）および化合物（ＩＶ）は重合性炭素−炭素二重結合を有さない。）を含む、内視鏡用コーティング組成物。
【請求項２】
請求項１に記載の内視鏡用コーティング組成物を重合することにより得られる架橋樹脂からなる単層膜で表面の少なくとも一部が被覆された透光性基材を含む内視鏡用透光性部材。
【請求項３】
単層膜のアニオン性親水基、カチオン性親水基、および水酸基から選ばれる少なくとも１つの親水基の表面濃度（Ｓａ）と単層膜膜厚１／２地点における親水基の深部濃度（Ｄａ）の親水基濃度の傾斜度（Ｓａ／Ｄａ）が１．１以上である請求項２に記載の内視鏡用透光性部材。
【請求項４】
前記透光性部材が、レンズ、プリズム、カバー部材および観察窓部材から選ばれる少なくとも１つである、請求項２または３に記載の内視鏡用透光性部材。
【請求項５】
前記透光性部材が対物レンズおよび照明用レンズから選ばれる少なくとも１つのレンズである、請求項４に記載の内視鏡用透光部材。
【請求項６】
内視鏡に着脱自在に取り付け可能である、請求項２〜５のいずれか１項に記載の内視鏡用透光性部材。
【請求項７】
請求項２〜６のいずれか１項に記載の内視鏡用透光性部材を少なくとも１つ含む、内視鏡。
【請求項８】
挿入部の先端に前記内視鏡用透光性部材が配置されており、少なくとも観察対象側の外表面が前記単層膜で被覆されている請求項７に記載の内視鏡。
【発明の詳細な説明】
【技術分野】
【０００１】
本発明は、内視鏡用コーティング組成物、内視鏡用透光性部材および内視鏡に関する。
【背景技術】
【０００２】
医療等の様々な分野において、体腔内等に挿入して内部を観察、処置などを行うために、内視鏡が用いられている。しかし、内視鏡を体腔内等に挿入した際に、内視鏡本体とその周囲との温度、湿度の差などにより、内視鏡の挿入部の先端部が結露し、内視鏡の視野が妨げられる問題がある。
【０００３】
そこで、例えば特許文献１には光学装置本体に装着されたレンズの内面に親水性潤滑処理層を設けたことを特徴とする光学装置（内視鏡等）が示されている。前記親水性潤滑処理層は、プラスチックレンズの表面に、親水性高分子鎖（アクリルアミド系重合体、メタクリルアミド系重合体、ポリビニルピロリドン、ポリビニルアルコール、ポリエチレングリコール、デキストラン等）を化学的なグラフト重合によって共有結合させたものである。
【先行技術文献】
【特許文献】
【０００４】
【特許文献１】実開平２−１３１７１４号公報
【発明の概要】
【発明が解決しようとする課題】
【０００５】
ところで、特に、医療用の内視鏡の場合、挿入部の先端部分をオートクレーブ等の高温の水蒸気中に入れて滅菌が行われる。このため、内視鏡を繰り返し使用した際にも、水蒸気滅菌処理や、消耗に耐えて、優れた防曇効果を維持する親水潤滑処理層が期待される。
しかし、内視鏡の分野において、そのような親水潤滑処理層の提案は未だに不十分である。
【０００６】
本発明は、水蒸気滅菌後にも優れた防曇効果を発揮する、内視鏡用コーティング組成物、それを用いた内視鏡用透光性部材、それを含む内視鏡を提供することを課題とする。
【課題を解決するための手段】
【０００７】
本発明者らは、上記課題を解決すべく検討を進めた結果、特定の親水基と重合性炭素−炭素二重結合を有する官能基とを有する化合物、および２つ以上の重合性炭素−炭素二重結合を有する官能基を有する化合物に加え、さらに特定の界面活性剤およびシロキサン結合を有する特定の化合物から選ばれる少なくとも１つを含む組成物を重合することにより得られる架橋樹脂からなる単層膜で透光性基材が被覆された透光性部材は水蒸気滅菌後にも優れた防曇効果を発揮することを見い出し、本発明を完成するに至った。
【０００８】
すなわち、本発明の内視鏡用コーティング組成物は、アニオン性親水基、カチオン性親水基、および水酸基から選ばれる少なくとも１つの親水基と、重合性炭素−炭素二重結合を有する少なくとも１つの官能基とを有する化合物（Ｉ）（ただし親水基が水酸基の場合は、重合性炭素−炭素二重結合を有する官能基は１つである。）、
重合性炭素−炭素二重結合を有する官能基を２つ以上有する化合物（ＩＩ）（ただし、アニオン性親水基およびカチオン性親水基はいずれも有さない。）、ならびに
アニオン性親水基、カチオン性親水基、または２つ以上の水酸基を有する親水部、および有機残基からなる疎水部を有する界面活性剤（ＩＩＩ）およびシロキサン結合を有する分子量２００〜１，０００，０００の化合物(ＩＶ)から選ばれる少なくとも１つ（ただし、界面活性剤（ＩＩＩ)および化合物（ＩＶ）は重合性炭素−炭素二重結合を有さない。）を含むことを特徴とする。
【０００９】
本発明の内視鏡用透光性部材は、上記内視鏡用コーティング組成物を重合することにより得られる架橋樹脂からなる単層膜で表面の少なくとも一部が被覆された透光性基材を含むことを特徴とする。
【００１０】
上記単層膜のアニオン性親水基、カチオン性親水基、および水酸基から選ばれる少なくとも１つの親水基の表面濃度（Ｓａ）と単層膜膜厚１／２地点における親水基の深部濃度（Ｄａ）の親水基濃度の傾斜度（Ｓａ／Ｄａ）は１．１以上であることが好ましい。
【００１１】
上記透光性部材としては、レンズ、プリズム、カバー部材および観察窓部材から選ばれる少なくとも１つであることが好ましい。
上記レンズとしては、対物レンズおよび照明用レンズから選ばれる少なくとも１つであることが好ましい。
【００１２】
上記透光性部材は内視鏡に着脱自在に取り付け可能であることが好ましい。
本発明の内視鏡は、上記透光性部材を含むことを特徴とする。
上記内視鏡は、その挿入部の先端に前記内視鏡用透光性部材が配置されており、少なくとも観察対象側の外表面が前記単層膜で被覆されていることが好ましい。
【発明の効果】
【００１３】
本発明の内視鏡コーティング用組成物を重合することにより得られる架橋樹脂からなる単層膜で透光性基材が被覆された透光性部材は水蒸気滅菌後にも優れた防曇効果を発揮する。そのため、その透光性部材は、内視鏡に好適に用いることができる。
【発明を実施するための形態】
【００１４】
本発明の内視鏡用コーティング組成物は、下記化合物（Ｉ）、化合物（ＩＩ）、ならびに下記界面活性剤（ＩＩＩ）および化合物（ＩＶ）から選ばれる少なくとも１つの化合物を含むことを特徴とする。
【００１５】
［化合物（Ｉ）］
上記組成物に含まれる化合物（Ｉ）は、アニオン性親水基、カチオン性親水基、および水酸基から選ばれる少なくとも１つの親水基と、重合性炭素−炭素二重結合を有する少なくとも１つの官能基とを有することを特徴とする。ただし、上記親水基が水酸基の場合は、化合物（Ｉ）に含まれる重合性炭素−炭素二重結合を有する官能基は１つである。このような親水基と炭素−炭素二重結合を有する官能基とを有する化合物が含まれる組成物を重合することにより、得られる架橋樹脂に親水性が付与され得る。
【００１６】
上記アニオン性親水基としては、例えば、スルホン酸基、カルボキシル基、リン酸基、Ｏ−硫酸基（−Ｏ−ＳＯ3-）、およびＮ−硫酸基（−ＮＨ−ＳＯ3-）などが挙げられる。これらアニオン性親水基の中でも、スルホン酸基、カルボキシル基、およびリン酸基が好ましい。
【００１７】
上記アニオン性親水基は塩の形になって上記化合物（Ｉ）に含まれていてもよい。
したがって、典型的には、スルホン酸基は下記式（α）、カルボキシル基は下記式（β）、リン酸基は、下記式（γ１）または（γ２）の形で化合物（Ｉ）に含まれていればよい。
−ＳＯ3Ｍ  （α）    −ＣＯＯＭ（β）    −ＯＰ＝Ｏ（ＯＭ）2（γ１）    （−Ｏ）2Ｐ＝Ｏ（ＯＭ）1（γ２）
上記式（α）〜（γ２）中、Ｍは、水素イオン、アンモニウムイオン、アルカリ金属イオン、および１／２原子のアルカリ土類金属選ばれる少なくとも１つの１価カチオンである。
【００１８】
なお、本発明でいうアンモニウムイオンとは、アンモニア、１級アミン、２級アミンまたは３級アミンに水素イオンが結合してできた陽イオンである。上記アンモニウムイオンとしては、親水性の観点からは、アンモニアまたは炭素数の少ないアミンに、水素イオンが結合した陽イオンが好ましく、アンモニウムイオン、メチルアンモニウムがより好ましい。
【００１９】
上記アルカリ金属としては、例えば、リチウム、ナトリウム、カリウム、ルビジウムなどが挙げられる。
上記アルカリ土類金属としては、例えば、ベリリウム、マグネシウム、カルシウム、ストロンチウム、バリウムなどが挙げられる。
【００２０】
上記Ｍの中でもアルカリ金属イオンが好ましく、ナトリウムイオン、カリウムイオン、およびルビジウムイオンがより好ましい。
上記カチオン性親水基としては、例えば、４級アンモニウム基、ベタイン基、およびアミンオキシド基などが挙げられる。これらカチオン性親水基の中でも、４級アンモニウム基およびベタイン基が好ましい。
【００２１】
上記水酸基としては、本発明の効果を奏する限り、アルコール性水酸基、フェノール性水酸基のいずれであってもよいが、アルコール性水酸基が好ましい。
上記化合物（Ｉ）が有する親水基としては、アニオン性親水基が好ましい。
【００２２】
重合性炭素−炭素二重結合を有する官能基としては、その官能基がラジカル重合またはイオン重合可能であれば特に制限はないが、例えば、アクリロイル基、メタクリロイル基、アクリロイルオキシ基、メタクリロイルオキシ基、アクリロイルチオ基、メタクリロイルチオ基、アクリルアミド基、メタクリルアミド基、アリル基、ビニル基、イソプロペニル基、マレイル基（−ＣＯ−ＣＨ＝ＣＨ−ＣＯ−）、イタコニル基、およびスチリル基などが挙げられる。なお、本明細書中、アクリロイルとメタクリロイルとを総称して（メタ）アクリロイル、アクリロイルオキシとメタクリロイルオキシとを総称して（メタ）アクリロイルオキシ、アクリロイルチオとメタクリロイルチオとを総称して（メタ）アクリロイルチオ、アクリルアミドとメタクリルアミドとを総称して（メタ）アクリルアミドと称することもある。
【００２３】
上記化合物（Ｉ）としては、下記一般式（１００）で表される化合物が好ましい。
【００２４】
【化１】
2019213723.tif 000002
【００２５】
上記式（１００）中、Ａは重合性炭素−炭素二重結合を有する官能基を１〜５個有する炭素数２〜１００の有機基を表し、ＣＤは、下記一般式（１０１）〜（１１４）から選ばれる少なくとも１つの親水基を含む基を表し、ｎはＣＤに結合するＡの数であり、１または２を表し、ｎ０はＡに結合するＣＤの数であり、１〜５の整数を表し、（基Ａの価数）×ｎ＝（基ＣＤの価数）×ｎ０を満足する。ただし、ＣＤが水酸基を含む基の場合、ｎは１であり、且つＡ中に含まれるは重合性炭素−炭素二重結合を有する官能基は１個である。
【００２６】
上記ＣＤとなる、アニオン性親水基を含む基としては、例えば、下記一般式（１０１）〜（１０７）で表される親水基が挙げられる。
【００２７】
【化２】
2019213723.tif 000003
【００２８】
上記式（１０１）中、Ｍは水素原子、アルカリ金属、１／２原子のアルカリ土類金属、またはアンモニウムイオンを表し、＃１は式（１００）のＡに含まれる炭素原子に結合する結合手を表す。
【００２９】
【化３】
2019213723.tif 000004
【００３０】
上記式（１０２）中、Ｍは水素原子、アルカリ金属、１／２原子のアルカリ土類金属、またはアンモニウムイオンを表し、＃１は式（１００）のＡに含まれる炭素原子に結合する結合手を表す。
【００３１】
【化４】
2019213723.tif 000005
【００３２】
上記式（１０３）中、Ｍは水素原子、アルカリ金属、１／２原子のアルカリ土類金属、またはアンモニウムイオンを表し、＃１は式（１００）のＡに含まれる炭素原子に結合する結合手を表す。
【００３３】
【化５】
2019213723.tif 000006
【００３４】
上記式（１０４）中、Ｍは水素原子、アルカリ金属、１／２原子のアルカリ土類金属、アンモニウムイオン、またはアミンイオンを表し、＃１は式（１００）のＡに含まれる炭素原子に結合する結合手を表す。
【００３５】
【化６】
2019213723.tif 000007
【００３６】
上記式（１０５）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。
【００３７】
【化７】
2019213723.tif 000008
【００３８】
上記式（１０６）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。
【００３９】
【化８】
2019213723.tif 000009
【００４０】
上記式（１０７）中、Ｍは水素原子、アルカリ金属、１／２原子のアルカリ土類金属、またはアンモニウムイオンを表し、＃１は式（１００）のＡに含まれる炭素原子に結合する結合手を表す。
【００４１】
上記ＣＤとなる、水酸基を含む基としては、例えば、下記一般式（１０８）〜（１１１）で表される親水基が挙げられる。
【００４２】
【化９】
2019213723.tif 000010
【００４３】
上記式（１０８）中、ｎ１は０〜１００の整数を表し、ｒ1およびｒ2は、独立して水素原子、メチル基、エチル基、または水酸基を表し、ｎ１が２以上の場合はｒ1同士およびｒ2同士は同一でも異なってもよい。＃１は式（１００）のＡに含まれる炭素原子に結合する結合手を表す。
【００４４】
【化１０】
2019213723.tif 000011
【００４５】
上記式（１０９）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよい。＃１は式（１００）のＡに含まれる炭素原子に結合する結合手を表す。
【００４６】
【化１１】
2019213723.tif 000012
【００４７】
上記式（１１０）中、＃１は式（１００）のＡに含まれる炭素原子に結合する結合手を表す。
【００４８】
【化１２】
2019213723.tif 000013
【００４９】
上記式（１１１）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なっても良い。ｎ５０が２以上の場合、Ｘ4同士は同一でも異なっても良く、＃１は式（１００）のＡに含まれる炭素原子に結合する結合手を表す。
【００５０】
上記ＣＤとなる、カチオン性親水基を含む基としては、例えば、下記一般式（１１２）〜（１１４）で表される親水基が挙げられる。
【００５１】
【化１３】
2019213723.tif 000014
【００５２】
上記式（１１２）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００５３】
【化１４】
2019213723.tif 000015
【００５４】
上記式（１１３）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００５５】
【化１５】
2019213723.tif 000016
【００５６】
上記式（１１４）中、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００５７】
上記式（１００）中の、Ａとしては、下記一般式（１２０）〜（１３０）で表される重合性炭素−炭素二重結合を有する官能基を１つまたは２つ有する炭素数２〜１００の有機基が好ましい。ただし、一般式（１００）中のＣＤが水酸基を有する基の場合、Ａは下記一般式（１２０）〜（１２６）から選ばれる少なくとも１つの重合性炭素−炭素二重結合を有する官能基が好ましい。
【００５８】
【化１６】
2019213723.tif 000017
【００５９】
上記式（１２０）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、＃２は上記一般式（１０１）〜（１１４）で表される基から選ばれる少なくとも１つの基に含まれる＃１に結合する結合手を表す。
【００６０】
【化１７】
2019213723.tif 000018
【００６１】
上記式（１２１）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、ｎ１は０〜１００の整数を表し、＃２は上記一般式（１０１）〜（１１４）で表される基から選ばれる少なくとも１つの基に含まれる＃１に結合する結合手を表す。
【００６２】
【化１８】
2019213723.tif 000019
【００６３】
上記式（１２２）中、Ｘは、−Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ２は０〜５の整数を表し、ｍ１は０〜１０の整数を表し、ｎ０は１〜５の整数を表し、ｎ１は０〜１００の整数を表し、＃２は上記一般式（１０１）〜（１１４）で表される基から選ばれる少なくとも１つの基に含まれる＃１に結合する結合手を表す。
【００６４】
【化１９】
2019213723.tif 000020
【００６５】
上記式（１２３）中、ｒは水素原子またはメチル基を表し、ｒ1およびｒ2は、独立して、水素原子、メチル基、エチル基、または水酸基を表し、ｍ１は０〜１０の整数を表し、＃２は上記一般式（１０１）〜（１１４）で表される基から選ばれる少なくとも１つの基に含まれる＃１に結合する結合手を表す。
【００６６】
【化２０】
2019213723.tif 000021
【００６７】
上記式（１２４）中、ｒは水素原子またはメチル基を表し、ｒ1およびｒ2は、独立して、水素原子、メチル基、エチル基、または水酸基を表し、ｍ１は０〜１０の整数、ｍ２は、０〜５の整数を表し、ｎ０は１〜５の整数を表し、＃２は上記一般式（１０１）〜（１１４）で表される基から選ばれる少なくとも１つの基に含まれる＃１に結合する結合手を表す。
【００６８】
【化２１】
2019213723.tif 000022
【００６９】
上記式（１２５）中、ｒ1およびｒ2は、独立して、水素原子、メチル基、エチル基、または水酸基を表し、＃２は上記一般式（１０１）〜（１１４）で表される基から選ばれる少なくとも１つの基に含まれる＃１に結合する結合手を表す。
【００７０】
【化２２】
2019213723.tif 000023
【００７１】
上記式（１２６）中、ｒ1は水素原子、メチル基、エチル基、または水酸基を表し、＃２は上記一般式（１０１）〜（１１４）で表される基から選ばれる少なくとも１つの基に含まれる＃１に結合する結合手を表す。
【００７２】
【化２３】
2019213723.tif 000024
【００７３】
上記式（１２７）中、Ｘは、−Ｏ−，−Ｓ−，−ＮＨ−，または−ＮＣＨ3−を表し、ｒおよびｒ0は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、＃２は上記一般式（１０１）〜（１０７）および（１１２）〜（１１４）で表される基から選ばれる少なくとも１つの基に含まれる＃１に結合する結合手を表す。
【００７４】
【化２４】
2019213723.tif 000025
【００７５】
上記式（１２８）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。
【００７６】
【化２５】
2019213723.tif 000026
【００７７】
上記式（１２９）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。
【００７８】
【化２６】
2019213723.tif 000027
【００７９】
上記式（１３０）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。
【００８０】
上記化合物（Ｉ）となるアニオン性親水基を有する化合物としては、これらの中でも、下記一般式（Ｉａ）〜（Ｉｆ）で示される化合物が好ましい。
【００８１】
【化２７】
2019213723.tif 000028
【００８２】
上記式（Ｉａ）中、ｑは０または１を表し、Ｒは芳香環、脂肪族環状基、エーテル基、およびエステル基から選ばれる少なくとも１つの基を含んでいてもよい炭素数１〜６００の２価の脂肪族炭化水素基を表し、Ｄ1はｑが１の場合は（メタ）アクリロイルオキシ基、（メタ）アクリロイルチオ基、（メタ）アクリルアミド基、ビニル基、アリル基、イソプロペニル基、またはスチリル基を表し、ｑが０の場合はビニル基、アリル基、イソプロペニル基、またはスチリル基を表し、Ｍは、水素イオン、アンモニウムイオン、アルカリ金属イオン、または１／２原子のアルカリ土類金属イオンを表す。
【００８３】
【化２８】
2019213723.tif 000029
【００８４】
上記式（Ｉｂ）中、Ｘは、−Ｏ−，−Ｓ−，−ＮＨ−，または−ＮＣＨ3−を表し、ｒおよびｒ０は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、Ｍは、水素イオン、アンモニウムイオン、アルカリ金属イオン、または１／２原子のアルカリ土類金属イオンを表す。
【００８５】
上記一般式（Ｉｂ）で表される化合物としては、例えば、２，２−ビス（（メタ）アクリロイルオキシメチル）酢酸スルホメチルエステル、２，２−ビス（（メタ）アクリロイルオキシメチル）酢酸−２−スルホエチルエステル、２，２−ビス（（メタ）アクリロイルオキシメチル）酢酸−３−スルホプロピルエステル、２，２−ビス（（メタ）アクリロイルオキシメチル）酢酸−２−スルホプロピルエステル、２，２−ビス（（メタ）アクリロイルオキシメチル）酢酸−４−スルホブチルエステル、２，２−ビス（（メタ）アクリロイルオキシメチル）酢酸−６−スルホヘキシルエステル、２，２−ビス（（メタ）アクリロイルオキシメチル）酢酸−１０−スルホデシルエステル、
２，２−ビス（（メタ）アクリロイルオキシメチル）プロピオン酸スルホメチルエステル、２，２−ビス（（メタ）アクリロイルオキシメチル）プロピオン酸−２−スルホエチルエステル、２，２−ビス（（メタ）アクリロイルオキシメチル）プロピオン酸−３−スルホプロピルエステル、２，２−ビス（（メタ）アクリロイルオキシメチル）プロピオン酸−２−スルホプロピルエステル、２，２−ビス（（メタ）アクリロイルオキシメチル）プロピオン酸−４−スルホブチルエステル、２，２−ビス（（メタ）アクリロイルオキシメチル）プロピオン酸−６−スルホヘキシルエステル、２，２−ビス（（メタ）アクリロイルオキシメチル）プロピオン酸−１０−スルホデシルエステル、
２，２−ビス（（メタ）アクリロイルオキシメチル）酪酸スルホメチルエステル、２，２−ビス（（メタ）アクリロイルオキシメチル）酪酸−２−スルホエチルエステル、２，２−ビス（（メタ）アクリロイルオキシメチル）酪酸−３−スルホプロピルエステル、２，２−ビス（（メタ）アクリロイルオキシメチル）酪酸−２−スルホプロピルエステル、２，２−ビス（（メタ）アクリロイルオキシメチル）酪酸−４−スルホブチルエステル、２，２−ビス（（メタ）アクリロイルオキシメチル）酪酸−６−スルホヘキシルエステル、２，２−ビス（（メタ）アクリロイルオキシメチル）酪酸−１０−スルホデシルエステル、
２，２−ビス（（メタ）アクリロイルオキシメチル）吉草酸スルホメチルエステル、２，２−ビス（（メタ）アクリロイルオキシメチル）吉草酸−２−スルホエチルエステル、２，２−ビス（（メタ）アクリロイルオキシメチル）吉草酸−３−スルホプロピルエステル、２，２−ビス（（メタ）アクリロイルオキシメチル）吉草酸−２−スルホプロピルエステル、２，２−ビス（（メタ）アクリロイルオキシメチル）吉草酸−４−スルホブチルエステル、２，２−ビス（（メタ）アクリロイルオキシメチル）吉草酸−６−スルホヘキシルエステル、２，２−ビス（（メタ）アクリロイルオキシメチル）吉草酸−１０−スルホデシルエステル、
２，２−ビス（（メタ）アクリロイルオキシメチル）カプロン酸スルホメチルエステル、２，２−ビス（（メタ）アクリロイルオキシメチル）カプロン酸−２−スルホエチルエステル、２，２−ビス（（メタ）アクリロイルオキシメチル）カプロン酸−３−スルホプロピルエステル、２，２−ビス（（メタ）アクリロイルオキシメチル）カプロン酸−２−スルホプロピルエステル、２，２−ビス（（メタ）アクリロイルオキシメチル）カプロン酸−４−スルホブチルエステル、２，２−ビス（（メタ）アクリロイルオキシメチル）カプロン酸−６−スルホヘキシルエステル、２，２−ビス（（メタ）アクリロイルオキシメチル）カプロン酸−１０−スルホデシルエステル、
２，２−ビス（（メタ）アクリロイルオキシメチル）カプリル酸スルホメチルエステル、２，２−ビス（（メタ）アクリロイルオキシメチル）カプリル酸−２−スルホエチルエステル、２，２−ビス（（メタ）アクリロイルオキシメチル）カプリル酸−３−スルホプロピルエステル、２，２−ビス（（メタ）アクリロイルオキシメチル）カプリル酸−２−スルホプロピルエステル、２，２−ビス（（メタ）アクリロイルオキシメチル）カプリル酸−４−スルホブチルエステル、２，２−ビス（（メタ）アクリロイルオキシメチル）カプリル酸−６−スルホヘキシルエステル、２，２−ビス（（メタ）アクリロイルオキシメチル）カプリル酸−１０−スルホデシルエステル、
およびこれら化合物のアルカリ金属塩、アンモニウム塩、アルカリ土類金属塩などが挙げられる。
【００８６】
【化２９】
2019213723.tif 000030
【００８７】
上記式（Ｉｃ）中、ｑは０または１を表し、Ｒは芳香環、脂肪族環状基、エーテル基、およびエステル基から選ばれる少なくとも１つの基を含んでいてもよい炭素数１〜６００の２価の脂肪族炭化水素基を表し、Ｄ1はｑが１の場合は（メタ）アクリロイルオキシ基、（メタ）アクリロイルチオ基、（メタ）アクリルアミド基、ビニル基、アリル基、イソプロペニル基、またはスチリル基を表し、ｑが０の場合はビニル基、アリル基、イソプロペニル基、またはスチリル基を表し、Ｍは、水素イオン、アンモニウムイオン、アルカリ金属イオン、または１／２原子のアルカリ土類金属イオンを表す。
【００８８】
【化３０】
2019213723.tif 000031
【００８９】
上記式（Ｉｄ）中、Ｒは芳香環、脂肪族環状基、エーテル基、およびエステル基から選ばれる少なくとも１つの基を含んでいてもよい炭素数１〜６００の２価の脂肪族炭化水素基を表し、Ｄ2は（メタ）アクリロイルオキシ基、（メタ）アクリロイルチオ基、（メタ）アクリルアミド基、ビニル基、アリル基、イソプロペニル基、またはスチリル基を表し、Ｍは、水素イオン、アンモニウムイオン、アルカリ金属イオン、または１／２原子のアルカリ土類金属イオンを表し、ａおよびｂは１または２の整数を表し、ａ＋ｂ＝３を満足するが、ａが２である場合、Ｄ2同士、Ｒ同士は互いに同一でも異なっていてもよく、ｂが２である場合、Ｍ同士は互いに同一でも異なっていてもよい。
【００９０】
【化３１】
2019213723.tif 000032
【００９１】
上記式（Ｉｅ）中、Ｄ3、Ｒ3およびＳＯ3Ｍは上記式中に含まれる環上の炭素に結合する基であり、Ｄ3は、それぞれ独立して、ビニル基、アリル基、イソプロペニル基、またはスチリル基を表し、Ｒ3は、それぞれ独立して、水素原子、メチル基、エチル基、メトキシ基、エトキシ基、フッ素原子、塩素原子、臭素原子、またはヨウ素原子を表し、Ｍは、水素イオン、アンモニウムイオン、アルカリ金属イオン、または１／２原子のアルカリ土類金属イオンを表し、ｋは０〜１０の整数を表し、ｌおよびｍは独立して１〜１１の整数を表し、ｎは０〜３の整数を表し、ｋ＋ｌ＋ｍ＝２〜６＋２ｎを満足するが、ｌが２以上である場合、Ｄ3同士は互いに同一でも異なっていてもよく、ｋが２以上である場合、Ｒ3同士は互いに同一でも異なっていてもよく、ｍが２以上である場合、Ｍ同士は互いに同一でも異なっていてもよい。なお、便宜上、上記一般式（Ｉｅ）で表され、かつ上記一般式（Ｉａ）でも表され得る化合物は、上記一般式（Ｉｅ）で表される化合物からは除かれることが望ましい。
【００９２】
また、上記式（Ｉｅ）中、ｋ、ｌ、ｍ、ｎについて言い換えると、ｎは０〜３の整数であり、ｎ＝０のとき、ｋは０〜４の整数、ｌおよびｍは独立して１〜５の整数、ただしｋ＋ｌ＋ｍは２〜６の整数であり；ｎ＝１のとき、ｋは０〜６の整数、ｌおよびｍは独立して１〜７の整数、ただしｋ＋ｌ＋ｍは２〜８の整数であり；ｎ＝２のとき、ｋは０〜８の整数、ｌおよびｍは独立して１〜９の整数、ただしｋ＋ｌ＋ｍは２〜１０の整数であり；ｎ＝３のとき、ｋは０〜１０の整数、ｌおよびｍは独立して１〜１１の整数、ただしｋ＋ｌ＋ｍは２〜１２の整数である。
【００９３】
【化３２】
2019213723.tif 000033
【００９４】
上記式（Ｉｆ）中、Ｄ3、Ｒ3およびＳＯ3Ｍは上記式中に含まれる環上の炭素に結合する基であり、Ｄ3は、それぞれ独立して、ビニル基、アリル基、イソプロペニル基、またはスチリル基を表し、Ｒ3は、それぞれ独立して、水素原子、メチル基、エチル基、メトキシ基、エトキシ基、フッ素原子、塩素原子、臭素原子、またはヨウ素原子を表し、Ｍは、水素イオン、アンモニウムイオン、アルカリ金属イオン、または１／２原子のアルカリ土類金属イオンを表し、ｒは０〜６の整数を表し、ｑおよびｐは独立して１〜７の整数を表し、ｐ＋ｑ＋ｒ＝２〜８の整数であることを満足するが、ｐが２以上の場合、Ｄ3同士は互いに同一でも異なっていてもよく、ｒが２以上の場合、Ｒ3同士は互いに同一でも異なっていてもよく、ｑが２以上の場合、Ｍ同士は互いに同一でも異なっていてもよい。
【００９５】
上記一般式（Ｉａ）で表される化合物の中でも、下記一般式（Ｉａ−１）で表される化合物が好ましく、また下記一般式（Ｉａ−ａ）、（Ｉａ−ｃ）および（Ｉａ−ｄ）で表される化合物も好ましい。
【００９６】
【化３３】
2019213723.tif 000034
【００９７】
上記式（Ｉａ−１）中、ｘは０〜１０の整数を表し、ｙおよびｖは独立して０〜１０の整数を表し、ｗは０または１を表すが、ｖまたはｙのいずれかが０の場合、ｗは０であり、Ｄ1はｘが０かつｙが０である場合はビニル基、アリル基、イソプロペニル基、またはスチリル基を表し、ｘまたはｙのいずれかが１以上である場合は（メタ）アクリロイルオキシ基、（メタ）アクリロイルチオ基、（メタ）アクリルアミド基、ビニル基、アリル基、イソプロペニル基、またはスチリル基を表し、Ｒ1〜Ｒ4は、それぞれ独立して、水素原子、炭素数１〜６のアルキル基、または炭素数１〜６のアルコキシ基を表し、Ｍは、水素イオン、アンモニウムイオン、アルカリ金属イオン、または１／２原子のアルカリ土類金属イオンを表すが、ｖが２以上である場合、Ｒ1同士、Ｒ2同士は互いに同一でも異なっていてもよく、ｙが２以上である場合、Ｒ3同士、Ｒ4同士は互いに同一でも異なっていてもよく、ｘが２以上である場合、Ｒ1同士、Ｒ2同士は互いに同一でも異なっていてもよい。
【００９８】
上記一般式（Ｉａ−１）で表される化合物の中でも、ｖ＝ｗ＝ｘ＝０であり、かつｙ＝１〜１０の整数である化合物が好ましく、ｖ＝ｗ＝ｘ＝０であり、ｙ＝１〜３の整数である化合物がより好ましい。
【００９９】
上記一般式（Ｉａ−１）で表される化合物としては、例えば、２−（メタ）アクリロイルオキシエチルスルホン酸、３−（メタ）アクリロイルオキシプロピルスルホン酸、５−（メタ）アクリロイルオキシ−３−オキサペンチルスルホン酸、２−（メタ）アクリロイルチオエチルスルホン酸、２−（メタ）アクリルアミド−２−メチル−プロパンスルホン酸（（メタ）アクリルアミド−ｔ−ブチルスルホン酸））、ビニルスルホン酸、アリルスルホン酸、イソプロペニルスルホン酸、スチレンスルホン酸、およびこれら化合物のアルカリ金属塩、アンモニウム塩、アルカリ土類金属塩などが挙げられる。
【０１００】
【化３４】
2019213723.tif 000035
【０１０１】
上記式（Ｉａ−ａ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。
【０１０２】
上記一般式（Ｉａ−ａ）で表される化合物としては、例えば、１−（メタ）アクリロイルオキシメチルスルホン酸、２−（メタ）アクリロイルオキシエチルスルホン酸、２−（メタ）アクリロイルチオエチルスルホン酸、３−（メタ）アクリロイルオキシプロピルスルホン酸、２−（メタ）アクリロイルオキシプロピルスルホン酸、３−（メタ）アクリロイルオキシ−２−ヒドロキシプロピル−１−スルホン酸、４−（メタ）アクリロイルオキシブチルスルホン酸、５−（メタ）アクリロイルオキシ−３−オキサペンチルスルホン酸、５−（メタ）アクリロイルオキシ−３−チアペンチルスルホン酸、６−（メタ）アクリロイルオキシヘキシルスルホン酸、８−（メタ）アクリロイルオキシ−３，６−ジオキサオクチルスルホン酸、（メタ）アクリルアミドメチルスルホン酸、（メタ）アクリルチオメチルスルホン酸、２−（メタ）アクリルチオエチルスルホン酸、３−（メタ）アクリルチオプロピルスルホン酸、２−（メタ）アクリルアミドエチルスルホン酸、２−（メタ）アクリルアミド−Ｎ−メチル−エチルスルホン酸、３−（メタ）アクリルアミドプロピル−１−スルホン酸、２−（メタ）アクリルアミドプロピル−１−スルホン酸、２−（メタ）アクリルアミド−２−メチル−プロパンスルホン酸（（メタ）アクリルアミド−ｔ−ブチルスルホン酸）、およびこれら化合物のアルカリ金属塩、アンモニウム塩、アルカリ土類金属塩などが挙げられる。
【０１０３】
【化３５】
2019213723.tif 000036
【０１０４】
上記式（Ｉａ−ｃ）中、ｒは水素原子またはメチル基を表し、ｒ1およびｒ2は、独立して、水素原子、メチル基、エチル基、または水酸基を表し、ｍ１は０〜１０の整数を表し、Ｍは、水素イオン、アンモニウムイオン、アルカリ金属イオン、または１／２原子のアルカリ土類金属イオンを表す。
【０１０５】
上記一般式（Ｉａ−ｃ）で表される化化合物としては、例えば、ビニルスルホン酸、イソプロペニルスルホン酸、アリルスルホン酸、メタリルスルホン酸、５，６−ヘキセニル−１−スルホン酸、およびこれら化合物のアルカリ金属塩、アンモニウム塩、アルカリ土類金属塩などが挙げられる。
【０１０６】
【化３６】
2019213723.tif 000037
【０１０７】
上記式（Ｉａ−ｄ）中、ｒは水素原子またはメチル基を表し、ｒ1およびｒ2は、独立して、水素原子、メチル基、エチル基、または水酸基を表し、ｍ１は０〜１０の整数、ｍ２は０〜５の整数を表し、ｎ０は１〜５の整数を表し、Ｍは、水素イオン、アンモニウムイオン、アルカリ金属イオン、または１／２原子のアルカリ土類金属イオンを表す。
【０１０８】
上記一般式（Ｉａ−ｄ）で表される化合物としては、例えば、スチレンスルホン酸、イソプロペニルベンゼンスルホン酸、アリルベンゼンスルホン酸、メタリルベンゼンスルホン酸、ビニルナフタレンスルホン酸、イソプロペニルナフタレンスルホン酸、アリルナフタレンスルホン酸、メタリルナフタレンスルホン酸、ビニルアントラセンスルホン酸、イソプロペニルアントラセンスルホン酸、アリルアントラセンスルホン酸、メタリルアントラセンスルホン酸、ビニルフェナントレンスルホン酸、イソプロペニルフェナントレンスルホン酸、アリルフェナントレンスルホン酸、メタリルフェナントレンスルホン酸、スチレンジスルホン酸、イソプロペニルベンゼンジスルホン酸、ビニルナフタレントリスルホン酸、イソプロペニルナフタレントリスルホン酸、およびこれら化合物のアルカリ金属塩、アンモニウム塩、アルカリ土類金属塩などが挙げられる。
【０１０９】
上記一般式（Ｉｂ）で表される化合物の中でも、下記一般式（Ｉｂ−ｂ）で表される化合物が好ましい。
【０１１０】
【化３７】
2019213723.tif 000038
【０１１１】
上記式（Ｉｂ−ｂ）中、Ｒ5およびＲ6は水素原子またはメチル基を表し、Ｒ7は水素原子または炭素数１〜６のアルキル基を表し、Ｍは、水素イオン、アンモニウムイオン、アルカリ金属イオン、または１／２原子のアルカリ土類金属イオンを表し、ｎ１は１〜１０の整数を表す。
【０１１２】
上記一般式（Ｉｂ）で表される化合物としては、例えば、２，２−ビス（（メタ）アクリロイルオキシメチル）酢酸−３−スルホプロピルエステル、２，２−ビス（（メタ）アクリロイルオキシメチル）酢酸−２−スルホエチルエステル、２，２−ビス（（メタ）アクリロイルオキシメチル）酢酸−４−スルホブチルエステル、２，２−ビス（（メタ）アクリロイルオキシメチル）酢酸−６−スルホヘキシルエステル、２，２−ビス（（メタ）アクリロイルオキシメチル）酢酸−１０−スルホデシルエステル、２，２−ビス（（メタ）アクリロイルオキシメチル）プロピオン酸−３−スルホプロピルエステル、２，２−ビス（（メタ）アクリロイルオキシメチル）プロピオン酸−２−スルホエチルエステル、２，２−ビス（（メタ）アクリロイルオキシメチル）プロピオン酸−４−スルホブチルエステル、２，２−ビス（（メタ）アクリロイルオキシメチル）プロピオン酸−６−スルホヘキシルエステル、２，２−ビス（（メタ）アクリロイルオキシメチル）プロピオン酸−１０−スルホデシルエステル、２，２−ビス（（メタ）アクリロイルオキシメチル）酪酸−３−スルホプロピルエステル、２，２−ビス（（メタ）アクリロイルオキシメチル）吉草酸−３−スルホプロピルエステル、２，２−ビス（（メタ）アクリロイルオキシメチル）カプロン酸−３−スルホプロピルエステル、２，２−ビス（（メタ）アクリロイルオキシメチル）カプリル酸−３−スルホプロピルエステル、およびこれら化合物のアルカリ金属塩、アンモニウム塩、アルカリ土類金属塩などが挙げられる。
【０１１３】
上記一般式（Ｉｃ）で表される化合物の中でも、下記一般式（Ｉｃ−１）で表される化合物が好ましく、また下記一般式（Ｉｃ−ｆ）、（Ｉｃ−ｇ）および（Ｉｃ−ｈ）で表される化合物も好ましい。
【０１１４】
【化３８】
2019213723.tif 000039
【０１１５】
上記式（Ｉｃ−１）中、ｘおよびｖは独立して０〜１０の整数を表し、ｙおよびｗは独立して０または１を表すが、ｙが０の場合はｗも０であり、Ｄ1はｘが０かつｙが０である場合は、ビニル基、アリル基、イソプロペニル基、またはスチリル基を表し、ｘが０でyが１である場合は、イソプロペニル基、またはスチリル基を表し、ｘが１以上である場合は、（メタ）アクリロイルオキシ基、（メタ）アクリロイルチオ基、（メタ）アクリルアミド基、ビニル基、アリル基、イソプロペニル基、またはスチリル基を表し、Ｒ1およびＲ2は、それぞれ独立して、水素原子、炭素数１〜６のアルキル基、または炭素数１〜６のアルコキシ基を表し、Ｒ0は、メチレン基、１，１−エチレン基、１．２−エチレン基、１，１−プロピレン基、１，２−プロピレン基、１，３−プロピレン基、２，２−プロピレン基、１，１−ブチレン基、１，２−ブチレン基、１，３−ブチレン基、１，４−ブチレン基、２，２−ブチレン基、２，３−ブチレン基、２，４−ブチレン基、３，３−ブチレン基、３，４−ブチレン基、４，４−ブチレン基、１，２−フェニレン基、１，３−フェニレン基、１，４−フェニレン基、１．２−ビニレン基、または１−ビニル−１．２−エチレン基を表し、Ｍは、水素イオン、アンモニウムイオン、アルカリ金属イオン、または１／２原子のアルカリ土類金属イオンを表すが、ｖが２以上である場合、Ｒ1同士、Ｒ2同士は互いに同一でも異なっていてもよく、ｙが２以上である場合、Ｒ0同士は互いに同一でも異なっていてもよく、ｘが２以上である場合、Ｒ1同士、Ｒ2同士は互いに同一でも異なっていてもよい。
【０１１６】
上記一般式（Ｉｃ−１）で表される化合物の中でも、ｗ＝ｙ＝０である化合物が好ましい。
上記一般式（Ｉｃ−１）で表される化合物として、例えば、（メタ）アクリル酸、コハク酸−モノ｛（メタ）アクリロイルオキシエチル｝エステル、マレイン酸−モノ｛（メタ）アクリロイルオキシエチル｝エステル、イタコン酸−モノ｛（メタ）アクリロイルオキシエチル｝エステル、フタル酸−モノ｛（メタ）アクリロイルオキシエチル｝エステル、イソフタル酸−モノ｛（メタ）アクリロイルオキシエチル｝エステル、テレフタル酸−モノ｛（メタ）アクリロイルオキシエチル｝エステル、コハク酸−モノ｛（メタ）アクリロイルオキシプロピル｝エステル、マレイン酸−モノ｛（メタ）アクリロイルオキシプロピル｝エステル、イタコン酸−モノ｛（メタ）アクリロイルオキシプロピル｝エステル、フタル酸−モノ｛（メタ）アクリロイルオキシプロピル｝エステル、イソフタル酸−モノ｛（メタ）アクリロイルオキシプロピル｝エステル、テレフタル酸−モノ｛（メタ）アクリロイルオキシプロピル｝エステル、コハク酸−モノ｛（メタ）アクリロイルオキシブチル｝エステル、マレイン酸−モノ｛（メタ）アクリロイルオキシブチル｝エステル、イタコン酸−モノ｛（メタ）アクリロイルオキシブチル｝エステル、フタル酸−モノ｛（メタ）アクリロイルオキシブチル｝エステル、イソフタル酸−モノ｛（メタ）アクリロイルオキシブチル｝エステル、テレフタル酸−モノ｛（メタ）アクリロイルオキシブチル｝エステル、コハク酸−モノ｛（メタ）アクリルアミドメチル｝エステル、マレイン酸−モノ｛（メタ）アクリルアミドメチル｝エステル、イタコン酸−モノ｛（メタ）アクリルアミドメチル｝エステル、フタル酸−モノ｛（メタ）アクリルアミドメチル｝エステル、イソフタル酸−モノ｛（メタ）アクリルアミドメチル｝エステル、テレフタル酸−モノ｛（メタ）アクリルアミドメチル｝エステル、コハク酸−モノ｛（メタ）アクリルアミドエチル｝エステル、マレイン酸−モノ｛（メタ）アクリルアミドエチル｝エステル、イタコン酸−モノ｛（メタ）アクリルアミドエチル｝エステル、フタル酸−モノ｛（メタ）アクリルアミドエチル｝エステル、イソフタル酸−モノ｛（メタ）アクリルアミドエチル｝エステル、テレフタル酸−モノ｛（メタ）アクリルアミドエチル｝エステル、およびこれら化合物のアルカリ金属塩、アンモニウム塩、アルカリ土類金属塩などが挙げられる。
【０１１７】
【化３９】
2019213723.tif 000040
【０１１８】
上記式（Ｉｃ−ｆ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。
【０１１９】
上記一般式（Ｉｃ−ｆ）で表される化合物として、例えば、（メタ）アクリル酸、（メタ）アクリロイルオキシグリコール酸、２−（メタ）アクリロイルオキシ−プロピオン酸、３−（メタ）アクリロイルオキシ−プロピオン酸、（メタ）アクリロイルオキシ−グルコン酸、（メタ）アクリロイルチオグリコール酸、２−（メタ）アクリロイルチオ−プロピオン酸、３−（メタ）アクリロイルチオ−プロピオン酸、Ｎ−（メタ）アクリロイル−グリシン、Ｎ−（メタ）アクリロイル−アラニン、およびこれら化合物のアルカリ金属塩、アンモニウム塩、アルカリ土類金属塩などが挙げられる。
【０１２０】
【化４０】
2019213723.tif 000041
【０１２１】
上記式（Ｉｃ−ｇ）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、ｎ１は０〜１００の整数を表し、Ｍは、水素イオン、アンモニウムイオン、アルカリ金属イオン、または１／２原子のアルカリ土類金属イオンを表す。
【０１２２】
上記一般式（Ｉｃ−ｇ）で表される化合物としては、例えば、マロン酸−モノ｛２−（メタ）アクリロイルオキシ−エチル｝エステル、マロン酸−モノ｛２−（メタ）アクリロイルオキシ−プロピル｝エステル、マロン酸−モノ｛３−（メタ）アクリロイルオキシ−プロピル｝エステル、マロン酸−モノ｛４−（メタ）アクリロイルオキシ−ブチル｝エステル、マロン酸−モノ｛６−（メタ）アクリロイルオキシ−ヘキシル｝エステル、
コハク酸−モノ｛２−（メタ）アクリロイルオキシ−エチル｝エステル、コハク酸−モノ｛２−（メタ）アクリロイルオキシ−プロピル｝エステル、コハク酸−モノ｛３−（メタ）アクリロイルオキシ−プロピル｝エステル、コハク酸−モノ｛４−（メタ）アクリロイルオキシ−ブチル｝エステル、コハク酸−モノ｛６−（メタ）アクリロイルオキシ−ヘキシル｝エステル、
グルタン酸−モノ｛２−（メタ）アクリロイルオキシ−エチル｝エステル、グルタン酸−モノ｛２−（メタ）アクリロイルオキシ−プロピル｝エステル、グルタン酸−モノ｛３−（メタ）アクリロイルオキシ−プロピル｝エステル、グルタン酸−モノ｛４−（メタ）アクリロイルオキシ−ブチル｝エステル、グルタン酸−モノ｛６−（メタ）アクリロイルオキシ−ヘキシル｝エステル、
アジピン酸−モノ｛２−（メタ）アクリロイルオキシ−エチル｝エステル、アジピン酸−モノ｛２−（メタ）アクリロイルオキシ−プロピル｝エステル、アジピン酸−モノ｛３−（メタ）アクリロイルオキシ−プロピル｝エステル、アジピン酸−モノ｛４−（メタ）アクリロイルオキシ−ブチル｝エステル、アジピン酸−モノ｛６−（メタ）アクリロイルオキシ−ヘキシル｝エステル、
ピメリン酸−モノ｛２−（メタ）アクリロイルオキシ−エチル｝エステル、ピメリン酸−モノ｛２−（メタ）アクリロイルオキシ−プロピル｝エステル、ピメリン酸−モノ｛３−（メタ）アクリロイルオキシ−プロピル｝エステル、ピメリン酸−モノ｛４−（メタ）アクリロイルオキシ−ブチル｝エステル、ピメリン酸−モノ｛６−（メタ）アクリロイルオキシ−ヘキシル｝エステル、
スベリン酸−モノ｛２−（メタ）アクリロイルオキシ−エチル｝エステル、スベリン酸−モノ｛２−（メタ）アクリロイルオキシ−プロピル｝エステル、スベリン酸−モノ｛３−（メタ）アクリロイルオキシ−プロピル｝エステル、スベリン酸−モノ｛４−（メタ）アクリロイルオキシ−ブチル｝エステル、スベリン酸−モノ｛６−（メタ）アクリロイルオキシ−ヘキシル｝エステル、
セバシン酸−モノ｛２−（メタ）アクリロイルオキシ−エチル｝エステル、セバシン酸−モノ｛２−（メタ）アクリロイルオキシ−プロピル｝エステル、セバシン酸−モノ｛３−（メタ）アクリロイルオキシ−プロピル｝エステル、セバシン酸−モノ｛４−（メタ）アクリロイルオキシ−ブチル｝エステル、セバシン酸−モノ｛６−（メタ）アクリロイルオキシ−ヘキシル｝エステル、
ドデカン二酸−モノ｛２−（メタ）アクリロイルオキシ−エチル｝エステル、ドデカン二酸−モノ｛２−（メタ）アクリロイルオキシ−プロピル｝エステル、ドデカン二酸−モノ｛３−（メタ）アクリロイルオキシ−プロピル｝エステル、ドデカン二酸−モノ｛４−（メタ）アクリロイルオキシ−ブチル｝エステル、ドデカン二酸−モノ｛６−（メタ）アクリロイルオキシ−ヘキシル｝エステル、
マレイン酸−モノ｛２−（メタ）アクリロイルオキシ−エチル｝エステル、マレイン酸−モノ｛２−（メタ）アクリロイルオキシ−プロピル｝エステル、マレイン酸−モノ｛３−（メタ）アクリロイルオキシ−プロピル｝エステル、マレイン酸−モノ｛４−（メタ）アクリロイルオキシ−ブチル｝エステル、マレイン酸−モノ｛６−（メタ）アクリロイルオキシ−ヘキシル｝エステル、
イタコン酸−モノ｛２−（メタ）アクリロイルオキシ−エチル｝エステル、イタコン酸−モノ｛２−（メタ）アクリロイルオキシ−プロピル｝エステル、イタコン酸−モノ｛３−（メタ）アクリロイルオキシ−プロピル｝エステル、イタコン酸−モノ｛４−（メタ）アクリロイルオキシ−ブチル｝エステル、イタコン酸−モノ｛６−（メタ）アクリロイルオキシ−ヘキシル｝エステル、
およびこれら化合物のアルカリ金属塩、アンモニウム塩、アルカリ土類金属塩などが挙げられる。
【０１２３】
【化４１】
2019213723.tif 000042
【０１２４】
上記式（Ｉｃ−ｈ）中、Ｘは、−Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ１は０〜１０の整数、ｍ２は０〜５の整数を表し、ｎ０は１〜５の整数を表し、ｎ１は０〜１００の整数を表し、Ｍは、水素イオン、アンモニウムイオン、アルカリ金属イオン、または１／２原子のアルカリ土類金属イオンを表す。
【０１２５】
上記一般式（Ｉｃ−ｈ）で表される化合物としては、例えば、フタル酸−モノ｛２−（メタ）アクリロイルオキシ−エチル｝エステル、フタル酸−モノ｛２−（メタ）アクリロイルオキシ−プロピル｝エステル、フタル酸−モノ｛３−（メタ）アクリロイルオキシ−プロピル｝エステル、フタル酸−モノ｛４−（メタ）アクリロイルオキシ−ブチル｝エステル、フタル酸−モノ｛６−（メタ）アクリロイルオキシ−ヘキシル｝エステル、
イソフタル酸−モノ｛２−（メタ）アクリロイルオキシ−エチル｝エステル、イソフタル酸−モノ｛２−（メタ）アクリロイルオキシ−プロピル｝エステル、イソフタル酸−モノ｛３−（メタ）アクリロイルオキシ−プロピル｝エステル、イソフタル酸−モノ｛４−（メタ）アクリロイルオキシ−ブチル｝エステル、イソフタル酸−モノ｛６−（メタ）アクリロイルオキシ−ヘキシル｝エステル、
テレフタル酸−モノ｛２−（メタ）アクリロイルオキシ−エチル｝エステル、テレフタル酸−モノ｛２−（メタ）アクリロイルオキシ−プロピル｝エステル、テレフタル酸−モノ｛３−（メタ）アクリロイルオキシ−プロピル｝エステル、テレフタル酸−モノ｛４−（メタ）アクリロイルオキシ−ブチル｝エステル、テレフタル酸−モノ｛６−（メタ）アクリロイルオキシ−ヘキシル｝エステル、
ナフタレンジカルボン酸−モノ｛２−（メタ）アクリロイルオキシ−エチル｝エステル、ナフタレンジカルボン酸−モノ｛２−（メタ）アクリロイルオキシ−プロピル｝エステル、ナフタレンジカルボン酸−モノ｛３−（メタ）アクリロイルオキシ−プロピル｝エステル、ナフタレンジカルボン酸−モノ｛４−（メタ）アクリロイルオキシ−ブチル｝エステル、ナフタレンジカルボン酸−モノ｛６−（メタ）アクリロイルオキシ−ヘキシル｝エステル、
およびこれら化合物のアルカリ金属塩、アンモニウム塩、アルカリ土類金属塩などが挙げられる。
【０１２６】
上記一般式（Ｉｄ）で表される化合物の中でも、下記一般式（Ｉｄ−１）で表される化合物が好ましく、また下記一般式（Ｉｄ−ｌ）で表される化合物も好ましい。
【０１２７】
【化４２】
2019213723.tif 000043
【０１２８】
上記式（Ｉｄ−１）中、Ｄ1は（メタ）アクリロイルオキシ基、（メタ）アクリロイルチオ基、（メタ）アクリルアミド基、ビニル基、アリル基、イソプロペニル基、またはスチリル基を表し、Ｒ1およびＲ2は、それぞれ独立して、水素原子、炭素数１〜６のアルキル基、または炭素数１〜６のアルコキシ基を表し、Ｍは、水素イオン、アンモニウムイオン、アルカリ金属イオン、または１／２原子のアルカリ土類金属イオンを表し、ａおよびｂは１または２を表し、ａ＋ｂ＝３を満足し、ｃは１〜２０の整数を表し、ｄは１〜１０の整数を表すが、ｃが２以上である場合、Ｒ1同士、Ｒ2同士は互いに同一でも異なっていてもよく、ｄが２以上である場合、Ｒ1同士、Ｒ2同士は互いに同一でも異なっていてもよく、ａが２である場合、Ｄ1同士、Ｒ1同士、Ｒ2同士は互いに同一でも異なっていてもよく、ｂが２である場合、Ｍ同士は互いに同一でも異なっていてもよい。
【０１２９】
上記一般式（Ｉｄ−１）で表される化合物としては、例えば、（メタ）アクリロイルオキシメチルリン酸、（メタ）アクリロイルオキシエチルリン酸、ビス｛（メタ）アクリロイルオキシエチル｝リン酸、５−（メタ）アクリロイルオキシ−３−オキサペンチルリン酸、８−（メタ）アクリロイルオキシ−３，６−ジオキサオクチルリン酸、１１−（メタ）アクリロイルオキシ−３，６，９−トリオキサウンデシルリン酸、スチリルオキシエチルリン酸、
およびこれら化合物のアルカリ金属塩、アンモニウム塩、アルカリ土類金属塩などが挙げられる。
【０１３０】
【化４３】
2019213723.tif 000044
【０１３１】
上記式（Ｉｄ−ｌ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。ａおよびｂは１または２の整数を表し、ａ＋ｂ＝３を満足するが、ａが２である場合、Ｘおよびｒ同士、ｒ1〜ｒ4同士は互いに同一でも異なっていてもよく、ｂが２である場合、Ｍ同士は互いに同一でも異なっていてもよい。
【０１３２】
上記一般式（Ｉｄ−ｌ）で表される化合物としては、例えば、（メタ）アクリロイルオキシメチルリン酸、２−（メタ）アクリロイルオキシ−エチルリン酸、２−（メタ）アクリロイルオキシ−プロピルリン酸、３−（メタ）アクリロイルオキシ−プロピルリン酸、４−（メタ）アクリロイルオキシ−ブチルリン酸、６−（メタ）アクリロイルオキシ−ヘキシルリン酸、５−（メタ）アクリロイルオキシ−３−オキサペンチルリン酸、８−（メタ）アクリロイルオキシ−３，６−ジオキサオクチルリン酸、
およびこれら化合物のアルカリ金属塩、アンモニウム塩、アルカリ土類金属塩などが挙げられる。
【０１３３】
また、上記化合物（Ｉ）となるアニオン性親水基を有する化合物としては、下記一般式（Ｉｉ）〜（Ｉｋ）で表される化合物も好ましい。
【０１３４】
【化４４】
2019213723.tif 000045
【０１３５】
上記式（Ｉｉ）中、ｒは水素原子またはメチル基を表し、ｒ1〜ｒ6は、それぞれ独立して、水素原子、メチル基、エチル基、または水酸基を表し、ｎ５０は０〜５の整数を表し、ｎ１は０〜１００の整数を表し、ｍ１は０〜１０の整数を表し、Ｘ1およびＸ2は、独立して、−Ｏ−，−Ｓ−，−ＮＨ−，または−ＮＣＨ3−を表し、Ｍは、水素イオン、アンモニウムイオン、アルカリ金属イオン、または１／２原子のアルカリ土類金属イオンを表す。なお、ｎ１が２以上の場合は、ｒ1同士〜ｒ4同士、およびＸ1同士は、互いに同一でも異なっていてもよい。
【０１３６】
上記一般式（Ｉｉ）で表される化合物としては、例えば、（メタ）アクリロイルオキシマロン酸、（メタ）アクリルアミドマロン酸、（メタ）アクリロイルオキシコハク酸、（メタ）アクリロイルチオ−コハク酸、リンゴ酸（メタ）アクリレート、酒石酸（メタ）アクリレート、Ｎ−（メタ）アクリロイル−アスパラギン酸、Ｎ−（メタ）アクリロイル−グルタミン酸、およびこれら化合物のアルカリ金属塩、アンモニウム塩、アルカリ土類金属塩などが挙げられる。
【０１３７】
【化４５】
2019213723.tif 000046
【０１３８】
上記式（Ｉｊ）中、Ｍ1およびＭ2は、独立して、水素イオン、アンモニウムイオン、アルカリ金属イオン、または１／２原子のアルカリ土類金属イオンを表す。
【０１３９】
【化４６】
2019213723.tif 000047
【０１４０】
上記式（Ｉｋ）中、Ｍ1およびＭ2は、独立して、水素イオン、アンモニウムイオン、アルカリ金属イオン、または１／２原子のアルカリ土類金属イオンを表す。
また、上記化合物（Ｉ）となるアニオン性親水基を有する化合物であり、重合性炭素―炭素二重結合を有する官能基を２つ以上有する化合物としては、下記一般式（Ｉｕ）〜（Ｉｗ）で表される化合物が挙げられる。
【０１４１】
【化４７】
2019213723.tif 000048
【０１４２】
上記式（Ｉｕ）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、Ｍは、水素イオン、アンモニウムイオン、アルカリ金属イオン、または１／２原子のアルカリ土類金属イオンを表す。
【０１４３】
上記一般式（Ｉｕ）で表される化合物としては、例えば、１，３−（メタ）アクリロイルオキシ−プロピル−２−マロン酸エステル、１，３−（メタ）アクリロイルオキシ−プロピル−２−グルタミン酸エステル、１，３−（メタ）アクリロイルオキシ−プロピル−２−アジピン酸エステル、１，３−（メタ）アクリロイルオキシ−プロピル−２−ピメリン酸エステル、１，３−（メタ）アクリロイルオキシ−プロピル−２−スベリン酸エステル、１，３−（メタ）アクリロイルオキシ−プロピル−２−セバシン酸エステル、１，３−（メタ）アクリロイルオキシ−プロピル−２−ドデカン二酸エステル、１，３−（メタ）アクリロイルオキシ−プロピル−２−マレイン酸エステル、１，３−（メタ）アクリロイルオキシ−プロピル−２−イタコン酸エステル、およびこれら化合物のアルカリ金属塩、アンモニウム塩、アルカリ土類金属塩などが挙げられる。
【０１４４】
【化４８】
2019213723.tif 000049
【０１４５】
上記式（Ｉｖ）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、Ｍは、水素イオン、アンモニウムイオン、アルカリ金属イオン、または１／２原子のアルカリ土類金属イオンを表す。
【０１４６】
上記一般式（Ｉｖ）で表される化合物としては、例えば、ペンタエリスリトールトリ（メタ）アクリレート−マロン酸エステル、ペンタエリスリトールトリ（メタ）アクリレート−グルタミン酸エステル、ペンタエリスリトールトリ（メタ）アクリレート−アジピン酸エステル、ペンタエリスリトールトリ（メタ）アクリレート−ピメリン酸エステル、ペンタエリスリトールトリ（メタ）アクリレート−スベリン酸エステル、ペンタエリスリトールトリ（メタ）アクリレート−セバシン酸エステル、ペンタエリスリトールトリ（メタ）アクリレート−ドデカン二酸エステル、ペンタエリスリトールトリ（メタ）アクリレート−マレイン酸エステル、ペンタエリスリトールトリ（メタ）アクリレート−イタコン酸エステル、およびこれら化合物のアルカリ金属塩、アンモニウム塩、アルカリ土類金属塩などが挙げられる。
【０１４７】
【化４９】
2019213723.tif 000050
【０１４８】
上記式（Ｉｗ）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、Ｍは、水素イオン、アンモニウムイオン、アルカリ金属イオン、または１／２原子のアルカリ土類金属イオンを表す。
【０１４９】
上記一般式（Ｉｕ）で表される化合物としては、例えば、ジペンタエリスリトールペンタ（メタ）アクリレート−マロン酸エステル、ジペンタエリスリトールペンタ（メタ）アクリレート−グルタミン酸エステル、ジペンタエリスリトールペンタ（メタ）アクリレート−アジピン酸エステル、ジペンタエリスリトールペンタ（メタ）アクリレート−ピメリン酸エステル、ジペンタエリスリトールペンタ（メタ）アクリレート−スベリン酸エステル、ジペンタエリスリトールペンタ（メタ）アクリレート−セバシン酸エステル、ジペンタエリスリトールペンタ（メタ）アクリレート−ドデカン二酸エステル、ジペンタエリスリトールペンタ（メタ）アクリレート−マレイン酸エステル、ジペンタエリスリトールペンタ（メタ）アクリレート−イタコン酸エステル、およびこれら化合物のアルカリ金属塩、アンモニウム塩、アルカリ土類金属塩などが挙げられる。
【０１５０】
上記化合物（Ｉ）となる水酸基を有する化合物としては、下記一般式（Ｉｍ）〜（Ｉｑ）で表される化合物が好ましい。
【０１５１】
【化５０】
2019213723.tif 000051
【０１５２】
上記式（Ｉｍ）中、Ｘは、−Ｏ−，−Ｓ−，−ＮＨ−，または−ＮＣＨ3−を表し、ｒは水素原子またはメチル基を表し、ｒ1およびｒ2は、それぞれ独立して、水素原子、メチル基、エチル基、または水酸基を表し、ｎ１は０〜１００の整数を表し、ｎ１が２以上である場合、ｒ1同士およびｒ2同士は同一でも異なっていてもよい。
【０１５３】
上記一般式（Ｉｍ）で表される化合物としては、例えば、ヒドロキシメチル（メタ）アクリレート、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、３−ヒドロキシブチル（メタ）アクリレート、３−ヒドロキシブチル−２−（メタ）アクリレート、２−ヒドロキシブチル（メタ）アクリレート、５−ヒドロキシペンチル（メタ）アクリレート、４−メチル−４−ヒドロキシペンチル−２−（メタ）アクリレート、６−ヒドロキシヘキシル（メタ）アクリレート、７−ヒドロキシヘプチル（メタ）アクリレート、８−ヒドロキシオクチル（メタ）アクリレート、１２−ヒドロキシラウリル（メタ）アクリレート、１８−ヒドロキシステアリル（メタ）アクリレート、（メタ）アクリロイルチオ−メタノール、（メタ）アクリロイルチオ−２−エタノール、（メタ）アクリロイルチオ−２−プロパノール、（メタ）アクリロイルチオ−３−プロパノール、（メタ）アクリロイルチオ−４−ブタノール、（メタ）アクリロイルチオ−３−ブタノール、２−（メタ）アクリロイルチオ−３−ブタノール、（メタ）アクリロイルチオ−２−ブタノール、（メタ）アクリロイルチオ−６−ヘキサノール、（メタ）アクリロイルチオ−８−オクタノール、（メタ）アクリロイルチオ−１２−ラウリルアルコール、（メタ）アクリロイルチオ−１８−ステアリルアルコール、ヒドロキシメチル（メタ）アクリルアミド、２−ヒドロキシエチル（メタ）アクリルアミド、２−ヒドロキシプロピル（メタ）アクリルアミド、３−ヒドロキシプロピル（メタ）アクリルアミド、４−ヒドロキシブチル（メタ）アクリルアミド、４−ヒドロキシブチル（メタ）アクリルアミド、３−ヒドロキシブチル（メタ）アクリルアミド、３−ヒドロキシブチル−２−（メタ）アクリルアミド、２−ヒドロキシブチル（メタ）アクリルアミド、５−ヒドロキシペンチル（メタ）アクリルアミド、４−メチル−４−ヒドロキシペンチル−２−（メタ）アクリルアミド、６−ヒドロキシヘキシル（メタ）アクリルアミド、７−ヒドロキシヘプチル（メタ）アクリルアミド、８−ヒドロキシオクチル（メタ）アクリルアミド、１２−ヒドロキシラウリル（メタ）アクリルアミド、１８−ヒドロキシステアリル（メタ）アクリルアミドなどが挙げられる。
【０１５４】
上記一般式（Ｉｍ）で表される化合物の中では、下記一般式（Ｉｍ−２）で表される化合物がより好ましい。
【０１５５】
【化５１】
2019213723.tif 000052
【０１５６】
上記式（Ｉｍ−２）中、Ｘは、−Ｏ−，−Ｓ−，−ＮＨ−，または−ＮＣＨ3−を表し、ｒは水素原子またはメチル基を表し、ｒ1およびｒ2は、それぞれ独立して、水素原子、メチル基、エチル基、または水酸基を表し、ｍ１は０〜１０の整数を表し、ｍ１が２以上である場合、ｒ1同士およびｒ2同士は同一でも異なっていてもよい。
【０１５７】
上記一般式（Ｉｍ−２）で表される化合物としては、例えば、１−（メタ）アクリロイルオキシ−２，３−ジヒドロキシプロパン、１−（メタ）アクリロイルチオ−２，３−ジヒドロキシプロパン、１−（メタ）アクリルアミド−２，３−ジヒドロキシプロパン、１−（メタ）アクリルアミド−３，４−ジヒドロキシブタン、Ｎ−(メタ)アクリロイル−グルカミン、１−（メタ）アクリロイルオキシ−３，４−ジヒドロキシブタン、１−（メタ）アクリロイルオキシ−４，５−ジヒドロキシヘプタン、１−（メタ）アクリロイルオキシ−５，６−ジヒドロキシヘキサン、１−（メタ）アクリロイルオキシ−６，７−ジヒドロキシヘプタン、１−（メタ）アクリロイルオキシ−７，８−ジヒドロキシオクタン、１−（メタ）アクリロイルオキシ−７，８−ジヒドロキシオクタン、１−（メタ）アクリロイルオキシ−８，９−ジヒドロキシノナン、１−（メタ）アクリロイルオキシ−９，１０−ジヒドロキシデカン、Ｌ−トレイトール（メタ）アクリル酸エステル｛１−（メタ）アクリロイルオキシ−２，３，４−トリヒドロキシブタン他｝、キシリトール（メタ）アクリル酸エステル｛１−（メタ）アクリロイルオキシ−２，３，４，５−テトラヒドロキシペンタン他｝、ソルビトール（メタ）アクリル酸エステル｛１−（メタ）アクリロイルオキシ−２，３，４，５，６−ペンタヒドロキシヘキサン他｝などが挙げられる。
【０１５８】
【化５２】
2019213723.tif 000053
【０１５９】
上記式（Ｉｎ）中、ｍ１は０〜１０の整数を表し、ｎ２０は２〜１００の整数を表し、ｒは水素原子またはメチル基を表し、Ｘは、−Ｏ−，−Ｓ−，−ＮＨ−，または−ＮＣＨ3−を表し、Ｘ同士は同一でも異なってもよく、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよい。
【０１６０】
上記一般式（Ｉｎ）で表される化合物としては、例えば、ジ（エチレングリコール）モノ｛（メタ）アクリレート｝、トリ（エチレングリコール）モノ｛（メタ）アクリレート｝、テトラ（エチレングリコール）モノ｛（メタ）アクリレート｝、ペンタ（エチレングリコール）モノ｛（メタ）アクリレート｝、ヘキサ（エチレングリコール）モノ｛（メタ）アクリレート｝、オクタ（エチレングリコール）モノ｛（メタ）アクリレート｝、デカ（エチレングリコール）モノ｛（メタ）アクリレート｝、テトラデカ（エチレングリコール）モノ｛（メタ）アクリレート｝、ドデカ（エチレングリコール）モノ｛（メタ）アクリレート｝、オクタデカ（エチレングリコール）モノ｛（メタ）アクリレート｝、ジ（１，３−プロピレングリコール）モノ｛（メタ）アクリレート｝、トリ（１，３−プロピレングリコール）モノ｛（メタ）アクリレート｝、テトラ（１，３−プロピレングリコール）モノ｛（メタ）アクリレート｝、ペンタ（１，３−プロピレングリコール）モノ｛（メタ）アクリレート｝、ヘキサ（１，３−プロピレングリコール）モノ｛（メタ）アクリレート｝、オクタ（１，３−プロピレングリコール）モノ｛（メタ）アクリレート｝、デカ（１，３−プロピレングリコール）モノ｛（メタ）アクリレート｝、テトラデカ（１，３−プロピレングリコール）モノ｛（メタ）アクリレート｝、ドデカ（１，３−プロピレングリコール）モノ｛（メタ）アクリレート｝、オクタデカ（１，３−プロピレングリコール）モノ｛（メタ）アクリレート｝、ジ（１，２−プロピレングリコール）モノ｛（メタ）アクリレート｝、トリ（１，２−プロピレングリコール）モノ｛（メタ）アクリレート｝、テトラ（１，２−プロピレングリコール）モノ｛（メタ）アクリレート｝、ペンタ（１，２−プロピレングリコール）モノ｛（メタ）アクリレート｝、ヘキサ（１，２−プロピレングリコール）モノ｛（メタ）アクリレート｝、オクタ（１，２−プロピレングリコール）モノ｛（メタ）アクリレート｝、デカ（１，２−プロピレングリコール）モノ｛（メタ）アクリレート｝、テトラデカ（１，２−プロピレングリコール）モノ｛（メタ）アクリレート｝、ドデカ（１，２−プロピレングリコール）モノ｛（メタ）アクリレート｝、オクタデカ（１，２−プロピレングリコール）モノ｛（メタ）アクリレート｝、ジ（１，４−ブチレングリコール）モノ｛（メタ）アクリレート｝、トリ（１，４−ブチレングリコール）モノ｛（メタ）アクリレート｝、テトラ（１，４−ブチレングリコール）モノ｛（メタ）アクリレート｝、ペンタ（１，４−ブチレングリコール）モノ｛（メタ）アクリレート｝、ヘキサ（１，４−ブチレングリコール）モノ｛（メタ）アクリレート｝、オクタ（１，４−ブチレングリコール）モノ｛（メタ）アクリレート｝、デカ（１，４−ブチレングリコール）モノ｛（メタ）アクリレート｝、テトラデカ（１，４−ブチレングリコール）モノ｛（メタ）アクリレート｝、ドデカ（１，４−ブチレングリコール）モノ｛（メタ）アクリレート｝、オクタデカ（１，４−ブチレングリコール）モノ｛（メタ）アクリレート｝、ジ（１，２−ブチレングリコール）モノ｛（メタ）アクリレート｝、トリ（１，２−ブチレングリコール）モノ｛（メタ）アクリレート｝、テトラ（１，２−ブチレングリコール）モノ｛（メタ）アクリレート｝、ペンタ（１，２−ブチレングリコール）モノ｛（メタ）アクリレート｝、ヘキサ（１，２−ブチレングリコール）モノ｛（メタ）アクリレート｝、オクタ（１，２−ブチレングリコール）モノ｛（メタ）アクリレート｝、デカ（１，２−ブチレングリコール）モノ｛（メタ）アクリレート｝、テトラデカ（１，２−ブチレングリコール）モノ｛（メタ）アクリレート｝、ドデカ（１，２−ブチレングリコール）モノ｛（メタ）アクリレート｝、オクタデカ（１，２−ブチレングリコール）モノ｛（メタ）アクリレート｝、ジ（１，３−ブチレングリコール）モノ｛（メタ）アクリレート｝、トリ（１，３−ブチレングリコール）モノ｛（メタ）アクリレート｝、テトラ（１，３−ブチレングリコール）モノ｛（メタ）アクリレート｝、ペンタ（１，３−ブチレングリコール）モノ｛（メタ）アクリレート｝、ヘキサ（１，３−ブチレングリコール）モノ｛（メタ）アクリレート｝、オクタ（１，３−ブチレングリコール）モノ｛（メタ）アクリレート｝、デカ（１，３−ブチレングリコール）モノ｛（メタ）アクリレート｝、テトラデカ（１，３−ブチレングリコール）モノ｛（メタ）アクリレート｝、ドデカ（１，３−ブチレングリコール）モノ｛（メタ）アクリレート｝、オクタデカ（１，３−ブチレングリコール）モノ｛（メタ）アクリレート｝、ジ（２，３−ブチレングリコール）モノ｛（メタ）アクリレート｝、トリ（２，３−ブチレングリコール）モノ｛（メタ）アクリレート｝、テトラ（２，３−ブチレングリコール）モノ｛（メタ）アクリレート｝、ペンタ（２，３−ブチレングリコール）モノ｛（メタ）アクリレート｝、ヘキサ（２，３−ブチレングリコール）モノ｛（メタ）アクリレート｝、オクタ（２，３−ブチレングリコール）モノ｛（メタ）アクリレート｝、デカ（２，３−ブチレングリコール）モノ｛（メタ）アクリレート｝、テトラデカ（２，３−ブチレングリコール）モノ｛（メタ）アクリレート｝、ドデカ（２，３−ブチレングリコール）モノ｛（メタ）アクリレート｝、オクタデカ（２，３−ブチレングリコール）モノ｛（メタ）アクリレート｝、ジ（１，５−ペンチレングリコール）モノ｛（メタ）アクリレート｝、トリ（１，５−ペンチレングリコール）モノ｛（メタ）アクリレート｝、テトラ（１，５−ペンチレングリコール）モノ｛（メタ）アクリレート｝、ペンタ（１，５−ペンチレングリコール）モノ｛（メタ）アクリレート｝、ヘキサ（１，５−ペンチレングリコール）モノ｛（メタ）アクリレート｝、オクタ（１，５−ペンチレングリコール）モノ｛（メタ）アクリレート｝、デカ（１，５−ペンチレングリコール）モノ｛（メタ）アクリレート｝、テトラデカ（１，５−ペンチレングリコール）モノ｛（メタ）アクリレート｝、ドデカ（１，５−ペンチレングリコール）モノ｛（メタ）アクリレート｝、オクタデカ（１，５−ペンチレングリコール）モノ｛（メタ）アクリレート｝、ジ（１，６−ヘキシレングリコール）モノ｛（メタ）アクリレート｝、トリ（１，６−ヘキシレングリコール）モノ｛（メタ）アクリレート｝、テトラ（１，６−ヘキシレングリコール）モノ｛（メタ）アクリレート｝、ペンタ（１，６−ヘキシレングリコール）モノ｛（メタ）アクリレート｝、ヘキサ（１，６−ヘキシレングリコール）モノ｛（メタ）アクリレート｝、オクタ（１，６−ヘキシレングリコール）モノ｛（メタ）アクリレート｝、デカ（１，６−ヘキシレングリコール）モノ｛（メタ）アクリレート｝、ドデカ（１，６−ヘキシレングリコール）モノ｛（メタ）アクリレート｝、テトラデカ（１，６−ヘキシレングリコール）モノ｛（メタ）アクリレート｝、オクタデカ（１，６−ヘキシレングリコール）モノ｛（メタ）アクリレート｝、モノ｛（メタ）アクリロイルチオエチル｝エチレングリコール、モノ｛（メタ）アクリロイルチオエチル｝−ジ（エチレングリコール）、モノ｛（メタ）アクリロイルチオエチル｝−トリ（エチレングリコール）、モノ｛（メタ）アクリロイルチオエチル｝−テトラ（エチレングリコール）、モノ｛（メタ）アクリロイルチオエチル｝−ペンタ（エチレングリコール）、モノ｛（メタ）アクリロイルチオエチル｝−ヘキサ（エチレングリコール）、モノ｛（メタ）アクリロイルチオエチル｝−オクタ（エチレングリコール）、モノ｛（メタ）アクリロイルチオエチル｝−デカ（エチレングリコール）、モノ｛（メタ）アクリロイルチオエチル｝−ドデカ（エチレングリコール）、モノ｛（メタ）アクリロイルチオエチル｝−テトラデカ（エチレングリコール）、モノ｛（メタ）アクリロイルチオエチル｝−オクタデカ（エチレングリコール）、モノ｛１−（メタ）アクリロイルチオ−２−プロピルエチル｝エチレングリコール、モノ｛１−（メタ）アクリロイルチオ−２−プロピルエチル｝−ジ（エチレングリコール）、モノ｛１−（メタ）アクリロイルチオ−２−プロピルエチル｝−トリ（エチレングリコール）、モノ｛１−（メタ）アクリロイルチオ−２−プロピルエチル｝−テトラ（エチレングリコール）、モノ｛１−（メタ）アクリロイルチオ−２−プロピルエチル｝−ペンタ（エチレングリコール）、モノ｛１−（メタ）アクリロイルチオ−２−プロピルエチル｝−ヘキサ（エチレングリコール）、モノ｛１−（メタ）アクリロイルチオ−２−プロピルエチル｝−オクタ（エチレングリコール）、モノ｛１−（メタ）アクリロイルチオ−２−プロピルエチル｝−デカ（エチレングリコール）、モノ｛１−（メタ）アクリロイルチオ−２−プロピルエチル｝−ドデカ（エチレングリコール）、モノ｛１−（メタ）アクリロイルチオ−２−プロピルエチル｝−テトラデカ（エチレングリコール）、モノ｛１−（メタ）アクリロイルチオ−２−プロピルエチル｝−オクタデカ（エチレングリコール）、モノ｛１−（メタ）アクリロイルチオ−３−プロピルエチル｝エチレングリコール、モノ｛１−（メタ）アクリロイルチオ−３−プロピルエチル｝−ジ（エチレングリコール）、モノ｛１−（メタ）アクリロイルチオ−３−プロピルエチル｝−トリ（エチレングリコール）、モノ｛１−（メタ）アクリロイルチオ−３−プロピルエチル｝−テトラ（エチレングリコール）、モノ｛１−（メタ）アクリロイルチオ−３−プロピルエチル｝−ペンタ（エチレングリコール）、モノ｛１−（メタ）アクリロイルチオ−３−プロピルエチル｝−ヘキサ（エチレングリコール）、モノ｛１−（メタ）アクリロイルチオ−３−プロピルエチル｝−オクタ（エチレングリコール）、モノ｛１−（メタ）アクリロイルチオ−３−プロピルエチル｝−デカ（エチレングリコール）、モノ｛１−（メタ）アクリロイルチオ−３−プロピルエチル｝−ドデカ（エチレングリコール）、モノ｛１−（メタ）アクリロイルチオ−３−プロピルエチル｝−テトラデカ（エチレングリコール）、モノ｛１−（メタ）アクリロイルチオ−３−プロピルエチル｝−オクタデカ（エチレングリコール）、モノ｛１−（メタ）アクリロイルチオ−４−ブチルエチル｝エチレングリコール、モノ｛１−（メタ）アクリロイルチオ−４−ブチルエチル｝−ジ（エチレングリコール）、モノ｛１−（メタ）アクリロイルチオ−４−ブチルエチル｝−トリ（エチレングリコール）、モノ｛１−（メタ）アクリロイルチオ−４−ブチルエチル｝−テトラ（エチレングリコール）、モノ｛１−（メタ）アクリロイルチオ−４−ブチルエチル｝−ペンタ（エチレングリコール）、モノ｛１−（メタ）アクリロイルチオ−４−ブチルエチル｝−ヘキサ（エチレングリコール）、モノ｛１−（メタ）アクリロイルチオ−４−ブチルエチル｝−オクタ（エチレングリコール）、モノ｛１−（メタ）アクリロイルチオ−４−ブチルエチル｝−デカ（エチレングリコール）、
モノ｛１−（メタ）アクリロイルチオ−４−ブチルエチル｝−ドデカ（エチレングリコール）、モノ｛１−（メタ）アクリロイルチオ−４−ブチルエチル｝−テトラデカ（エチレングリコール）、モノ｛１−（メタ）アクリロイルチオ−４−ブチルエチル｝−オクタデカ（エチレングリコール）、モノ｛（メタ）アクリルアミドエチル｝エチレングリコール、モノ｛（メタ）アクリルアミドエチル｝−ジ（エチレングリコール）、モノ｛（メタ）アクリルアミドエチル｝−トリ（エチレングリコール）、モノ｛（メタ）アクリルアミドエチル｝−テトラ（エチレングリコール）、モノ｛（メタ）アクリルアミドエチル｝−ペンタ（エチレングリコール）、モノ｛（メタ）アクリルアミドエチル｝−ヘキサ（エチレングリコール）、モノ｛（メタ）アクリルアミドエチル｝−オクタ（エチレングリコール）、モノ｛（メタ）アクリルアミドエチル｝−デカ（エチレングリコール）、モノ｛（メタ）アクリルアミドエチル｝−ドデカ（エチレングリコール）、モノ｛（メタ）アクリルアミドエチル｝−テトラデカ（エチレングリコール）、モノ｛（メタ）アクリルアミドエチル｝−オクタデカ（エチレングリコール）、モノ｛１−（メタ）アクリルアミド２−プロピルエチル｝エチレングリコール、モノ｛１−（メタ）アクリルアミド２−プロピルエチル｝−ジ（エチレングリコール）、モノ｛１−（メタ）アクリルアミド２−プロピルエチル｝−トリ（エチレングリコール）、モノ｛１−（メタ）アクリルアミド２−プロピルエチル｝−テトラ（エチレングリコール）、モノ｛１−（メタ）アクリルアミド２−プロピルエチル｝−ペンタ（エチレングリコール）、モノ｛１−（メタ）アクリルアミド２−プロピルエチル｝−ヘキサ（エチレングリコール）、モノ｛１−（メタ）アクリルアミド２−プロピルエチル｝−オクタ（エチレングリコール）、モノ｛１−（メタ）アクリルアミド２−プロピルエチル｝−デカ（エチレングリコール）、モノ｛１−（メタ）アクリルアミド２−プロピルエチル｝−ドデカ（エチレングリコール）、モノ｛１−（メタ）アクリルアミド２−プロピルエチル｝−テトラデカ（エチレングリコール）、モノ｛１−（メタ）アクリルアミド２−プロピルエチル｝−オクタデカ（エチレングリコール）、モノ｛１−（メタ）アクリルアミド３−プロピルエチル｝エチレングリコール、モノ｛１−（メタ）アクリルアミド３−プロピルエチル｝−ジ（エチレングリコール）、モノ｛１−（メタ）アクリルアミド３−プロピルエチル｝−トリ（エチレングリコール）、モノ｛１−（メタ）アクリルアミド３−プロピルエチル｝−テトラ（エチレングリコール）、モノ｛１−（メタ）アクリルアミド３−プロピルエチル｝−ペンタ（エチレングリコール）、モノ｛１−（メタ）アクリルアミド３−プロピルエチル｝−ヘキサ（エチレングリコール）、モノ｛１−（メタ）アクリルアミド３−プロピルエチル｝−オクタ（エチレングリコール）、モノ｛１−（メタ）アクリルアミド３−プロピルエチル｝−デカ（エチレングリコール）、モノ｛１−（メタ）アクリルアミド３−プロピルエチル｝−ドデカ（エチレングリコール）、モノ｛１−（メタ）アクリルアミド３−プロピルエチル｝−テトラデカ（エチレングリコール）、モノ｛１−（メタ）アクリルアミド３−プロピルエチル｝−オクタデカ（エチレングリコール）、モノ｛１−（メタ）アクリルアミド４−ブチルエチル｝エチレングリコール、モノ｛１−（メタ）アクリルアミド４−ブチルエチル｝−ジ（エチレングリコール）、モノ｛１−（メタ）アクリルアミド４−ブチルエチル｝−トリ（エチレングリコール）、モノ｛１−（メタ）アクリルアミド４−ブチルエチル｝−テトラ（エチレングリコール）、モノ｛１−（メタ）アクリルアミド４−ブチルエチル｝−ペンタ（エチレングリコール）、モノ｛１−（メタ）アクリルアミド４−ブチルエチル｝−ヘキサ（エチレングリコール）、モノ｛１−（メタ）アクリルアミド４−ブチルエチル｝−オクタ（エチレングリコール）、モノ｛１−（メタ）アクリルアミド４−ブチルエチル｝−デカ（エチレングリコール）、モノ｛１−（メタ）アクリルアミド４−ブチルエチル｝−ドデカ（エチレングリコール）、モノ｛１−（メタ）アクリルアミド４−ブチルエチル｝−テトラデカ（エチレングリコール）、モノ｛１−（メタ）アクリルアミド４−ブチルエチル｝−オクタデカ（エチレングリコール）、５−｛（メタ）アクリロイルオキシ｝−３−チアペンチルアルコール、８−｛（メタ）アクリロイルオキシ｝−３，６−ジチアオクチルアルコール、５−｛（メタ）アクリロイルチオ｝−３−チアペンチルアルコール、８−｛（メタ）アクリロイルチオ｝−３，６−ジチアオクチルアルコール、５−｛（メタ）アクリルアミド｝−３−チアペンチルアルコール、８−｛（メタ）アクリルアミド｝−３，６−ジチアオクチルアルコールなど挙げられる。
【０１６１】
【化５３】
2019213723.tif 000054
【０１６２】
上記式（Ｉｐ）中、ｒは水素原子またはメチル基を表す。
【０１６３】
【化５４】
2019213723.tif 000055
【０１６４】
上記式（Ｉｑ）中、Ｘ1は、−Ｏ−，−Ｓ−，−ＮＨ−，または−ＮＣＨ3−を表し、Ｘ3およびＸ4は−ＣＨ2−、−ＣＨ（ＯＨ）−、または−ＣＯ−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、ｎ３０は０〜３の整数を表し、ｎ５０は０〜５の整数を表す。なお、ｎ１が２以上の場合は、ｒ1同士〜ｒ4同士、およびＸ1同士は、互いに同一でも異なってもよく、ｎ３０が２以上の場合、Ｘ3同士は同一でも異なっていてもよく、ｎ５０が２以上の場合、Ｘ4同士は同一でも異なってもよい。
【０１６５】
上記一般式（Ｉｐ）で表される化合物としては、例えば、リボース（メタ）アクリレート、アスコルビン酸−（メタ）アクリレート、キシロース−（メタ）アクリレート、ソルビタン−（メタ）アクリレート、グルコース−（メタ）アクリレート、グルコノ−１，５−ラクトン−（メタ）アクリレート、リボース（メタ）アクリロイルオキシエチル、アスコルビン酸−（メタ）アクリロイルオキシエチル、キシロース−（メタ）アクリロイルオキシエチル、ソルビタン−（メタ）アクリロイルオキシエチル、グルコース−（メタ）アクリロイルオキシエチル、グルコノ−１，５−ラクトン−（メタ）アクリロイルオキシエチル、リボース（メタ）アクリロイルオキシ−１，２−プロピル、アスコルビン酸−（メタ）アクリロイルオキシ−１，２−プロピル、キシロース−（メタ）アクリロイルオキシ−１，２−プロピル、ソルビタン−（メタ）アクリロイルオキシ−１，２−プロピル、グルコース−（メタ）アクリロイルオキシ−１，２−プロピル、グルコノ−１，５−ラクトン−（メタ）アクリロイルオキシ−１，２−プロピル、リボース（メタ）アクリロイルオキシ−２−ヒドロキシ−１，３−プロピル、アスコルビン酸−（メタ）アクリロイルオキシ−２−ヒドロキシ−１，３−プロピル、キシロース−（メタ）アクリロイルオキシ−２−ヒドロキシ−１，３−プロピル、ソルビタン−（メタ）アクリロイルオキシ−２−ヒドロキシ−１，３−プロピル、グルコース−（メタ）アクリロイルオキシ−２−ヒドロキシ−１，３−プロピル、グルコノ−１，５−ラクトン−（メタ）アクリロイルオキシ−２−ヒドロキシ−１，３−プロピル、リボース（メタ）アクリロイルオキシ−３−オキサペンチル、アスコルビン酸−（メタ）アクリロイルオキシ−３−オキサペンチル、キシロース−（メタ）アクリロイルオキシ−３−オキサペンチル、ソルビタン−（メタ）アクリロイルオキシ−３−オキサペンチル、グルコース−（メタ）アクリロイルオキシ−３−オキサペンチル、グルコノ−１，５−ラクトン−（メタ）アクリロイルオキシ−３−オキサペンチル、およびそれらのエチレンオキサイド付加物、プロピレンオキサイド付加物、およびブチロラクトン付加物などが挙げられる。
【０１６６】
上記水酸基を有する化合物の中でも、一般式（Ｉｍ）〜（Ｉｎ）で表される化合物がより好ましく、一般式（Ｉｍ）で表される化合物がさらに好ましく、一般式（Ｉｍ−２）で表される化合物が特に好ましい。
【０１６７】
上記化合物（Ｉ）となるカチオン性親水基を有する化合物としては、下記一般式（Ｉｒ）〜（Ｉｔ）で表される化合物が好ましい。
【０１６８】
【化５５】
2019213723.tif 000056
【０１６９】
上記式（Ｉｒ）中、ｒは水素原子またはメチル基を表し、Ｘは、−Ｏ−，−Ｓ−，−ＮＨ−，または−ＮＣＨ3−を表し、ｒ1〜ｒ4は、それぞれ独立して、水素原子、メチル基、エチル基、または水酸基を表す。ｍ１は０〜１０の整数を表し、ｎ１は０〜１００の整数を表し、ｎ１が２以上の場合は、ｒ1同士〜ｒ4同士、およびＸ同士は、互いに同一でも異なってもよく、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１７０】
上記一般式（Ｉｒ）で表される化合物としては、例えば、Ｎ，Ｎ−ジメチルアミノエチル（メタ）アクリレート・塩酸塩、Ｎ，Ｎ−ジメチルアミノエチル（メタ）アクリレート・臭化水素塩、Ｎ，Ｎ−ジメチルアミノエチル（メタ）アクリレート・硫酸塩、Ｎ，Ｎ−ジメチルアミノエチル（メタ）アクリレート・蟻酸塩、Ｎ，Ｎ−ジメチルアミノエチル（メタ）アクリレート・酢酸塩、Ｎ−ジメチルアミノエチル（メタ）アクリレート・リン酸塩、Ｎ，Ｎ−ジメチルアミノ−プロピル−２−（メタ）アクリレート・塩酸塩、Ｎ，Ｎ−ジメチルアミノ−プロピル−２−（メタ）アクリレート・臭化水素塩、Ｎ，Ｎ−ジメチルアミノ−プロピル−２−（メタ）アクリレート・硫酸塩、Ｎ，Ｎ−ジメチルアミノ−プロピル−２−（メタ）アクリレート・酢酸塩、Ｎ，Ｎ−ジメチルアミノ−プロピル−２−（メタ）アクリレート・リン酸塩、Ｎ，Ｎ−ジメチルアミノ−プロピル−３−（メタ）アクリレート・塩酸塩、Ｎ，Ｎ−ジメチルアミノ−プロピル−３−（メタ）アクリレート・臭化水素塩、Ｎ，Ｎ−ジメチルアミノ−プロピル−３−（メタ）アクリレート・硫酸塩、Ｎ，Ｎ−ジメチルアミノ−プロピル−３−（メタ）アクリレート・酢酸塩、Ｎ，Ｎ−ジメチルアミノ−プロピル−３−（メタ）アクリレート・リン酸塩、Ｎ，Ｎ−ジメチルアミノ−ブチル−４−（メタ）アクリレート・塩酸塩、Ｎ，Ｎ−ジメチルアミノ−ブチル−４−（メタ）アクリレート・臭化水素塩、Ｎ，Ｎ−ジメチルアミノ−ブチル−４−（メタ）アクリレート・硫酸塩、Ｎ，Ｎ−ジメチルアミノ−ブチル−４−（メタ）アクリレート・酢酸塩、Ｎ，Ｎ−ジメチルアミノ−ブチル−４−（メタ）アクリレート・リン酸塩、Ｎ，Ｎ−ジメチルアミノ−ヘキシル−６−（メタ）アクリレート・塩酸塩、Ｎ，Ｎ−ジメチルアミノ−ヘキシル−６−（メタ）アクリレート・臭化水素塩、Ｎ，Ｎ−ジメチルアミノ−ヘキシル−６−（メタ）アクリレート・硫酸塩、Ｎ，Ｎ−ジメチルアミノ−ヘキシル−６−（メタ）アクリレート・酢酸塩、Ｎ，Ｎ−ジメチルアミノ−ヘキシル−６−（メタ）アクリレート・リン酸塩、Ｎ，Ｎ−ジメチルアミノ−オクチル−８−（メタ）アクリレート・塩酸塩、Ｎ，Ｎ−ジメチルアミノ−オクチル−８−（メタ）アクリレート・臭化水素塩、Ｎ，Ｎ−ジメチルアミノ−オクチル−８−（メタ）アクリレート・硫酸塩、Ｎ，Ｎ−ジメチルアミノ−オクチル−８−（メタ）アクリレート・酢酸塩、Ｎ，Ｎ−ジメチルアミノ−オクチル−８−（メタ）アクリレート・リン酸塩、Ｎ，Ｎ−ジメチルアミノ−３−オキサペンチル−５−（メタ）アクリレート・塩酸塩、Ｎ，Ｎ−ジメチルアミノ−３−オキサペンチル−５−（メタ）アクリレート・臭化水素塩、Ｎ，Ｎ−ジメチルアミノ−３−オキサペンチル−５−（メタ）アクリレート・硫酸塩、Ｎ，Ｎ−ジメチルアミノ−３−オキサペンチル−５−（メタ）アクリレート・酢酸塩、Ｎ，Ｎ−ジメチルアミノ−３−オキサペンチル−５−（メタ）アクリレート・リン酸塩、Ｎ，Ｎ−ジエチルアミノエチル（メタ）アクリレート・塩酸塩、Ｎ，Ｎ−ジエチルアミノエチル（メタ）アクリレート・臭化水素塩、Ｎ，Ｎ−ジエチルアミノエチル（メタ）アクリレート・硫酸塩、Ｎ，Ｎ−ジエチルアミノエチル（メタ）アクリレート・蟻酸塩、Ｎ，Ｎ−ジエチルアミノエチル（メタ）アクリレート・酢酸塩、Ｎ−ジエチルアミノエチル（メタ）アクリレート・リン酸塩、Ｎ，Ｎ−ジプロピルアミノエチル（メタ）アクリレート・塩酸塩、Ｎ，Ｎ−ジプロピルアミノエチル（メタ）アクリレート・臭化水素塩、Ｎ，Ｎ−ジプロピルアミノエチル（メタ）アクリレート・硫酸塩、Ｎ，Ｎ−ジプロピルアミノエチル（メタ）アクリレート・蟻酸塩、Ｎ，Ｎ−ジプロピルアミノエチル（メタ）アクリレート・酢酸塩、Ｎ−ジプロピルアミノエチル（メタ）アクリレート・リン酸塩、３−（メタ）アクリロイルオキシ−２−ヒドロキシプロピル−１−トリエチルアンモニウムクロライド、３−（メタ）アクリロイルオキシ−２−ヒドロキシプロピル−１−トリエチルアンモニウムブロマイド、３−（メタ）アクリロイルオキシ−２−ヒドロキシプロピル−１−トリエチルアンモニウムスルホマイド、３−（メタ）アクリロイルオキシ−２−ヒドロキシプロピル−１−トリエチルアンモニウムフォスホマイド、Ｎ，Ｎ−ジメチルアミノエチル（メタ）アクリルアミド・塩酸塩、Ｎ，Ｎ−ジメチルアミノエチル（メタ）アクリルアミド・臭化水素塩、Ｎ，Ｎ−ジメチルアミノエチル（メタ）アクリルアミド・硫酸塩、Ｎ，Ｎ−ジメチルアミノエチル（メタ）アクリルアミド・蟻酸塩、Ｎ，Ｎ−ジメチルアミノエチル（メタ）アクリルアミド・酢酸塩、Ｎ−ジメチルアミノエチル（メタ）アクリルアミド・リン酸塩、Ｎ，Ｎ−ジメチルアミノ−プロピル−２−（メタ）アクリルアミド・塩酸塩、Ｎ，Ｎ−ジメチルアミノ−プロピル−２−（メタ）アクリルアミド・臭化水素塩、Ｎ，Ｎ−ジメチルアミノ−プロピル−２−（メタ）アクリルアミド・硫酸塩、Ｎ，Ｎ−ジメチルアミノ−プロピル−２−（メタ）アクリルアミド・酢酸塩、Ｎ，Ｎ−ジメチルアミノ−プロピル−２−（メタ）アクリルアミド・リン酸塩、Ｎ，Ｎ−ジメチルアミノ−プロピル−３−（メタ）アクリルアミド・塩酸塩、Ｎ，Ｎ−ジメチルアミノ−プロピル−３−（メタ）アクリルアミド・臭化水素塩、Ｎ，Ｎ−ジメチルアミノ−プロピル−３−（メタ）アクリルアミド・硫酸塩、Ｎ，Ｎ−ジメチルアミノ−プロピル−３−（メタ）アクリルアミド・酢酸塩、Ｎ，Ｎ−ジメチルアミノ−プロピル−３−（メタ）アクリルアミド・リン酸塩、Ｎ，Ｎ−ジメチルアミノ−ブチル−４−（メタ）アクリルアミド・塩酸塩、Ｎ，Ｎ−ジメチルアミノ−ブチル−４−（メタ）アクリルアミド・臭化水素塩、Ｎ，Ｎ−ジメチルアミノ−ブチル−４−（メタ）アクリルアミド・硫酸塩、Ｎ，Ｎ−ジメチルアミノ−ブチル−４−（メタ）アクリルアミド・酢酸塩、Ｎ，Ｎ−ジメチルアミノ−ブチル−４−（メタ）アクリルアミド・リン酸塩などが挙げられる。
【０１７１】
【化５６】
2019213723.tif 000057
【０１７２】
上記式（Ｉｓ）中、ｒは水素原子またはメチル基を表し、Ｘは、−Ｏ−，−Ｓ−，−ＮＨ−，または−ＮＣＨ3−を表し、ｒ1〜ｒ4は、それぞれ独立して、水素原子、メチル基、エチル基、または水酸基を表し、ｍ１は０〜１０の整数を表し、ｎ１は０〜１００の整数を表し、ｎ１が２以上の場合は、ｒ1同士〜ｒ4同士、およびＸ同士は、互いに同一でも異なっていてもよく、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１７３】
上記一般式（Ｉｓ）で表される化合物としては、例えば、３−（メタ）アクリロイルオキシ−２−ヒドロキシプロピル−１−トリメチルアンモニウムクロライド、３−（メタ）アクリロイルオキシ−２−ヒドロキシプロピル−１−トリメチルアンモニウムブロマイド、３−（メタ）アクリロイルオキシ−２−ヒドロキシプロピル−１−トリメチルアンモニウムスルホマイド、３−（メタ）アクリロイルオキシ−２−ヒドロキシプロピル−１−トリメチルアンモニウムフォスホマイド、４−（メタ）アクリロイルオキシ−２−ヒドロキシブチル−１−トリメチルアンモニウムクロライド、４−（メタ）アクリロイルオキシ−２−ヒドロキシブチル−１−トリメチルアンモニウムブロマイド、４−（メタ）アクリロイルオキシ−２−ヒドロキシブチル−１−トリメチルアンモニウムスルホマイド、４−（メタ）アクリロイルオキシ−２−ヒドロキシブチル−１−トリメチルアンモニウムフォスホマイド、５−（メタ）アクリロイルオキシ−２−ヒドロキシペンチル−１−トリメチルアンモニウムクロライド、５−（メタ）アクリロイルオキシ−２−ヒドロキシペンチル−１−トリメチルアンモニウムブロマイド、５−（メタ）アクリロイルオキシ−２−ヒドロキシペンチル−１−トリメチルアンモニウムスルホマイド、５−（メタ）アクリロイルオキシ−２−ヒドロキシペンチル−１−トリメチルアンモニウムフォスホマイド、６−（メタ）アクリロイルオキシ−２−ヒドロキシヘキシル−１−トリメチルアンモニウムクロライド、６−（メタ）アクリロイルオキシ−２−ヒドロキシヘキシル−１−トリメチルアンモニウムブロマイド、６−（メタ）アクリロイルオキシ−２−ヒドロキシヘキシル−１−トリメチルアンモニウムスルホマイド、６−（メタ）アクリロイルオキシ−２−ヒドロキシヘキシル−１−トリメチルアンモニウムフォスホマイド、８−（メタ）アクリロイルオキシ−２−ヒドロキシオクチル−１−トリメチルアンモニウムクロライド、８−（メタ）アクリロイルオキシ−２−ヒドロキシオクチル−１−トリメチルアンモニウムブロマイド、８−（メタ）アクリロイルオキシ−２−ヒドロキシオクチル−１−トリメチルアンモニウムスルホマイド、８−（メタ）アクリロイルオキシ−２−ヒドロキシオクチル−１−トリメチルアンモニウムフォスホマイド、１０−（メタ）アクリロイルオキシ−２−ヒドロキシデシル−１−トリメチルアンモニウムクロライド、１０−（メタ）アクリロイルオキシ−２−ヒドロキシデシル−１−トリメチルアンモニウムブロマイド、１０−（メタ）アクリロイルオキシ−２−ヒドロキシデシル−１−トリメチルアンモニウムスルホマイド、１０−（メタ）アクリロイルオキシ−２−ヒドロキシデシル−１−トリメチルアンモニウムフォスホマイド、３−（メタ）アクリロイルチオ２−ヒドロキシプロピル−１−トリメチルアンモニウムクロライド、３−（メタ）アクリロイルチオ２−ヒドロキシプロピル−１−トリメチルアンモニウムブロマイド、３−（メタ）アクリロイルチオ２−ヒドロキシプロピル−１−トリメチルアンモニウムスルホマイド、３−（メタ）アクリロイルチオ２−ヒドロキシプロピル−１−トリメチルアンモニウムフォスホマイド、３−（メタ）アクリルアミド２−ヒドロキシプロピル−１−トリメチルアンモニウムクロライド、３−（メタ）アクリルアミド２−ヒドロキシプロピル−１−トリメチルアンモニウムブロマイド、３−（メタ）アクリルアミド２−ヒドロキシプロピル−１−トリメチルアンモニウムスルホマイド、３−（メタ）アクリルアミド２−ヒドロキシプロピル−１−トリメチルアンモニウムフォスホマイドなどが挙げられる。
【０１７４】
【化５７】
2019213723.tif 000058
【０１７５】
上記式（Ｉｔ）中、ｒは水素原子またはメチル基を表し、Ｘは、−Ｏ−，−Ｓ−，−ＮＨ−，または−ＮＣＨ3−を表しｒ1〜ｒ4は、それぞれ独立して、水素原子、メチル基、エチル基、または水酸基を表し、ｍ１は０〜１０の整数を表し、ｎ１は０〜１００の整数を表し、ｎ１が２以上の場合は、ｒ1同士〜ｒ4同士、およびＸ同士は、互いに同一でも異なっていてもよく、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１７６】
上記一般式（Ｉｔ）で表される化合物としては、例えば、（メタ）アクリロイルオキシ−メチルベタイン、２−（メタ）アクリロイルオキシ−エチルベタイン、２−（メタ）アクリロイルオキシ−プロピルベタイン、３−（メタ）アクリロイルオキシ−プロピルベタイン、４−（メタ）アクリロイルオキシ−ブチルベタイン、５−（メタ）アクリロイルオキシ−ペンチルベタイン、６−（メタ）アクリロイルオキシ−ヘキシルベタイン、７−（メタ）アクリロイルオキシ−ヘプチルベタイン、８−（メタ）アクリロイルオキシ−オクチルベタイン、１０−（メタ）アクリロイルオキシ−デシルベタイン、１１−（メタ）アクリロイルオキシ−ウンデシルベタイン、５−（メタ）アクリロイルオキシ−３−オキサペンチルベタイン、５−（メタ）アクリロイルオキシ−２，５−ジメチル−３−オキサペンチルベタイン、８−（メタ）アクリロイルオキシ−２，５，８−トリメチル−３，６−ジオキサオクチルベタインなどが挙げられる。
【０１７７】
上記カチオン性親水基を有する化合物の中でも、一般式（Ｉｒ）〜（Ｉｓ）で表される化合物がより好ましく、一般式（Ｉｓ）で表される化合物がさらに好ましい。
上記化合物（Ｉ）の分子量は、通常７２〜１８,０００、好ましくは７２〜３，０００、より好ましくは７２〜１０００である。
【０１７８】
上記化合物（Ｉ）は１種単独で用いてもよいし、２種以上混合して用いてもよい。
なお、本発明の組成物には上記化合物（Ｉ）が含まれるが、上記化合物（Ｉ）の少なくとも一部が反応してオリゴマーの形になって上記組成物に含まれていてもよい。なお、ここでいうオリゴマーとは上記化合物（Ｉ）から形成される繰り返し単位を通常２〜２０含むものである。
【０１７９】
上記化合物（Ｉ）は公知の方法または公知に準ずる方法により製造できる。また、上記化合物（Ｉ）は市販品としても入手できる。
［化合物（ＩＩ）］
本発明の組成物に含まれる化合物（ＩＩ）は、重合性炭素−炭素二重結合を有する官能基である（メタ）アクリロイル基を２個以上有することを特徴とする。ただし、化合物（ＩＩ）は化合物（Ｉ）とは異なり、スルホン酸基、カルボキシル基、およびリン酸基等のアニオン性親水基を有さず、好ましくは、水酸基を有していてもよいが、アニオン性親水基、およびカチオン性親水基はいずれも有さない。このような化合物が含まれた組成物を重合することにより、十分に架橋した架橋樹脂が得られ得る。なお、（メタ）アクリロイルは、アクリロイルとメタクリロイルの総称である。
【０１８０】
上記（メタ）アクリロイル基としては、（メタ）アクリロイルオキシ基、（メタ）アクリロイルチオ基、および（メタ）アクリルアミド基等が挙げられる。これら（メタ）アクリロイル基の中でも、（メタ）アクリロイルオキシ基および（メタ）アクリロイルチオ基が好ましい。
【０１８１】
上記化合物（ＩＩ）の中でも、１個以上の水酸基と２個以上の（メタ）アクリロイル基とを有する化合物、エーテル結合およびチオエーテル結合から選ばれる１個以上の結合と２個以上の（メタ）アクリロイル基とを有する化合物、１個以上のエステル結合（ただし、（メタ）アクリロイル基と直接結合した部分のエステル結合を除く。）と２個以上の（メタ）アクリロイル基とを有する化合物、脂環族基および芳香族基から選ばれる１個以上の基と２個以上の（メタ）アクリロイル基とを有する化合物、１個以上のヘテロ環と２個以上の（メタ）アクリロイル基とを有する化合物が好ましい。
【０１８２】
上記化合物（ＩＩ）としては、例えば、エチレングリコールジ（メタ）アクリレート、１，２−プロパンジオールジ（メタ）アクリレート、１，３−プロパンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、１，２−ビス｛３−（メタ）アクリロイルオキシ−２−ヒドロキシ−プロピルオキシ｝エタン、１，２−ビス｛３−（メタ）アクリロイルオキシ−２−ヒドロキシ−プロピルオキシ｝プロパン、１，３−ビス｛３−（メタ）アクリロイルオキシ−２−ヒドロキシ−プロピルオキシ｝プロパン、１，４−ビス｛３−（メタ）アクリロイルオキシ−２−ヒドロキシ−プロピルオキシ｝へプタン、１，６−ビス｛３−（メタ）アクリロイルオキシ−２−ヒドロキシ−プロピルオキシ｝ヘキサン；
ネオペンチルグリコールヒドロキシピバリン酸ジ（メタ）アクリレート；
ポリエチレングリコールジ（メタ）アクリレート、１，２−ポリプロピレングリコールジ（メタ）アクリレート、１，３−ポリプロピレングリコールジ（メタ）アクリレート、１，４−ポリブチレングリコールジ（メタ）アクリレート、ポリエチレングリコール−ビス｛３−（メタ）アクリロイルオキシ−２−ヒドロキシ−プロピル｝エーテル、１，２−ポリプロピレングリコール−ビス｛３−（メタ）アクリロイルオキシ−２−ヒドロキシ−プロピル｝エーテル；
１，２−ポリプロピレングリコール−ビス｛（メタ）アクリロイル−ポリ（オキシエチレン）｝エーテル；
１，３−ポリプロピレングリコールジ（メタ）アクリレート、１，４−ポリブチレングリコールジ（メタ）アクリレート、１，４−ポリブチレングリコール−ビス｛３−（メタ）アクリロイルオキシ−２−ヒドロキシ−プロピル｝エーテルなどが挙げられる。
【０１８３】
また上記化合物（ＩＩ）のとしては、例えば、ビス｛２−（メタ）アクリロイルチオ−エチル｝スルフィド、ビス｛５−（メタ）アクリロイルチオ−３−チアペンチル｝スルフィド；
シクロヘキサンジオールジ（メタ）アクリレート、ビス｛（メタ）アクリロイルオキシ−メチル｝シクロヘキサン、ビス｛７−（メタ）アクリロイルオキシ−２，５−ジオキサヘプチル｝シクロヘキサン、ビス｛（メタ）アクリロイルオキシ−ポリ（エチレンオキシ）−メチル｝シクロヘキサン；
トリシクロデカンジメタノールジ（メタ）アクリレート；
２−プロペノイックアシッド｛２−（１，１，−ジメチル−２−｛（１−オキソ−２−プロペニル）オキシ｝エチル）−５−エチル−１，３−ジオキサン−５−イル｝メチルエステル（日本化薬社製，商品名「ＫＡＹＡＲＡＤ Ｒ−６０４」）；
Ｎ，Ｎ'，Ｎ"−トリス｛２−（メタ）アクリロイルオキシ−エチル｝イソシアヌレート；
キシリレンジオールジ（メタ）アクリレート、ビス｛７−（メタ）アクリロイルオキシ−２，５−ジオキサヘプチル｝ベンゼン、ビス｛（メタ）アクリロイルオキシ−ポリ（エチレンオキシ）−メチル｝ベンゼン；
ビスフェノールＡジ（メタ）アクリレート、ビス｛（メタ）アクリロイル−オキシエチル｝ビスフェノールＡ、ビス｛（メタ）アクリロイル−オキシプロピル｝ビスフェノールＡ、ビス｛（メタ）アクリロイル−ポリ（オキシエチレン）｝ビスフェノールＡ、ビス｛（メタ）アクリロイル−ポリ（オキシ−１，２−プロピレン）｝ビスフェノールＡ、ビス｛３−（メタ）アクリロイルオキシ−２−ヒドロキシ−プロピル｝ビスフェノールＡ、ビス｛３−（メタ）アクリロイルオキシ−２−ヒドロキシ−プロピルーオキシエチル｝ビスフェノールＡ、ビス｛３−（メタ）アクリロイルオキシ−２−ヒドロキシ−プロピル−オキシプロピル｝ビスフェノールＡ、ビス｛３−（メタ）アクリロイルオキシ−２−ヒドロキシ−プロピル−ポリ（オキシエチレン）｝ビスフェノールＡ、ビス｛３−（メタ）アクリロイルオキシ−２−ヒドロキシ−プロピル−ポリ（オキシ−１，２−プロピレン）｝ビスフェノールＡ；
ビス｛（メタ）アクリロイル−オキシエチル−オキシプロピル｝ビスフェノールＡ、ビス｛（メタ）アクリロイルポリ（オキシエチレン）−ポリ（オキシ−１，２−プロピレン）｝ビスフェノールＡ；
ナフタレンジオールジ（メタ）アクリレート、ビス｛３−（メタ）アクリロイルオキシ−２−ヒドロキシ−プロピル−オキシ｝ナフタレン；
９，９−フルオレンジオールジ（メタ）アクリレート、９，９−ビス｛４−（２−（メタ）アクリロイルオキシ−エチル−オキシ）｝フルオレン、９，９−ビス｛３−フェニル−４−（メタ）アクリロイルオキシ−ポリ（エチレンオキシ）｝フルオレン；などが挙げられる。
【０１８４】
さらに上記化合物（ＩＩ）のとしては、例えば、フェノールノボラック型エポキシ（メタ）アクリレート（新中村化学製，商品名「ＮＫオリゴ ＥＡ−６３２０，ＥＡ−７１２０，ＥＡ−７４２０」）；
グリセリン−１，３−ジ（メタ）アクリレート、１−アクリロイルオキシ−２−ヒドロキシ−３−メタクリロイルオキシ−プロパン、２，６，１０−トリヒドロキシ−４，８−ジオキサウンデカン−１，１１−ジ（メタ）アクリレート、１，３−ビス｛３−（メタ）アクリロイルオキシ−２−ヒドロキシ−プロピル−オキシ｝−２−ヒドロキシプロパン、１，２，３−トリス｛３−（メタ）アクリロイルオキシ−２−ヒドロキシ−プロピル−オキシ｝プロパン、１，２，３−トリス｛２−（メタ）アクリロイルオキシ−エチル−オキシ｝プロパン、１，２，３−トリス｛２−（メタ）アクリロイルオキシ−プロピル−オキシ｝プロパン、１，２，３−トリス｛（メタ）アクリロイルオキシ−ポリ（１，２−エチレンオキシ）｝プロパン、１，２，３−トリス｛（メタ）アクリロイルオキシ−ポリ（１，２−プロピレンオキシ）｝プロパン、１，２，３−トリス｛（メタ）アクリロイルオキシ−ポリ（１，３−プロピレンオキシ）｝プロパン；
トリメチロールプロパントリ（メタ）アクリレート、トリメチロールプロパン−トリス｛（メタ）アクリロイルオキシ−エチル−オキシ｝エーテル、トリメチロールプロパン−トリス｛２−（メタ）アクリロイルオキシ−プロピル−オキシ｝エーテル、トリメチロールプロパン−トリス｛（メタ）アクリロイルオキシ−ポリ（エチレンオキシ）｝エーテル、トリメチロールプロパン−トリス｛（メタ）アクリロイルオキシ−ポリ（１，２−プロピレンオキシ）｝エーテル、ペンタエリスリトールトリ（メタ）アクリレート、ペンタエリスリトールテトラ（メタ）アクリレート、ペンタエリスリトール−テトラキス｛（メタ）アクリロイルオキシ−エチル−オキシ｝エーテル、ペンタエリスリトール−テトラキス｛２−（メタ）アクリロイルオキシ−プロピル−オキシ｝エーテル、ペンタエリスリトール−テトラキス｛（メタ）アクリロイルオキシ−ポリ（エチレンオキシ）｝エーテル、ペンタエリスリトール−テトラキス｛（メタ）アクリロイルオキシ−ポリ（１，２−プロピレンオキシ）｝エーテル；
ジトリメチロールプロパンテトラ（メタ）アクリレート、ジトリメチロールプロパン−テトラキス｛（メタ）アクリロイルオキシ−エチル−オキシ｝エーテル、ジトリメチロールプロパン−テトラキス｛２−（メタ）アクリロイルオキシ−プロピル−オキシ｝エーテル、ジトリメチロールプロパン−テトラキス｛（メタ）アクリロイルオキシ−ポリ（エチレンオキシ）｝エーテル、ジトリメチロールプロパン−テトラキス｛（メタ）アクリロイルオキシ−ポリ（１，２−プロピレンオキシ）｝エーテル、ジペンタエリスリトールペンタ（メタ）アクリレート、ジペンタエリスリトールヘキサ（メタ）アクリレート、ジペンタエリスリトール−ヘキサ｛（メタ）アクリロイルオキシ−エチル−オキシ｝エーテル、ジペンタエリスリトール−ヘキサ｛２−（メタ）アクリロイルオキシ−プロピル−オキシ｝エーテル、ジペンタエリスリトール−ヘキサ｛（メタ）アクリロイルオキシ−ポリ（エチレンオキシ）｝エーテル、ジペンタエリスリトール−ヘキサ｛（メタ）アクリロイルオキシ−ポリ（１，２−プロピレンオキシ）｝エーテル；等が挙げられる。
【０１８５】
加えて、上記化合物（ＩＩ）のとしては、例えば、２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとヘキサメチレンジイソシアナートとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとイソホロンジイソシアナートとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとビス（イソシアナトメチル）ノルボルナンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとノルビス（４−イソシアナトシクロヘキシル）メタンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートと１，３−ビス（イソシアナトメチル）シクロヘキサンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとｍ−キシリレンジイソシアナートとのウレタン反応物；等が挙げられる。
【０１８６】
上記化合物（ＩＩ）は１種単独で用いてもよいし、２種以上混合して用いてもよい。また、これら化合物（ＩＩ）は、公知の方法、または公知の方法に準ずる方法により製造できるが、市販品として入手することもできる。
【０１８７】
化合物（Ｉ）および化合物（ＩＩ）の配合比率は、化合物（Ｉ）および化合物（ＩＩ）の重量に対して、化合物（Ｉ）が０．１〜５０重量％、化合物（ＩＩ）が９９．９〜５０重量％含まれていることが好ましく、化合物（Ｉ）が０．３〜３０重量％、化合物（ＩＩ）が９９．７〜７０重量％含まれていることがより好ましく、化合物（Ｉ）が０．５〜２０重量％、化合物（ＩＩ）が９９．５〜８０重量％含まれていることがさらに好ましい。
【０１８８】
［界面活性剤（ＩＩＩ）および化合物（ＩＶ）］
本発明の組成物には、上記化合物（Ｉ）および化合物（ＩＩ）に加えて、アニオン性親水基、カチオン性親水基、または２つ以上の水酸基を有する親水部、および有機残基からなる疎水部を有する界面活性剤（ＩＩＩ）、およびシロキサン結合を有する分子量２００〜１，０００，０００の化合物(ＩＶ)から選ばれる少なくとも１種の化合物が含まれる。ただし、これら界面活性剤（ＩＩＩ)および化合物(ＩＶ)は、重合性炭素−炭素二重結合を有さない。
【０１８９】
界面活性剤（ＩＩＩ）を含む組成物を重合することにより、上記化合物（Ｉ）に由来する親水基が架橋樹脂の表面に濃縮されやすくなり、架橋樹脂からなる単層膜である場合には、その表面に親水基が傾斜しやすくなる。
【０１９０】
また、界面活性剤（ＩＩＩ）、望ましくは、スルホン酸基を有し、さらにその分子量が２００〜１０００，０００である化合物（ＩＩＩ’）（重合性炭素−炭素二重結合を有さない）または（ＩＶ）が含まれる組成物を重合することにより、親水性が高いだけでなく、親水性の耐久性が高くしかも表面平滑性も高い架橋樹脂が得られ得る。
【０１９１】
組成物中にこのような化合物（ＩＩＩ’）が含まれることにより、組成物の外気に接する表面における表面エネルギーが低下し、組成物から得られる架橋樹脂の親水性を低下させることなくレベリング性（表面平滑性）を向上させることができる。
【０１９２】
その詳細なメカニズムは明らかではないが、本発明の組成物を基材等に塗布した場合には、以下のような現象が起きているものと推定される。すなわち、化合物（ＩＩＩ’）に含まれるスルホン酸基以外の有機残基は、スルホン酸と比較して、凝集エネルギーが小さく疎水性が高いため、本発明の組成物を基材等に塗布すると、化合物（ＩＩＩ’）に含まれる有機残基を中心とする部分が、外気に接する表面に移動し、何らかの秩序構造を形成しているものと推定される。その結果、塗布された組成物の外気の接する表面における表面張力が低下し、外気に接する表面のレベリング性（表面平滑性）が向上する。また、上記化合物（ＩＩＩ’）中に含まれるスルホン酸基を中心とする部分は、組成物表面とは反対側（内部方向）を向いているものと推定される。その結果、このスルホン酸基を中心とする部分は、化合物（Ｉ）に含まれる親水基、好ましくはアニオン性親水基を中心とする部分と相互作用し、化合物（Ｉ）に由来する親水基、好ましくはアニオン性親水基が、組成物の外気に接する表面の近傍により集中しやすくなり、親水基、好ましくはアニオン性親水基が表面に傾斜した構造が形成される。そしてこのような構造を有する本発明の組成物を重合することによりこの構造が固定され、外気に接する表面に親水基、好ましくはアニオン性親水基が偏析した架橋樹脂が得られる。
【０１９３】
上記化合物（ＩＩＩ’）としては、親水性を向上させるには、スルホン酸基数がより多い化合物が好ましい傾向にあるが、レベリング性を向上させるためには、スルホン酸基数が比較的少なくかつ有機残基部分の分子量が大きい化合物が好ましい傾向にある。そのため、化合物（ＩＩＩ’）の分子量は、通常２００〜１，０００，０００の範囲、好ましくは２５０〜１００，０００の範囲、より好ましくは３００〜１０，０００の範囲である。分子量が上記範囲にあることにより、親水性が高くレベリング性に優れるコーティング膜が得られる。
【０１９４】
上記界面活性剤の中でも、下記一般式（３００）で表される化合物が好ましい。
【０１９５】
【化５８】
2019213723.tif 000059
【０１９６】
上記式（３００）中、Ｒは炭素数４〜１００の有機残基を表し、ＦＧはアニオン性親水基、カチオン性親水基、および水酸基から選ばれる少なくとも１つの基を含む親水基を表し、ｎはＦＧに結合するＲの数であり、１または２を表し、ｎ０はＲに結合するＦＧの数であり、１〜５の整数を表し、（基Ｒの価数）×ｎ＝（基ＦＧの価数）×ｎ０を満足し、ＦＧが水酸基を１つ含む基である場合にはｎ０は２〜５の整数を表す。
【０１９７】
上記ＦＧとなる、アニオン性親水基を含む基としては、例えば、下記一般式（３０１）〜（３０８）で表される親水基が挙げられる。
【０１９８】
【化５９】
2019213723.tif 000060
【０１９９】
上記式（３０１）中、Ｍは水素原子、アルカリ金属、１／２原子のアルカリ土類金属、またはアンモニウムイオンを表し、＃３は式（３００）のＲに含まれる炭素原子に結合する結合手を表す。
【０２００】
【化６０】
2019213723.tif 000061
【０２０１】
上記式（３０２）中、Ｍは水素原子、アルカリ金属、１／２原子のアルカリ土類金属、またはアンモニウムイオンを表し、＃３は式（３００）のＲに含まれる炭素原子に結合する結合手を表す。
【０２０２】
【化６１】
2019213723.tif 000062
【０２０３】
上記式（３０３）中、Ｍは水素原子、アルカリ金属、１／２原子のアルカリ土類金属、またはアンモニウムイオンを表し、＃３は式（３００）のＲに含まれる炭素原子に結合する結合手を表す。
【０２０４】
【化６２】
2019213723.tif 000063
【０２０５】
上記式（３０４）中、Ｍは水素原子、アルカリ金属、１／２原子のアルカリ土類金属、またはアンモニウムイオンを表し、＃３は式（３００）のＲに含まれる炭素原子に結合する結合手を表す。
【０２０６】
【化６３】
2019213723.tif 000064
【０２０７】
上記式（３０５）中、Ｍは水素原子、アルカリ金属、１／２原子のアルカリ土類金属、またはアンモニウムイオンを表し、＃３は式（３００）のＲに含まれる炭素原子に結合する結合手を表す。
【０２０８】
【化６４】
2019213723.tif 000065
【０２０９】
上記式（３０６）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。
【０２１０】
【化６５】
2019213723.tif 000066
【０２１１】
上記式（３０７）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。
【０２１２】
【化６６】
2019213723.tif 000067
【０２１３】
上記式（３０８）中、Ｍは水素原子、アルカリ金属、１／２原子のアルカリ土類金属、またはアンモニウムイオンを表し、＃３は式（３００）のＲに含まれる炭素原子に結合する結合手を表す。
【０２１４】
ＦＧが上記一般式（３０１）で表される界面活性剤としては、例えば、アルキルスルホン酸系界面活性剤、アルケニルスルホン酸系界面活性剤（ただし、その界面活性剤に含まれるアルケニル基は重合性ではない。）、アルキル酢酸スルホン酸系界面活性剤、Ｎ−アシル化スルホン酸系界面活性剤、ヒドロキシアルカンスルホン酸系界面活性剤、アリールスルホン酸系界面活性剤、スルホコハク酸エステル系界面活性剤などが挙げられる。
【０２１５】
アルキルスルホン酸系界面活性剤としては、例えば、ブチルスルホン酸、ペンチルスルホン酸、ヘキシルスルホン酸、ヘプチルスルホン酸、オクチルスルホン酸、ノニルスルホン酸、デシルスルホン酸、ウンデシルスルホン酸、ドデシルスルホン酸、トリデシルスルホン酸、テトラデシルスルホン酸、ペンタデシルスルホン酸ナトリウム、ヘキサデシルスルホン酸、ヘプタデシルスルホン酸、オクタデシルスルホン酸、ノナデシルスルホン酸、イコサニルスルホン酸およびこれら化合物のアルカリ金属塩、アンモニウム塩、アルカリ土類金属塩などが挙げられる。
【０２１６】
アルケニルスルホン酸系界面活性剤としては、例えば、ブチニルスルホン酸、ヘキシニルスルホン酸、オクチニルスルホン酸、デシニルスルホン酸、ドデシニルスルホン酸、テトラデシニルスルホン酸、ヘキサデシニルスルホン酸、オクタデシニルスルホン酸、イコサニルスルホン酸、
ブチニルオキシスルホン酸、ヘキシニルオキシスルホン酸、オクチニルオキシスルホン酸、デシニルオキシスルホン酸、ドデシニルオキシスルホン酸、テトラデシニルオキシスルホン酸、ヘキサデシニルオキシスルホン酸、オクタデシニルオキシスルホン酸、イコサニルオキシスルホン酸、
ブチニルオキシ−３−オキサペンチルスルホン酸、ヘキシニルオキシ−３−オキサペンチルスルホン酸、オクチニルオキシ−３−オキサペンチルスルホン酸、デシニルオキシ−３−オキサペンチルスルホン酸、ドデシニルオキシ−３−オキサペンチルスルホン酸、テトラデシニルオキシ−３−オキサペンチルスルホン酸、ヘキサデシニルオキシ−３−オキサペンチルスルホン酸、オクタデシニルオキシ−３−オキサペンチルスルホン酸、イコサニルオキシ−３−オキサペンチルスルホン酸、
ブチニルオキシ−３，６−ジオキサオクチルスルホン酸、ヘキシニルオキシ−３，６−ジオキサオクチルスルホン酸、オクチニルオキシ−３，６−ジオキサオクチルスルホン酸、デシニルオキシ−３，６−ジオキサオクチルスルホン酸、ドデシニルオキシ−３，６−ジオキサオクチルスルホン酸、テトラデシニルオキシ−３，６−ジオキサオクチルスルホン酸、ヘキサデシニルオキシ−３，６−ジオキサオクチルスルホン酸、オクタデシニルオキシ−３，６−ジオキサオクチルスルホン酸、イコサニルオキシ−３，６−ジオキサオクチルスルホン酸、
ブチニルオキシ−３，６，９−トリオキサウンデシルスルホン酸、ヘキシニルオキシ−３，６，９−トリオキサウンデシルスルホン酸、オクチニルオキシ−３，６，９−トリオキサウンデシルスルホン酸、デシニルオキシ−３，６，９−トリオキサウンデシルスルホン酸、ドデシニルオキシ−３，６，９−トリオキサウンデシルスルホン酸、テトラデシニルオキシ−３，６，９−トリオキサウンデシルスルホン酸、ヘキサデシニルオキシ−３，６，９−トリオキサウンデシルスルホン酸、オクタデシニルオキシ−３，６，９−トリオキサウンデシルスルホン酸、イコサニルオキシ−３，６，９−トリオキサウンデシルスルホン酸、およびこれら化合物のアルカリ金属塩、アンモニウム塩、アルカリ土類金属塩などが挙げられる。
【０２１７】
アルキル酢酸スルホン酸系界面活性剤としては、例えば、α−スルホ酢酸エチル、α−スルホ酢酸プロピル、α−スルホ酢酸ブチル、α−スルホ酢酸ペンチル、α−スルホ酢酸ヘキシル、α−スルホ酢酸ヘプチル、α−スルホ酢酸オクチル、α−スルホ酢酸ノニル、α−スルホ酢酸デシル、α−スルホ酢酸ドデシル、α−スルホ酢酸テトラデシル、α−スルホ酢酸ヘキサデシル、α−スルホ酢酸オクタデシル、α−スルホ酢酸イコシル、およびこれら化合物のアルカリ金属塩、アンモニウム塩、アルカリ土類金属塩などが挙げられる。
【０２１８】
Ｎ−アシル化スルホン酸系界面活性剤としては例えば、２−ヘキシル酸アミド−エタンスルホン酸、２−オクチル酸アミド−エタンスルホン酸、２−ラウリン酸アミド−エタンスルホン酸、２−ミリスチン酸アミド−エタンスルホン酸、２−パルミチン酸アミド−エタンスルホン酸、２−ステアリン酸アミド−エタンスルホン酸、２−オレイン酸アミド−エタンスルホン酸、２−ベヘニン酸アミド−エタンスルホン酸、
Ｎ−メチル−２−ヘキシル酸アミド−エタンスルホン酸、Ｎ−メチル−２−オクチル酸アミド−エタンスルホン酸、Ｎ−メチル−２−ラウリン酸アミド−エタンスルホン酸、Ｎ−メチル−２−ミリスチン酸アミド−エタンスルホン酸、Ｎ−メチル−２−パルミチン酸アミド−エタンスルホン酸、Ｎ−メチル−２−ステアリン酸アミド−エタンスルホン酸、Ｎ−メチル−２−オレイン酸アミド−エタンスルホン酸、Ｎ−メチル−２−ベヘニン酸アミド−エタンスルホン酸、３−ヘキシル酸アミド−プロパンスルホン酸、３−オクチル酸アミド−プロパンスルホン酸、３−ラウリン酸アミド−プロパンスルホン酸、３−ミリスチン酸アミド−プロパンスルホン酸、３−パルミチン酸アミド−プロパンスルホン酸、３−ステアリン酸アミド−プロパンスルホン酸、３−オレイン酸アミド−プロパンスルホン酸、３−ベヘニン酸アミド−プロパンスルホン酸、およびこれら化合物のアルカリ金属塩、アンモニウム塩、アルカリ土類金属塩などが挙げられる。
【０２１９】
ヒドロキシアルカンスルホン酸系界面活性剤としては、例えば、２−ヒドロキシブチルスルホン酸ナトリウム、２−ヒドロキシペンチルスルホン酸ナトリウム、２−ヒドロキシヘキシルスルホン酸ナトリウム、２−ヒドロキシヘプチルスルホン酸ナトリウム、２−ヒドロキシオクチルスルホン酸ナトリウム、２−ヒドロキシノニルスルホン酸ナトリウム、２−ヒドロキシデシルスルホン酸ナトリウム、２−ヒドロキシウンデシルスルホン酸ナトリウム、２−ヒドロキシドデシルスルホン酸ナトリウム、２−ヒドロキシトリデシルスルホン酸ナトリウム、２−ヒドロキシテトラデシルスルホン酸ナトリウム、２−ヒドロキシペンタデシルスルホン酸ナトリウム、２−ヒドロキシヘキサデシルスルホン酸ナトリウム、２−ヒドロキシヘプタデシルスルホン酸ナトリウム、２−ヒドロキシオクタデシルスルホン酸、２−ヒドロキシオクタデシルスルホン酸ナトリウム、２−ヒドロキシオクタデシルスルホン酸カリウム、２−ヒドロキシオクタデシルスルホン酸アンモニウム、２−ヒドロキシオクタデシルスルホン酸マグネシウム、２−ヒドロキシオクタデシルスルホン酸カルシウム、２−ヒドロキシノナデシルスルホン酸ナトリウム、２−ヒドロキシイコサニルスルホン酸ナトリウム、
３−ヒドロキシブチルスルホン酸ナトリウム、３−ヒドロキシペンチルスルホン酸ナトリウム、３−ヒドロキシヘキシルスルホン酸ナトリウム、３−ヒドロキシヘプチルスルホン酸ナトリウム、３−ヒドロキシオクチルスルホン酸ナトリウム、３−ヒドロキシノニルスルホン酸ナトリウム、３−ヒドロキシデシルスルホン酸ナトリウム、３−ヒドロキシウンデシルスルホン酸ナトリウム、３−ヒドロキシドデシルスルホン酸ナトリウム、３−ヒドロキシトリデシルスルホン酸ナトリウム、３−ヒドロキシテトラデシルスルホン酸ナトリウム、３−ヒドロキシペンタデシルスルホン酸ナトリウム、３−ヒドロキシヘキサデシルスルホン酸ナトリウム、３−ヒドロキシヘプタデシルスルホン酸ナトリウム、３−ヒドロキシオクタデシルスルホン酸、３−ヒドロキシオクタデシルスルホン酸ナトリウム、３−ヒドロキシオクタデシルスルホン酸カリウム、３−ヒドロキシオクタデシルスルホン酸アンモニウム、３−ヒドロキシオクタデシルスルホン酸マグネシウム、３−ヒドロキシオクタデシルスルホン酸カルシウム、３−ヒドロキシノナデシルスルホン酸ナトリウム、３−ヒドロキシイコサニルスルホン酸ナトリウム、
４−ヒドロキシブチルスルホン酸ナトリウム、４−ヒドロキシペンチルスルホン酸ナトリウム、４−ヒドロキシヘキシルスルホン酸ナトリウム、４−ヒドロキシヘプチルスルホン酸ナトリウム、４−ヒドロキシオクチルスルホン酸ナトリウム、４−ヒドロキシノニルスルホン酸ナトリウム、４−ヒドロキシデシルスルホン酸ナトリウム、４−ヒドロキシウンデシルスルホン酸ナトリウム、４−ヒドロキシドデシルスルホン酸ナトリウム、４−ヒドロキシトリデシルスルホン酸ナトリウム、４−ヒドロキシテトラデシルスルホン酸ナトリウム、４−ヒドロキシペンタデシルスルホン酸ナトリウム、４−ヒドロキシヘキサデシルスルホン酸ナトリウム、４−ヒドロキシヘプタデシルスルホン酸ナトリウム、４−ヒドロキシオクタデシルスルホン酸、４−ヒドロキシオクタデシルスルホン酸ナトリウム、４−ヒドロキシオクタデシルスルホン酸カリウム、４−ヒドロキシオクタデシルスルホン酸アンモニウム、４−ヒドロキシオクタデシルスルホン酸マグネシウム、４−ヒドロキシオクタデシルスルホン酸カルシウム、４−ヒドロキシノナデシルスルホン酸ナトリウム、４−ヒドロキシイコサニルスルホン酸ナトリウムなどが挙げられる。
【０２２０】
アリールスルホン酸系界面活性剤としては、例えば、フェニルスルホン酸ナトリウム、メチルベンゼンスルホン酸ナトリウム、エチルベンゼンスルホン酸ナトリウム、プロピルベンゼンスルホン酸ナトリウム、ブチルベンゼンスルホン酸ナトリウム、ペンチルベンゼンスルホン酸ナトリウム、ヘキシルベンゼンスルホン酸ナトリウム、ヘプチルベンゼンスルホン酸ナトリウム、オクチルベンゼンスルホン酸ナトリウム、ノニルベンゼンスルホン酸、ノニルベンゼンスルホン酸ナトリウム、ノニルベンゼンスルホン酸カリウム、ノニルベンゼンスルホン酸アンモニウム、ノニルベンゼンスルホン酸マグネシウム、ノニルベンゼンスルホン酸カルシウム、デシルベンゼンスルホン酸ナトリウム、ウンデシルベンゼンスルホン酸ナトリウム、ドデシルベンゼンスルホン酸、ドデシルベンゼンスルホン酸ナトリウム、ドデシルベンゼンスルホン酸カリウム、ドデシルベンゼンスルホン酸アンモニウム、ドデシルベンゼンスルホン酸マグネシウム、ドデシルベンゼンスルホン酸カルシウム、トリデシルベンゼンスルホン酸ナトリウム、テトラデシルベンゼンスルホン酸ナトリウム、ペンタデシルベンゼンスルホン酸ナトリウム、ヘキサデシルベンゼンスルホン酸ナトリウム、ヘプタデシルベンゼンスルホン酸ナトリウム、オクタデシルベンゼンスルホン酸ナトリウム、ノナデシルベンゼンスルホン酸ナトリウム、イコサニルベンゼンスルホン酸ナトリウム、
ジ（メチル）ベンゼンスルホン酸ナトリウム、ジ（エチル）ベンゼンスルホン酸ナトリウム、ジ（プロピル）ベンゼンスルホン酸ナトリウム、ジ（ブチル）ベンゼンスルホン酸ナトリウム、ジ（ペンチル）ベンゼンスルホン酸ナトリウム、ジ（ヘキシル）ベンゼンスルホン酸ナトリウム、ジ（ヘプチル）ベンゼンスルホン酸ナトリウム、ジ（オクチル）ベンゼンスルホン酸ナトリウム、ジ（ノニル）ベンゼンスルホン酸ナトリウム、ジ（デシル）ベンゼンスルホン酸ナトリウム、ジ（ウンデシル）ベンゼンスルホン酸ナトリウム、ジ（ドデシル）ベンゼンスルホン酸ナトリウム、ジ（トリデシル）ベンゼンスルホン酸ナトリウム、ジ（テトラデシル）ベンゼンスルホン酸ナトリウム、ジ（ペンタデシル）ベンゼンスルホン酸ナトリウム、ジ（ヘキサデシル）ベンゼンスルホン酸ナトリウム、ジ（ヘプタデシル）ベンゼンスルホン酸ナトリウム、ジ（オクタデシル）ベンゼンスルホン酸ナトリウム、ジ（ノナデシル）ベンゼンスルホン酸ナトリウム、ジ（イコサニル）ベンゼンスルホン酸ナトリウム、
トリ（メチル）ベンゼンスルホン酸ナトリウム、トリ（エチル）ベンゼンスルホン酸ナトリウム、トリ（プロピル）ベンゼンスルホン酸ナトリウム、トリ（ブチル）ベンゼンスルホン酸ナトリウム、トリ（ペンチル）ベンゼンスルホン酸ナトリウム、トリ（ヘキシル）ベンゼンスルホン酸ナトリウム、トリ（ヘプチル）ベンゼンスルホン酸ナトリウム、トリ（オクチル）ベンゼンスルホン酸ナトリウム、トリ（ノニル）ベンゼンスルホン酸ナトリウム、トリ（デシル）ベンゼンスルホン酸ナトリウム、トリ（ウンデシル）ベンゼンスルホン酸ナトリウム、トリ（ドデシル）ベンゼンスルホン酸ナトリウム、トリ（トリデシル）ベンゼンスルホン酸ナトリウム、トリ（テトラデシル）ベンゼンスルホン酸ナトリウム、トリ（ペンタデシル）ベンゼンスルホン酸ナトリウム、トリ（ヘキサデシル）ベンゼンスルホン酸ナトリウム、トリ（ヘプタデシル）ベンゼンスルホン酸ナトリウム、トリ（オクタデシル）ベンゼンスルホン酸ナトリウム、トリ（ノナデシル）ベンゼンスルホン酸ナトリウム、トリ（イコサニル）ベンゼンスルホン酸ナトリウム、ナフタレンスルホン酸ナトリウム、メチルナフタレンスルホン酸ナトリウム、エチルナフタレンスルホン酸ナトリウム、プロピルナフタレンスルホン酸ナトリウム、ブチルナフタレンスルホン酸ナトリウム、ペンチルナフタレンスルホン酸ナトリウム、ヘキシルナフタレンスルホン酸ナトリウム、ヘプチルナフタレンスルホン酸ナトリウム、オクチルナフタレンスルホン酸ナトリウム、ノニルナフタレンスルホン酸ナトリウム、デシルナフタレンスルホン酸ナトリウム、ウンデシルナフタレンスルホン酸ナトリウム、ドデシルナフタレンスルホン酸ナトリウム、トリデシルナフタレンスルホン酸ナトリウム、テトラデシルナフタレンスルホン酸ナトリウム、ペンタデシルナフタレンスルホン酸ナトリウム、ヘキサデシルナフタレンスルホン酸ナトリウム、ヘプタデシルナフタレンスルホン酸ナトリウム、オクタデシルナフタレンスルホン酸（ステアリルナフタレンスルホン酸）、オクタデシルナフタレンスルホン酸（ステアリルナフタレンスルホン酸）ナトリウム、オクタデシルナフタレンスルホン酸（ステアリルナフタレンスルホン酸）カリウム、オクタデシルナフタレンスルホン酸（ステアリルナフタレンスルホン酸）アンモニウム、オクタデシルナフタレンスルホン酸（ステアリルナフタレンスルホン酸）マグネシウム、オクタデシルナフタレンスルホン酸（ステアリルナフタレンスルホン酸）カルシウム、ノナデシルナフタレンスルホン酸ナトリウム、イコサニルナフタレンスルホン酸ナトリウム、
ジ（メチル）ナフタレンスルホン酸ナトリウム、ジ（エチル）ナフタレンスルホン酸ナトリウム、ジ（プロピル）ナフタレンスルホン酸ナトリウム、ジ（ブチル）ナフタレンスルホン酸ナトリウム、ジ（ペンチル）ナフタレンスルホン酸ナトリウム、ジ（ヘキシル）ナフタレンスルホン酸ナトリウム、ジ（ヘプチル）ナフタレンスルホン酸ナトリウム、ジ（オクチル）ナフタレンスルホン酸ナトリウム、ジ（ノニル）ナフタレンスルホン酸ナトリウム、ジ（デシル）ナフタレンスルホン酸ナトリウム、ジ（ウンデシル）ナフタレンスルホン酸ナトリウム、ジ（ドデシル）ナフタレンスルホン酸ナトリウム、ジ（トリデシル）ナフタレンスルホン酸ナトリウム、ジ（テトラデシル）ナフタレンスルホン酸ナトリウム、ジ（ペンタデシル）ナフタレンスルホン酸ナトリウム、ジ（ヘキサデシル）ナフタレンスルホン酸ナトリウム、ジ（ヘプタデシル）ナフタレンスルホン酸ナトリウム、ジ（オクタデシル）ナフタレンスルホン酸ナトリウム、ジ（ノナデシル）ナフタレンスルホン酸ナトリウム、ジ（イコサニル）ナフタレンスルホン酸ナトリウム、
トリ（メチル）ナフタレンスルホン酸ナトリウム、トリ（エチル）ナフタレンスルホン酸ナトリウム、トリ（プロピル）ナフタレンスルホン酸ナトリウム、トリ（ブチル）ナフタレンスルホン酸ナトリウム、トリ（ペンチル）ナフタレンスルホン酸ナトリウム、トリ（ヘキシル）ナフタレンスルホン酸ナトリウム、トリ（ヘプチル）ナフタレンスルホン酸ナトリウム、トリ（オクチル）ナフタレンスルホン酸ナトリウム、トリ（ノニル）ナフタレンスルホン酸ナトリウム、トリ（デシル）ナフタレンスルホン酸ナトリウム、トリ（ウンデシル）ナフタレンスルホン酸ナトリウム、トリ（ドデシル）ナフタレンスルホン酸ナトリウム、トリ（トリデシル）ナフタレンスルホン酸ナトリウム、トリ（テトラデシル）ナフタレンスルホン酸ナトリウム、トリ（ペンタデシル）ナフタレンスルホン酸ナトリウム、トリ（ヘキサデシル）ナフタレンスルホン酸ナトリウム、トリ（ヘプタデシル）ナフタレンスルホン酸ナトリウム、トリ（オクタデシル）ナフタレンスルホン酸ナトリウム、トリ（ノナデシル）ナフタレンスルホン酸ナトリウム、トリ（イコサニル）ナフタレンスルホン酸ナトリウム、
ナフタレンスルホン酸ナトリウムホルマリン縮合物、メチルナフタレンスルホン酸ナトリウムホルマリン縮合物、エチルナフタレンスルホン酸ナトリウムホルマリン縮合物、プロピルナフタレンスルホン酸ナトリウムホルマリン縮合物、ブチルナフタレンスルホン酸ナトリウムホルマリン縮合物、ペンチルナフタレンスルホン酸ナトリウムホルマリン縮合物、ヘキシルナフタレンスルホン酸ナトリウムホルマリン縮合物、ヘプチルナフタレンスルホン酸ナトリウムホルマリン縮合物、オクチルナフタレンスルホン酸ナトリウムホルマリン縮合物、ノニルナフタレンスルホン酸ナトリウムホルマリン縮合物、デシルナフタレンスルホン酸ナトリウムホルマリン縮合物、ウンデシルナフタレンスルホン酸ナトリウムホルマリン縮合物、ドデシルナフタレンスルホン酸ナトリウムホルマリン縮合物、トリデシルナフタレンスルホン酸ナトリウムホルマリン縮合物、テトラデシルナフタレンスルホン酸ナトリウムホルマリン縮合物、ペンタデシルナフタレンスルホン酸ナトリウムホルマリン縮合物、ヘキサデシルナフタレンスルホン酸ナトリウムホルマリン縮合物、ヘプタデシルナフタレンスルホン酸ナトリウムホルマリン縮合物、オクタデシルナフタレンスルホン酸（ステアリルナフタレンスルホン酸）ホルマリン縮合物、オクタデシルナフタレンスルホン酸（ステアリルナフタレンスルホン酸）ナトリウムホルマリン縮合物、オクタデシルナフタレンスルホン酸（ステアリルナフタレンスルホン酸）カリウムホルマリン縮合物、オクタデシルナフタレンスルホン酸（ステアリルナフタレンスルホン酸）アンモニウムホルマリン縮合物、オクタデシルナフタレンスルホン酸（ステアリルナフタレンスルホン酸）マグネシウムホルマリン縮合物、オクタデシルナフタレンスルホン酸（ステアリルナフタレンスルホン酸）カルシウムホルマリン縮合物、ノナデシルナフタレンスルホン酸ナトリウムホルマリン縮合物、イコサニルナフタレンスルホン酸ナトリウムホルマリン縮合物、
ジ（メチル）ナフタレンスルホン酸ナトリウムホルマリン縮合物、ジ（エチル）ナフタレンスルホン酸ナトリウムホルマリン縮合物、ジ（プロピル）ナフタレンスルホン酸ナトリウムホルマリン縮合物、ジ（ブチル）ナフタレンスルホン酸ナトリウムホルマリン縮合物、ジ（ペンチル）ナフタレンスルホン酸ナトリウムホルマリン縮合物、ジ（ヘキシル）ナフタレンスルホン酸ナトリウムホルマリン縮合物、ジ（ヘプチル）ナフタレンスルホン酸ナトリウムホルマリン縮合物、ジ（オクチル）ナフタレンスルホン酸ナトリウムホルマリン縮合物、ジ（ノニル）ナフタレンスルホン酸ナトリウムホルマリン縮合物、ジ（デシル）ナフタレンスルホン酸ナトリウムホルマリン縮合物、ジ（ウンデシル）ナフタレンスルホン酸ナトリウムホルマリン縮合物、ジ（ドデシル）ナフタレンスルホン酸ナトリウムホルマリン縮合物、ジ（トリデシル）ナフタレンスルホン酸ナトリウムホルマリン縮合物、ジ（テトラデシル）ナフタレンスルホン酸ナトリウムホルマリン縮合物、ジ（ペンタデシル）ナフタレンスルホン酸ナトリウムホルマリン縮合物、ジ（ヘキサデシル）ナフタレンスルホン酸ナトリウムホルマリン縮合物、ジ（ヘプタデシル）ナフタレンスルホン酸ナトリウムホルマリン縮合物、ジ（オクタデシル）ナフタレンスルホン酸ナトリウムホルマリン縮合物、ジ（ノナデシル）ナフタレンスルホン酸ナトリウムホルマリン縮合物、ジ（イコサニル）ナフタレンスルホン酸ナトリウムホルマリン縮合物、
トリ（メチル）ナフタレンスルホン酸ナトリウムホルマリン縮合物、トリ（エチル）ナフタレンスルホン酸ナトリウムホルマリン縮合物、トリ（プロピル）ナフタレンスルホン酸ナトリウムホルマリン縮合物、トリ（ブチル）ナフタレンスルホン酸ナトリウムホルマリン縮合物、トリ（ペンチル）ナフタレンスルホン酸ナトリウムホルマリン縮合物、トリ（ヘキシル）ナフタレンスルホン酸ナトリウムホルマリン縮合物、トリ（ヘプチル）ナフタレンスルホン酸ナトリウムホルマリン縮合物、トリ（オクチル）ナフタレンスルホン酸ナトリウムホルマリン縮合物、トリ（ノニル）ナフタレンスルホン酸ナトリウムホルマリン縮合物、トリ（デシル）ナフタレンスルホン酸ナトリウムホルマリン縮合物、トリ（ウンデシル）ナフタレンスルホン酸ナトリウムホルマリン縮合物、トリ（ドデシル）ナフタレンスルホン酸ナトリウムホルマリン縮合物、トリ（トリデシル）ナフタレンスルホン酸ナトリウムホルマリン縮合物、トリ（テトラデシル）ナフタレンスルホン酸ナトリウムホルマリン縮合物、トリ（ペンタデシル）ナフタレンスルホン酸ナトリウムホルマリン縮合物、トリ（ヘキサデシル）ナフタレンスルホン酸ナトリウムホルマリン縮合物、トリ（ヘプタデシル）ナフタレンスルホン酸ナトリウムホルマリン縮合物、トリ（オクタデシル）ナフタレンスルホン酸ナトリウムホルマリン縮合物、トリ（ノナデシル）ナフタレンスルホン酸ナトリウムホルマリン縮合物、トリ（イコサニル）ナフタレンスルホン酸ナトリウムホルマリン縮合物、
ジフェニルエーテルスルホン酸ナトリウム、メチルジフェニルエーテルスルホン酸ナトリウム、エチルジフェニルエーテルスルホン酸ナトリウム、プロピルジフェニルエーテルスルホン酸ナトリウム、ブチルジフェニルエーテルスルホン酸ナトリウム、ペンチルジフェニルエーテルスルホン酸ナトリウム、ヘキシルジフェニルエーテルスルホン酸ナトリウム、ヘプチルジフェニルエーテルスルホン酸ナトリウム、オクチルジフェニルエーテルスルホン酸ナトリウム、ノニルジフェニルエーテルスルホン酸、ノニルジフェニルエーテルスルホン酸ナトリウム、ノニルジフェニルエーテルスルホン酸カリウム、ノニルジフェニルエーテルスルホン酸アンモニウム、ノニルジフェニルエーテルスルホン酸マグネシウム、ノニルジフェニルエーテルスルホン酸カルシウム、デシルジフェニルエーテルスルホン酸ナトリウム、ウンデシルジフェニルエーテルスルホン酸ナトリウム、ドデシルジフェニルエーテルスルホン酸、ドデシルジフェニルエーテルスルホン酸ナトリウム、ドデシルジフェニルエーテルスルホン酸カリウム、ドデシルジフェニルエーテルスルホン酸アンモニウム、ドデシルジフェニルエーテルスルホン酸マグネシウム、ドデシルジフェニルエーテルスルホン酸カルシウム、トリデシルジフェニルエーテルスルホン酸ナトリウム、テトラデシルジフェニルエーテルスルホン酸ナトリウム、ペンタデシルジフェニルエーテルスルホン酸ナトリウム、ヘキサデシルジフェニルエーテルスルホン酸ナトリウム、ヘプタデシルジフェニルエーテルスルホン酸ナトリウム、オクタデシルジフェニルエーテルスルホン酸ナトリウム、ノナデシルジフェニルエーテルスルホン酸ナトリウム、イコサニルジフェニルエーテルスルホン酸ナトリウム、
ジフェニルエーテルジスルホン酸ナトリウム、メチルジフェニルエーテルジスルホン酸ナトリウム、エチルジフェニルエーテルジスルホン酸ナトリウム、プロピルジフェニルエーテルジスルホン酸ナトリウム、ブチルジフェニルエーテルジスルホン酸ナトリウム、ペンチルジフェニルエーテルジスルホン酸ナトリウム、ヘキシルジフェニルエーテルジスルホン酸ナトリウム、ヘプチルジフェニルエーテルジスルホン酸ナトリウム、オクチルジフェニルエーテルジスルホン酸ナトリウム、ノニルジフェニルエーテルジスルホン酸、ノニルジフェニルエーテルジスルホン酸ナトリウム、ノニルジフェニルエーテルジスルホン酸カリウム、ノニルジフェニルエーテルジスルホン酸アンモニウム、ノニルジフェニルエーテルジスルホン酸マグネシウム、ノニルジフェニルエーテルジスルホン酸カルシウム、デシルジフェニルエーテルジスルホン酸ナトリウム、ウンデシルジフェニルエーテルジスルホン酸ナトリウム、ドデシルジフェニルエーテルジスルホン酸、ドデシルジフェニルエーテルジスルホン酸ナトリウム、ドデシルジフェニルエーテルジスルホン酸カリウム、ドデシルジフェニルエーテルジスルホン酸アンモニウム、ドデシルジフェニルエーテルジスルホン酸マグネシウム、ドデシルジフェニルエーテルジスルホン酸カルシウム、トリデシルジフェニルエーテルジスルホン酸ナトリウム、テトラデシルジフェニルエーテルジスルホン酸ナトリウム、ペンタデシルジフェニルエーテルジスルホン酸ナトリウム、ヘキサデシルジフェニルエーテルジスルホン酸ナトリウム、ヘプタデシルジフェニルエーテルジスルホン酸ナトリウム、オクタデシルジフェニルエーテルジスルホン酸ナトリウム、ノナデシルジフェニルエーテルジスルホン酸ナトリウム、イコサニルジフェニルエーテルジスルホン酸ナトリウムなどが挙げられる。
【０２２１】
スルホコハク酸エステル系界面活性剤としては、例えば、モノ（メチル）スルホコハク酸エステル・ジナトリウム、モノ（エチル）スルホコハク酸エステル・ジナトリウム、モノ（プロピル）スルホコハク酸エステル・ジナトリウム、モノ（ブチル）スルホコハク酸エステル、モノ（ブチル）スルホコハク酸エステル・ジナトリウム、モノ（ブチル）スルホコハク酸エステル・ジカリウム、モノ（ブチル）スルホコハク酸エステル・ジアンモニウム、モノ（ブチル）スルホコハク酸エステル・マグネシウム、モノ（ブチル）スルホコハク酸エステル・カルシウム、モノ（ペンチル）スルホコハク酸エステル・ジナトリウム、モノ（ヘキシル）スルホコハク酸エステル・ジナトリウム、モノ（ヘプチル）スルホコハク酸エステル・ジナトリウム、モノ（オクチル）スルホコハク酸エステル、モノ（オクチル）スルホコハク酸エステル・ジナトリウム、モノ（オクチル）スルホコハク酸エステル・ジカリウム、モノ（オクチル）スルホコハク酸エステル・ジアンモニウム、モノ（オクチル）スルホコハク酸エステル・マグネシウム、モノ（オクチル）スルホコハク酸エステル・カルシウム、（ノニル）スルホコハク酸エステル、モノ（ノニル）スルホコハク酸エステル・ジナトリウム、モノ（ノニル）スルホコハク酸エステル・ジカリウム、モノ（ノニル）スルホコハク酸エステル・ジアンモニウム、モノ（ノニル）スルホコハク酸エステル・マグネシウム、モノ（ノニル）スルホコハク酸エステル・カルシウム、モノ（デシル）スルホコハク酸エステル・ジナトリウム、モノ（ウンデシル）スルホコハク酸エステル・ジナトリウム、モノ（ドデシル）スルホコハク酸エステル、モノ（ドデシル）スルホコハク酸エステル・ジナトリウム、モノ（ドデシル）スルホコハク酸エステル・ジカリウム、モノ（ドデシル）スルホコハク酸エステル・ジアンモニウム、モノ（ドデシル）スルホコハク酸エステル・マグネシウム、モノ（ドデシル）スルホコハク酸エステル・カルシウム、モノ（トリデシル）スルホコハク酸エステル、モノ（トリデシル）スルホコハク酸エステル・ジナトリウム、モノ（トリデシル）スルホコハク酸エステル・ジカリウム、モノ（トリデシル）スルホコハク酸エステル・ジアンモニウム、モノ（トリデシル）スルホコハク酸エステル・マグネシウム、モノ（トリデシル）スルホコハク酸エステル・カルシウム、モノ（テトラデシル）スルホコハク酸エステル、モノ（テトラデシル）スルホコハク酸エステル・ジナトリウム、モノ（テトラデシル）スルホコハク酸エステル・ジカリウム、モノ（テトラデシル）スルホコハク酸エステル・ジアンモニウム、モノ（テトラデシル）スルホコハク酸エステル・マグネシウム、モノ（テトラデシル）スルホコハク酸エステル・カルシウム、モノ（ペンタデシル）スルホコハク酸エステル・ジナトリウム、モノ（ヘキサデシル）スルホコハク酸エステル、モノ（ヘキサデシル）スルホコハク酸エステル・ジナトリウム、モノ（ヘキサデシル）スルホコハク酸エステル・ジカリウム、モノ（ヘキサデシル）スルホコハク酸エステル・ジアンモニウム、モノ（ヘキサデシル）スルホコハク酸エステル・マグネシウム、モノ（ヘキサデシル）スルホコハク酸エステル・カルシウム、モノ（ヘプタデシル）スルホコハク酸エステル・ジナトリウム、モノ（オクタデシル）スルホコハク酸エステル、モノ（オクタデシル）スルホコハク酸エステル・ジナトリウム、モノ（オクタデシル）スルホコハク酸エステル・ジカリウム、モノ（オクタデシル）スルホコハク酸エステル・ジアンモニウム、モノ（オクタデシル）スルホコハク酸エステル・マグネシウム、モノ（オクタデシル）スルホコハク酸エステル・カルシウム、モノ（ノナデシル）スルホコハク酸エステル・ジナトリウム、モノ（イコサニル）スルホコハク酸エステル・ジナトリウム、モノ（ベンジル）スルホコハク酸エステル・ジナトリウム、
モノ（ブトキシエチル）スルホコハク酸エステル・ジナトリウム、モノ（ヘキシロキシエチル）スルホコハク酸エステル・ジナトリウム、モノ（オクチロキシエチル）スルホコハク酸エステル・ジナトリウム、モノ（ノニロキシエチル）スルホコハク酸エステル・ジナトリウム、モノ（デシロキシエチル）スルホコハク酸エステル・ジナトリウム、モノ（ウンデシロキシエチル）スルホコハク酸エステル・ジナトリウム、モノ（ドデシロキシエチル）スルホコハク酸エステル・ジナトリウム、モノ（トリデシロキシエチル）スルホコハク酸エステル・ジナトリウム、モノ（テトラデシロキシエチル）スルホコハク酸エステル・ジナトリウム、モノ（ペンタデシロキシエチル）スルホコハク酸エステル・ジナトリウム、モノ（ヘキサデシロキシエチル）スルホコハク酸エステル・ジナトリウム、モノ（へプタデシロキシエチル）スルホコハク酸エステル・ジナトリウム、モノ（オクタデシロキシエチル）スルホコハク酸エステル・ナトリウム、モノ（オクタデシロキシエチル）スルホコハク酸エステル・ジナトリウム、モノ（オクタデシロキシエチル）スルホコハク酸エステル・カリウム、モノ（オクタデシロキシエチル）スルホコハク酸エステル・ジカリウム、モノ（オクタデシロキシエチル）スルホコハク酸エステル・アンモニウム、モノ（オクタデシロキシエチル）スルホコハク酸エステル・ジアンモニウム、モノ（オクタデシロキシエチル）スルホコハク酸エステル・カルシウム、モノ（ノナデシロキシエチル）スルホコハク酸エステル・ジナトリウム、モノ（イコサノロキシエチル）スルホコハク酸エステル・ジナトリウム、
ジ（メチル）スルホコハク酸エステル・ナトリウム、ジ（エチル）スルホコハク酸エステル・ナトリウム、ジ（プロピル）スルホコハク酸エステル・ナトリウム、ジ（ブチル）スルホコハク酸エステル、ジ（ブチル）スルホコハク酸エステル・ナトリウム、ジ（ブチル）スルホコハク酸エステル・カリウム、ジ（ブチル）スルホコハク酸エステル・アンモニウム、ジ（ブチル）スルホコハク酸エステル・マグネシウム、ジ（ブチル）スルホコハク酸エステル・カルシウム、ジ（ペンチル）スルホコハク酸エステル・ナトリウム、ジ（ヘキシル）スルホコハク酸エステル・ナトリウム、ジ（ヘプチル）スルホコハク酸エステル・ナトリウム、ジ（オクチル）スルホコハク酸エステル、ジ（オクチル）スルホコハク酸エステル・ナトリウム、ジ（オクチル）スルホコハク酸エステル・カリウム、ジ（オクチル）スルホコハク酸エステル・アンモニウム、ジ（オクチル）スルホコハク酸エステル・マグネシウム、ジ（オクチル）スルホコハク酸エステル・カルシウム、（ノニル）スルホコハク酸エステル、ジ（ノニル）スルホコハク酸エステル・ナトリウム、ジ（ノニル）スルホコハク酸エステル・カリウム、ジ（ノニル）スルホコハク酸エステル・アンモニウム、ジ（ノニル）スルホコハク酸エステル・マグネシウム、ジ（ノニル）スルホコハク酸エステル・カルシウム、ジ（デシル）スルホコハク酸エステル・ナトリウム、ジ（ウンデシル）スルホコハク酸エステル・ナトリウム、ジ（ドデシル）スルホコハク酸エステル、ジ（ドデシル）スルホコハク酸エステル・ナトリウム、ジ（ドデシル）スルホコハク酸エステル・カリウム、ジ（ドデシル）スルホコハク酸エステル・アンモニウム、ジ（ドデシル）スルホコハク酸エステル・マグネシウム、ジ（ドデシル）スルホコハク酸エステル・カルシウム、ジ（トリデシル）スルホコハク酸エステル、ジ（トリデシル）スルホコハク酸エステル・ナトリウム、ジ（トリデシル）スルホコハク酸エステル・カリウム、ジ（トリデシル）スルホコハク酸エステル・アンモニウム、ジ（トリデシル）スルホコハク酸エステル・マグネシウム、ジ（トリデシル）スルホコハク酸エステル・カルシウム、ジ（テトラデシル）スルホコハク酸エステル、ジ（テトラデシル）スルホコハク酸エステル・ナトリウム、ジ（テトラデシル）スルホコハク酸エステル・カリウム、ジ（テトラデシル）スルホコハク酸エステル・アンモニウム、ジ（テトラデシル）スルホコハク酸エステル・マグネシウム、ジ（テトラデシル）スルホコハク酸エステル・カルシウム、ジ（ペンタデシル）スルホコハク酸エステル・ナトリウム、ジ（ヘキサデシル）スルホコハク酸エステル、ジ（ヘキサデシル）スルホコハク酸エステル・ナトリウム、ジ（ヘキサデシル）スルホコハク酸エステル・カリウム、ジ（ヘキサデシル）スルホコハク酸エステル・アンモニウム、ジ（ヘキサデシル）スルホコハク酸エステル・マグネシウム、ジ（ヘキサデシル）スルホコハク酸エステル・カルシウム、ジ（ヘプタデシル）スルホコハク酸エステル・ナトリウム、ジ（オクタデシル）スルホコハク酸エステル、ジ（オクタデシル）スルホコハク酸エステル・ナトリウム、ジ（オクタデシル）スルホコハク酸エステル・カリウム、ジ（オクタデシル）スルホコハク酸エステル・アンモニウム、ジ（オクタデシル）スルホコハク酸エステル・マグネシウム、ジ（オクタデシル）スルホコハク酸エステル・カルシウム、ジ（ノナデシル）スルホコハク酸エステル・ナトリウム、ジ（イコサニル）スルホコハク酸エステル・ナトリウム、ジベンジルスルホコハク酸エステル・ナトリウム、
ジ（ブトキシエチル）スルホコハク酸エステル・ナトリウム、ジ（ヘキシロキシエチル）スルホコハク酸エステル・ナトリウム、ジ（オクチロキシエチル）スルホコハク酸エステル・ナトリウム、ジ（ノニロキシエチル）スルホコハク酸エステル・ナトリウム、ジ（デシロキシエチル）スルホコハク酸エステル・ナトリウム、ジ（ウンデシロキシエチル）スルホコハク酸エステル・ナトリウム、ジ（ドデシロキシエチル）スルホコハク酸エステル・ナトリウム、ジ（トリデシロキシエチル）スルホコハク酸エステル・ナトリウム、ジ（テトラデシロキシエチル）スルホコハク酸エステル・ナトリウム、ジ（ペンタデシロキシエチル）スルホコハク酸エステル・ナトリウム、ジ（ヘキサデシロキシエチル）スルホコハク酸エステル・ナトリウム、ジ（オクタデシロキシエチル）スルホコハク酸エステル・ナトリウム、ジ（オクタデシロキシエチル）スルホコハク酸エステル・カリウム、ジ（オクタデシロキシエチル）スルホコハク酸エステル・アンモニウム、ジ（オクタデシロキシエチル）スルホコハク酸エステル・マグネシウム、ジ（オクタデシロキシエチル）スルホコハク酸エステル・カルシウム、（ノナデシロキシエチル）スルホコハク酸エステル・ナトリウム、（イコサノロキシエチル）スルホコハク酸エステル・ナトリウムなどが挙げられる。
【０２２２】
ＦＧが一般式（３０１）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また、上記界面活性剤の中では、スルホコハク酸エステル系界面活性剤が比較的好ましい。
【０２２３】
上記化合物（ＩＩＩ’）の中では、スルホコハク酸エステル系界面活性剤である下記一般式（３０１−Ａ）で示される化合物が好ましい一態様である。該化合物は、スルホン酸基が有機残基の比較的中心付近に存在し、かつ有機残基全体の分子量が比較的大きい。そのため、該化合物を含む組成物を基材等に塗布した際には、その化合物が外気に接する表面に均一に分散して表面張力が低下させやすい傾向にあり、レベリング性も向上することが期待できる。
【０２２４】
【化６７】
2019213723.tif 000068
【０２２５】
上記式（３０１−Ａ）中、Ｚは、水素イオン、アンモニウムイオン、アルカリ金属イオン、または１／２原子のアルカリ土類金属イオンを表す。これらＺの中では、アルカリ金属イオンが好ましく、ナトリウムイオン、カリウムイオンがより好ましい。
【０２２６】
上記式（３０１−Ａ）中、Ｒ1およびＲ2は、それぞれ独立して、炭素数１〜１００のエステル残基を表す。これらＲ1およびＲ2の中では、炭素数４〜５０のエステル残基が好ましく、炭素数６〜３０のエステル残基がより好ましい。エステル残基としては、アルキルエステル、アルキルアリールエステル、アルキルエーテルアルキレンエステル、およびアルキルアリールエーテルアルキルエステルなどが好ましい傾向にある。
【０２２７】
エステル残基がアルキルエステルである一般式（３０１−Ａ）で示される化合物としては、例えば、スルホコハク酸メチル、スルホコハク酸エチル、スルホコハク酸プロピル、スルホコハク酸ブチル、スルホコハク酸ペンチル、スルホコハク酸ヘキシル、スルホコハク酸オクチル、スルホコハク酸ノニル、スルホコハク酸デシル、スルホコハク酸ウンデシル、スルホコハク酸ラウリル、スルホコハク酸ミリスチル、スルホコハク酸セチル、スルホコハク酸ステアリル、スルホコハク酸オレイル、スルホコハク酸リノリル、およびこれら化合物のナトリウム塩、カリウム塩などが挙げられる。
【０２２８】
エステル残基がアルキルアリールエステルである一般式（３０１−Ａ）で示される化合物としては、例えば、スルホコハク酸フェニル、スルホコハク酸メチルフェニル、スルホコハク酸エチルフェニル、スルホコハク酸プロピルフェニル、スルホコハク酸ブチルフェニル、スルホコハク酸ヘキシルフェニル、スルホコハク酸オクチルフェニル、スルホコハク酸ノニルフェニル、スルホコハク酸デシルフェニル、スルホコハク酸ラウリルフェニル、スルホコハク酸ミリスチルフェニル、スルホコハク酸セチルフェニル、スルホコハク酸ステアリルフェニル、およびこれら化合物のナトリウム塩、カリウム塩などが挙げられる。
【０２２９】
エステル残基がアルキルエーテルアルキレンエステルである一般式（３０１−Ａ）で示される化合物としては、例えば、スルホコハク酸ブトキシエチル、スルホコハク酸ヘキシロキシエチル、スルホコハク酸オクチロキシエチル、スルホコハク酸ノニルオキシエチル、スルホコハク酸デシルオキシエチル、スルホコハク酸ラウリルオキシエチル、スルホコハク酸ミリスチルオキシエチル、スルホコハク酸セチルオキシエチル、スルホコハク酸ステアリルオキシエチル、
スルホコハク酸ブトキシプロピル、スルホコハク酸ヘキシロキシプロピル、スルホコハク酸オクチロキシプロピル、スルホコハク酸ノニルオキシプロピル、スルホコハク酸デシルオキシプロピル、スルホコハク酸ラウリルオキシプロピル、スルホコハク酸ミリスチルオキシプロピル、スルホコハク酸セチルオキシプロピル、スルホコハク酸ステアリルオキシプロピル、およびこれら化合物のナトリウム塩、カリウム塩などが挙げられる。
【０２３０】
エステル残基がアルキルアリールエーテルアルキルエステルである一般式（３０１−Ａ）で示される化合物としては、例えば、スルホコハク酸ブチルフェニルオキシプロピル、スルホコハク酸オクチルフェニルオキシプロピル、スルホコハク酸ノニルフェニルオキシプロピル、スルホコハク酸ラウリルフェニルオキシプロピル、スルホコハク酸ミリスチルフェニルオキシプロピル、スルホコハク酸セチルフェニルオキシプロピル、スルホコハク酸ステアリルフェニルオキシプロピル、およびこれら化合物のナトリウム塩、カリウム塩などが挙げられる。
【０２３１】
ＦＧが上記一般式（３０２）で表される界面活性剤としては、例えば、アルコール硫酸エステル塩系界面活性剤、アリール硫酸エステル塩系界面活性剤、アルケニル硫酸塩系界面活性剤（ただし、その界面活性剤に含まれるアルケニル基は重合性ではない。）などが挙げられる。
【０２３２】
アルコール硫酸エステル塩系界面活性剤としては、例えば、ブチル硫酸エステル・ナトリウム、ペンチル硫酸エステル・ナトリウム、ヘキシル硫酸エステル・ナトリウム、ヘプチル硫酸エステル・ナトリウム、オクチル硫酸エステル・ナトリウム、ノニル硫酸エステル・ナトリウム、デシル硫酸エステル・ナトリウム、ウンデシル硫酸エステル・ナトリウム、ドデシル硫酸エステル・トリエタノールアミン塩、ドデシル硫酸エステル・ナトリウム、ドデシル硫酸エステル・カリウム、ドデシル硫酸エステル・アンモニウム、ドデシル硫酸エステル・マグネシウム、ドデシル硫酸エステル・カルシウム、トリデシル硫酸エステル・ナトリウム、テトラデシル硫酸エステル・ナトリウム、ペンタデシル硫酸エステル・ナトリウム、ヘキサデシル硫酸エステル・ナトリウム、ヘプタデシル硫酸エステル・ナトリウム、オクタデシル硫酸エステル・ナトリウム、ノナデシル硫酸エステル・ナトリウム、イコサニル硫酸エステル・ナトリウム、
３−ラウリン酸−２−ヒドロキシ−プロピル硫酸エステル・ナトリウム、３−ラウリン酸−２−ヒドロキシ−プロピル硫酸エステル・カリウム、３−ラウリン酸−２−ヒドロキシ−プロピル硫酸エステル・アンモニウム、３−ラウリン酸−２−ヒドロキシ−プロピル硫酸エステル・マグネシウム、３−ラウリン酸−２−ヒドロキシ−プロピル硫酸エステル・カルシウム、
３−ミリスチン酸−２−ヒドロキシ−プロピル硫酸エステル・ナトリウム、３−ミリスチン酸−２−ヒドロキシ−プロピル硫酸エステル・カリウム、３−ミリスチン酸−２−ヒドロキシ−プロピル硫酸エステル・アンモニウム、３−ミリスチン酸−２−ヒドロキシ−プロピル硫酸エステル・マグネシウム、３−ミリスチン酸−２−ヒドロキシ−プロピル硫酸エステル・カルシウム、
３−パルミチン酸−２−ヒドロキシ−プロピル硫酸エステル・ナトリウム、３−パルミチン酸−２−ヒドロキシ−プロピル硫酸エステル・カリウム、３−パルミチン酸−２−ヒドロキシ−プロピル硫酸エステル・アンモニウム、３−パルミチン酸−２−ヒドロキシ−プロピル硫酸エステル・マグネシウム、３−パルミチン酸−２−ヒドロキシ−プロピル硫酸エステル・カルシウム、
３−ステアリン酸−２−ヒドロキシ−プロピル硫酸エステル・ナトリウム、３−ステアリン酸−２−ヒドロキシ−プロピル硫酸エステル・カリウム、３−ステアリン酸−２−ヒドロキシ−プロピル硫酸エステル・アンモニウム、３−ステアリン酸−２−ヒドロキシ−プロピル硫酸エステル・マグネシウム、３−ステアリン酸−２−ヒドロキシ−プロピル硫酸エステル・カルシウム、
３−オレイン酸−２−ヒドロキシ−プロピル硫酸エステル・ナトリウム、３−オレイン酸−２−ヒドロキシ−プロピル硫酸エステル・カリウム、３−オレイン酸−２−ヒドロキシ−プロピル硫酸エステル・アンモニウム、３−オレイン酸−２−ヒドロキシ−プロピル硫酸エステル・マグネシウム、３−オレイン酸−２−ヒドロキシ−プロピル硫酸エステル・カルシウム、
３−ベヘニン酸−２−ヒドロキシ−プロピル硫酸エステル・ナトリウム、３−ベヘニン酸−２−ヒドロキシ−プロピル硫酸エステル・カリウム、３−ベヘニン酸−２−ヒドロキシ−プロピル硫酸エステル・アンモニウム、３−ベヘニン酸−２−ヒドロキシ−プロピル硫酸エステル・マグネシウム、３−ベヘニン酸−２−ヒドロキシ−プロピル硫酸エステル・カルシウム、
エチレングリコールモノ（オクチルフェニル）エーテル硫酸エステル・ナトリウム、エチレングリコールモノ（オクチルフェニル）エーテル硫酸エステル・カリウム、エチレングリコールモノ（オクチルフェニル）エーテル硫酸エステル・アンモニウム、エチレングリコールモノ（オクチルフェニル）エーテル硫酸エステル・マグネシウム、エチレングリコールモノ（オクチルフェニル）エーテル硫酸エステル・カルシウム、
ジエチレングリコールモノ（オクチルフェニル）エーテル硫酸エステル・ナトリウム、ジエチレングリコールモノ（オクチルフェニル）エーテル硫酸エステル・カリウム、ジエチレングリコールモノ（オクチルフェニル）エーテル硫酸エステル・アンモニウム、ジエチレングリコールモノ（オクチルフェニル）エーテル硫酸エステル・マグネシウム、ジエチレングリコールモノ（オクチルフェニル）エーテル硫酸エステル・カルシウム、
トリエチレングリコールモノ（オクチルフェニル）エーテル硫酸エステル・ナトリウム、トリエチレングリコールモノ（オクチルフェニル）エーテル硫酸エステル・カリウム、トリエチレングリコールモノ（オクチルフェニル）エーテル硫酸エステル・アンモニウム、トリエチレングリコールモノ（オクチルフェニル）エーテル硫酸エステル・マグネシウム、トリエチレングリコールモノ（オクチルフェニル）エーテル硫酸エステル・カルシウム、
テトラエチレングリコールモノ（オクチルフェニル）エーテル硫酸エステル・ナトリウム、テトラエチレングリコールモノ（オクチルフェニル）エーテル硫酸エステル・カリウム、テトラエチレングリコールモノ（オクチルフェニル）エーテル硫酸エステル・アンモニウム、テトラエチレングリコールモノ（オクチルフェニル）エーテル硫酸エステル・マグネシウム、テトラエチレングリコールモノ（オクチルフェニル）エーテル硫酸エステル・カルシウム、
ポリエチレングリコールモノ（オクチルフェニル）エーテル硫酸エステル・ナトリウム、ポリエチレングリコールモノ（オクチルフェニル）エーテル硫酸エステル・カリウム、ポリエチレングリコールモノ（オクチルフェニル）エーテル硫酸エステル・アンモニウム、ポリエチレングリコールモノ（オクチルフェニル）エーテル硫酸エステル・マグネシウム、ポリエチレングリコールモノ（オクチルフェニル）エーテル硫酸エステル・カルシウム、
エチレングリコールモノ（ノニルフェニル）エーテル硫酸エステル・ナトリウム、エチレングリコールモノ（ノニルフェニル）エーテル硫酸エステル・カリウム、エチレングリコールモノ（ノニルフェニル）エーテル硫酸エステル・アンモニウム、エチレングリコールモノ（ノニルフェニル）エーテル硫酸エステル・マグネシウム、エチレングリコールモノ（ノニルフェニル）エーテル硫酸エステル・カルシウム、
ジエチレングリコールモノ（ノニルフェニル）エーテル硫酸エステル・ナトリウム、ジエチレングリコールモノ（ノニルフェニル）エーテル硫酸エステル・カリウム、ジエチレングリコールモノ（ノニルフェニル）エーテル硫酸エステル・アンモニウム、ジエチレングリコールモノ（ノニルフェニル）エーテル硫酸エステル・マグネシウム、ジエチレングリコールモノ（ノニルフェニル）エーテル硫酸エステル・カルシウム、
トリエチレングリコールモノ（ノニルフェニル）エーテル硫酸エステル・ナトリウム、トリエチレングリコールモノ（ノニルフェニル）エーテル硫酸エステル・カリウム、トリエチレングリコールモノ（ノニルフェニル）エーテル硫酸エステル・アンモニウム、トリエチレングリコールモノ（ノニルフェニル）エーテル硫酸エステル・マグネシウム、トリエチレングリコールモノ（ノニルフェニル）エーテル硫酸エステル・カルシウム、
テトラエチレングリコールモノ（ノニルフェニル）エーテル硫酸エステル・ナトリウム、テトラエチレングリコールモノ（ノニルフェニル）エーテル硫酸エステル・カリウム、テトラエチレングリコールモノ（ノニルフェニル）エーテル硫酸エステル・アンモニウム、テトラエチレングリコールモノ（ノニルフェニル）エーテル硫酸エステル・マグネシウム、テトラエチレングリコールモノ（ノニルフェニル）エーテル硫酸エステル・カルシウム、
ポリエチレングリコールモノ（ノニルフェニル）エーテル硫酸エステル・ナトリウム、ポリエチレングリコールモノ（ノニルフェニル）エーテル硫酸エステル・カリウム、ポリエチレングリコールモノ（ノニルフェニル）エーテル硫酸エステル・アンモニウム、ポリエチレングリコールモノ（ノニルフェニル）エーテル硫酸エステル・マグネシウム、ポリエチレングリコールモノ（ノニルフェニル）エーテル硫酸エステル・カルシウム、
ブチルオキシエチル硫酸エステル・ナトリウム、イソブチルオキシエチル硫酸エステル・ナトリウム、ｔ−ブチルオキシエチル硫酸エステル・ナトリウム、ペンチルオキシエチル硫酸エステル・ナトリウム、ヘキシルオキシエチル硫酸エステル・ナトリウム、ヘプチルオキシエチル硫酸エステル・ナトリウム、オクチルオキシエチル硫酸エステル・ナトリウム、ノニルオキシエチル硫酸エステル・ナトリウム、デシルオキシエチル硫酸エステル・ナトリウム、ウンデシルオキシエチル硫酸エステル・ナトリウム、ドデシルオキシエチル硫酸エステル・（ラウリルオキシエチル硫酸エステル・）トリエタノールアミン、ドデシルオキシエチル硫酸エステル・（ラウリルオキシエチル硫酸エステル・）ナトリウム、ドデシルオキシエチル硫酸エステル・（ラウリルオキシエチル硫酸エステル・）カリウム、ドデシルオキシエチル硫酸エステル・（ラウリルオキシエチル硫酸エステル・）アンモニウム、ドデシルオキシエチル硫酸エステル・（ラウリルオキシエチル硫酸エステル・）マグネシウム、ドデシルオキシエチル硫酸エステル・（ラウリルオキシエチル硫酸エステル・）カルシウム、トリデシルオキシエチル硫酸エステル・ナトリウム、テトラデシルオキシエチル硫酸エステル・ナトリウム、ペンタデシルオキシエチル硫酸エステル・ナトリウム、ヘキサデシルオキシエチル硫酸エステル・ナトリウム、ヘプタデシルオキシエチル硫酸エステル・ナトリウム、オクタデシルオキシエチル硫酸エステル・ナトリウム、ノナデシルオキシエチル硫酸エステル・ナトリウム、イコサニルオキシエチル硫酸エステル・ナトリウム、
ブチルオキシプロピル−２−硫酸エステル・ナトリウム、イソブチルオキシプロピル−２−硫酸エステル・ナトリウム、ｔ−ブチルオキシプロピル−２−硫酸エステル・ナトリウム、ペンチルオキシプロピル−２−硫酸エステル・ナトリウム、ヘキシルオキシプロピル−２−硫酸エステル・ナトリウム、ヘプチルオキシプロピル−２−硫酸エステル・ナトリウム、オクチルオキシプロピル−２−硫酸エステル・ナトリウム、ノニルオキシプロピル−２−硫酸エステル・ナトリウム、デシルオキシプロピル−２−硫酸エステル・ナトリウム、ウンデシルオキシプロピル−２−硫酸エステル・ナトリウム、ドデシルオキシプロピル−２−硫酸エステル・（ラウリルオキシプロピル−２−硫酸エステル・）、ドデシルオキシプロピル−２−硫酸エステル・（ラウリルオキシプロピル−２−硫酸エステル・）ナトリウム、ドデシルオキシプロピル−２−硫酸エステル・（ラウリルオキシプロピル−２−硫酸エステル・）カリウム、ドデシルオキシプロピル−２−硫酸エステル・（ラウリルオキシプロピル−２−硫酸エステル・）アンモニウム、ドデシルオキシプロピル−２−硫酸エステル・（ラウリルオキシプロピル−２−硫酸エステル・）マグネシウム、ドデシルオキシプロピル−２−硫酸エステル・（ラウリルオキシプロピル−２−硫酸エステル・）カルシウム、トリデシルオキシプロピル−２−硫酸エステル・ナトリウム、テトラデシルオキシプロピル−２−硫酸エステル・ナトリウム、ペンタデシルオキシプロピル−２−硫酸エステル・ナトリウム、ヘキサデシルオキシプロピル−２−硫酸エステル・ナトリウム、ヘプタデシルオキシプロピル−２−硫酸エステル・ナトリウム、オクタデシルオキシプロピル−２−硫酸エステル・ナトリウム、ノナデシルオキシプロピル−２−硫酸エステル・ナトリウム、イコサニルオキシプロピル−２−硫酸エステル・ナトリウム、
ブチルオキシ−３−オキサペンチル硫酸エステル・ナトリウム、イソブチルオキシ−３−オキサペンチル硫酸エステル・ナトリウム、ｔ−ブチルオキシ−３−オキサペンチル硫酸エステル・ナトリウム、ペンチルオキシ−３−オキサペンチル硫酸エステル・ナトリウム、ヘキシルオキシ−３−オキサペンチル硫酸エステル・ナトリウム、ヘプチルオキシ−３−オキサペンチル硫酸エステル・ナトリウム、オクチルオキシ−３−オキサペンチル硫酸エステル・ナトリウム、ノニルオキシ−３−オキサペンチル硫酸エステル・ナトリウム、デシルオキシ−３−オキサペンチル硫酸エステル・ナトリウム、ウンデシルオキシ−３−オキサペンチル硫酸エステル・ナトリウム、ドデシルオキシ−３−オキサペンチル硫酸エステル・（ラウリルオキシ−３−オキサペンチル硫酸エステル・）トリエタノールアミン、ドデシルオキシ−３−オキサペンチル硫酸エステル・（ラウリルオキシ−３−オキサペンチル硫酸エステル・）ナトリウム、ドデシルオキシ−３−オキサペンチル硫酸エステル・（ラウリルオキシ−３−オキサペンチル硫酸エステル・）カリウム、ドデシルオキシ−３−オキサペンチル硫酸エステル・（ラウリルオキシ−３−オキサペンチル硫酸エステル・）アンモニウム、ドデシルオキシ−３−オキサペンチル硫酸エステル・（ラウリルオキシ−３−オキサペンチル硫酸エステル・）マグネシウム、ドデシルオキシ−３−オキサペンチル硫酸エステル・（ラウリルオキシ−３−オキサペンチル硫酸エステル・）カルシウム、トリデシルオキシ−３−オキサペンチル硫酸エステル・ナトリウム、テトラデシルオキシ−３−オキサペンチル硫酸エステル・ナトリウム、ペンタデシルオキシ−３−オキサペンチル硫酸エステル・ナトリウム、ヘキサデシルオキシ−３−オキサペンチル硫酸エステル・ナトリウム、ヘプタデシルオキシ−３−オキサペンチル硫酸エステル・ナトリウム、オクタデシルオキシ−３−オキサペンチル硫酸エステル・ナトリウム、ノナデシルオキシ−３−オキサペンチル硫酸エステル・ナトリウム、イコサニルオキシ−３−オキサペンチル硫酸エステル・ナトリウム、
ブチルオキシ−３，６−ジオキサオクチル硫酸エステル・ナトリウム、イソブチルオキシ−３，６−ジオキサオクチル硫酸エステル・ナトリウム、ｔ−ブチルオキシ−３，６−ジオキサオクチル硫酸エステル・ナトリウム、ペンチルオキシ−３，６−ジオキサオクチル硫酸エステル・ナトリウム、ヘキシルオキシ−３，６−ジオキサオクチル硫酸エステル・ナトリウム、ヘプチルオキシ−３，６−ジオキサオクチル硫酸エステル・ナトリウム、オクチルオキシ−３，６−ジオキサオクチル硫酸エステル・ナトリウム、ノニルオキシ−３，６−ジオキサオクチル硫酸エステル・ナトリウム、デシルオキシ−３，６−ジオキサオクチル硫酸エステル・ナトリウム、ウンデシルオキシ−３，６−ジオキサオクチル硫酸エステル・ナトリウム、ドデシルオキシ−３，６−ジオキサオクチル硫酸エステル・（ラウリルオキシ−３，６−ジオキサオクチル硫酸エステル・）、ドデシルオキシ−３，６−ジオキサオクチル硫酸エステル・（ラウリルオキシ−３，６−ジオキサオクチル硫酸エステル・）ナトリウム、ドデシルオキシ−３，６−ジオキサオクチル硫酸エステル・（ラウリルオキシ−３，６−ジオキサオクチル硫酸エステル・）カリウム、ドデシルオキシ−３，６−ジオキサオクチル硫酸エステル・（ラウリルオキシ−３，６−ジオキサオクチル硫酸エステル・）アンモニウム、ドデシルオキシ−３，６−ジオキサオクチル硫酸エステル・（ラウリルオキシ−３，６−ジオキサオクチル硫酸エステル・）マグネシウム、トリデシルオキシ−３，６−ジオキサオクチル硫酸エステル・ナトリウム、テトラデシルオキシ−３，６−ジオキサオクチル硫酸エステル・ナトリウム、ペンタデシルオキシ−３，６−ジオキサオクチル硫酸エステル・ナトリウム、ヘキサデシルオキシ−３，６−ジオキサオクチル硫酸エステル・ナトリウム、ヘプタデシルオキシ−３，６−ジオキサオクチル硫酸エステル・ナトリウム、オクタデシルオキシ−３，６−ジオキサオクチル硫酸エステル・ナトリウム、ノナデシルオキシ−３，６−ジオキサオクチル硫酸エステル・ナトリウム、イコサニルオキシ−３，６−ジオキサオクチル硫酸エステル・ナトリウムなどが挙げられる。
【０２３３】
アリール硫酸エステル塩系界面活性剤としては、例えば、フェニル硫酸エステル・ナトリウム、メチルベンゼン硫酸エステル・ナトリウム、エチルベンゼン硫酸エステル・ナトリウム、プロピルベンゼン硫酸エステル・ナトリウム、ブチルベンゼン硫酸エステル・ナトリウム、ペンチルベンゼン硫酸エステル・ナトリウム、ヘキシルベンゼン硫酸エステル・ナトリウム、ヘプチルベンゼン硫酸エステル・ナトリウム、オクチルベンゼン硫酸エステル・ナトリウム、ノニルベンゼン硫酸エステル・ナトリウム、デシルベンゼン硫酸エステル・ナトリウム、ウンデシルベンゼン硫酸エステル・ナトリウム、ドデシルベンゼン硫酸エステル・ナトリウム、トリデシルベンゼン硫酸エステル・ナトリウム、テトラデシルベンゼン硫酸エステル・ナトリウム、ペンタデシルベンゼン硫酸エステル・ナトリウム、ヘキサデシルベンゼン硫酸エステル・ナトリウム、ヘプタデシルベンゼン硫酸エステル・ナトリウム、オクタデシルベンゼン硫酸エステル・ナトリウム、ノナデシルベンゼン硫酸エステル・ナトリウム、イコサニルベンゼン硫酸エステル・ナトリウム、７−エチル−２−メチル−ウンデカン−４−硫酸エステル・ナトリウム、
ジ（メチル）ベンゼン硫酸エステル・ナトリウム、ジ（エチル）ベンゼン硫酸エステル・ナトリウム、ジ（プロピル）ベンゼン硫酸エステル・ナトリウム、ジ（ブチル）ベンゼン硫酸エステル・ナトリウム、ジ（ペンチル）ベンゼン硫酸エステル・ナトリウム、ジ（ヘキシル）ベンゼン硫酸エステル・ナトリウム、ジ（ヘプチル）ベンゼン硫酸エステル・ナトリウム、ジ（オクチル）ベンゼン硫酸エステル・ナトリウム、ジ（ノニル）ベンゼン硫酸エステル・ナトリウム、ジ（デシル）ベンゼン硫酸エステル・ナトリウム、ジ（ウンデシル）ベンゼン硫酸エステル・ナトリウム、ジ（ドデシル）ベンゼン硫酸エステル・ナトリウム、ジ（トリデシル）ベンゼン硫酸エステル・ナトリウム、ジ（テトラデシル）ベンゼン硫酸エステル・ナトリウム、ジ（ペンタデシル）ベンゼン硫酸エステル・ナトリウム、ジ（ヘキサデシル）ベンゼン硫酸エステル・ナトリウム、ジ（ヘプタデシル）ベンゼン硫酸エステル・ナトリウム、ジ（オクタデシル）ベンゼン硫酸エステル・ナトリウム、ジ（ノナデシル）ベンゼン硫酸エステル・ナトリウム、ジ（イコサニル）ベンゼン硫酸エステル・ナトリウム、
トリ（メチル）ベンゼン硫酸エステル・ナトリウム、トリ（エチル）ベンゼン硫酸エステル・ナトリウム、トリ（プロピル）ベンゼン硫酸エステル・ナトリウム、トリ（ブチル）ベンゼン硫酸エステル・ナトリウム、トリ（ペンチル）ベンゼン硫酸エステル・ナトリウム、トリ（ヘキシル）ベンゼン硫酸エステル・ナトリウム、トリ（ヘプチル）ベンゼン硫酸エステル・ナトリウム、トリ（オクチル）ベンゼン硫酸エステル・ナトリウム、トリ（ノニル）ベンゼン硫酸エステル・ナトリウム、トリ（デシル）ベンゼン硫酸エステル・ナトリウム、トリ（ウンデシル）ベンゼン硫酸エステル・ナトリウム、トリ（ドデシル）ベンゼン硫酸エステル・ナトリウム、トリ（トリデシル）ベンゼン硫酸エステル・ナトリウム、トリ（テトラデシル）ベンゼン硫酸エステル・ナトリウム、トリ（ペンタデシル）ベンゼン硫酸エステル・ナトリウム、トリ（ヘキサデシル）ベンゼン硫酸エステル・ナトリウム、トリ（ヘプタデシル）ベンゼン硫酸エステル・ナトリウム、トリ（オクタデシル）ベンゼン硫酸エステル・ナトリウム、トリ（ノナデシル）ベンゼン硫酸エステル・ナトリウム、トリ（イコサニル）ベンゼン硫酸エステル・ナトリウム、
ナフタレン硫酸エステル・ナトリウム、メチルナフタレン硫酸エステル・ナトリウム、エチルナフタレン硫酸エステル・ナトリウム、プロピルナフタレン硫酸エステル・ナトリウム、ブチルナフタレン硫酸エステル・ナトリウム、ペンチルナフタレン硫酸エステル・ナトリウム、ヘキシルナフタレン硫酸エステル・ナトリウム、ヘプチルナフタレン硫酸エステル・ナトリウム、オクチルナフタレン硫酸エステル・ナトリウム、ノニルナフタレン硫酸エステル・ナトリウム、デシルナフタレン硫酸エステル・ナトリウム、ウンデシルナフタレン硫酸エステル・ナトリウム、ドデシルナフタレン硫酸エステル・ナトリウム、トリデシルナフタレン硫酸エステル・ナトリウム、テトラデシルナフタレン硫酸エステル・ナトリウム、ペンタデシルナフタレン硫酸エステル・ナトリウム、ヘキサデシルナフタレン硫酸エステル・ナトリウム、ヘプタデシルナフタレン硫酸エステル・ナトリウム、オクタデシルナフタレン硫酸エステル・ナトリウム、ノナデシルナフタレン硫酸エステル・ナトリウム、イコサニルナフタレン硫酸エステル・ナトリウム、
ジ（メチル）ナフタレン硫酸エステル・ナトリウム、ジ（エチル）ナフタレン硫酸エステル・ナトリウム、ジ（プロピル）ナフタレン硫酸エステル・ナトリウム、ジ（ブチル）ナフタレン硫酸エステル・ナトリウム、ジ（ペンチル）ナフタレン硫酸エステル・ナトリウム、ジ（ヘキシル）ナフタレン硫酸エステル・ナトリウム、ジ（ヘプチル）ナフタレン硫酸エステル・ナトリウム、ジ（オクチル）ナフタレン硫酸エステル・ナトリウム、ジ（ノニル）ナフタレン硫酸エステル・ナトリウム、ジ（デシル）ナフタレン硫酸エステル・ナトリウム、ジ（ウンデシル）ナフタレン硫酸エステル・ナトリウム、ジ（ドデシル）ナフタレン硫酸エステル・ナトリウム、ジ（トリデシル）ナフタレン硫酸エステル・ナトリウム、ジ（テトラデシル）ナフタレン硫酸エステル・ナトリウム、ジ（ペンタデシル）ナフタレン硫酸エステル・ナトリウム、ジ（ヘキサデシル）ナフタレン硫酸エステル・ナトリウム、ジ（ヘプタデシル）ナフタレン硫酸エステル・ナトリウム、ジ（オクタデシル）ナフタレン硫酸エステル・ナトリウム、ジ（ノナデシル）ナフタレン硫酸エステル・ナトリウム、ジ（イコサニル）ナフタレン硫酸エステル・ナトリウム、
トリ（メチル）ナフタレン硫酸エステル・ナトリウム、トリ（エチル）ナフタレン硫酸エステル・ナトリウム、トリ（プロピル）ナフタレン硫酸エステル・ナトリウム、トリ（ブチル）ナフタレン硫酸エステル・ナトリウム、トリ（ペンチル）ナフタレン硫酸エステル・ナトリウム、トリ（ヘキシル）ナフタレン硫酸エステル・ナトリウム、トリ（ヘプチル）ナフタレン硫酸エステル・ナトリウム、トリ（オクチル）ナフタレン硫酸エステル・ナトリウム、トリ（ノニル）ナフタレン硫酸エステル・ナトリウム、トリ（デシル）ナフタレン硫酸エステル・ナトリウム、トリ（ウンデシル）ナフタレン硫酸エステル・ナトリウム、トリ（ドデシル）ナフタレン硫酸エステル・ナトリウム、トリ（トリデシル）ナフタレン硫酸エステル・ナトリウム、トリ（テトラデシル）ナフタレン硫酸エステル・ナトリウム、トリ（ペンタデシル）ナフタレン硫酸エステル・ナトリウム、トリ（ヘキサデシル）ナフタレン硫酸エステル・ナトリウム、トリ（ヘプタデシル）ナフタレン硫酸エステル・ナトリウム、トリ（オクタデシル）ナフタレン硫酸エステル・ナトリウム、トリ（ノナデシル）ナフタレン硫酸エステル・ナトリウム、トリ（イコサニル）ナフタレン硫酸エステル・ナトリウムなどが挙げられる。
【０２３４】
アルケニル硫酸塩系界面活性剤としては、例えば、ブチニル硫酸エステル、ヘキシニル硫酸エステル、オクチニル硫酸エステル、デシニル硫酸エステル、ドデシニル硫酸エステル、テトラデシニル硫酸エステル、ヘキサデシニル硫酸エステル、オクタデシニル硫酸エステル、イコサニル硫酸エステル、
ブチニルオキシ硫酸エステル、ヘキシニルオキシ硫酸エステル、オクチニルオキシ硫酸エステル、デシニルオキシ硫酸エステル、ドデシニルオキシ硫酸エステル、テトラデシニルオキシ硫酸エステル、ヘキサデシニルオキシ硫酸エステル、オクタデシニルオキシ硫酸エステル、イコサニルオキシ硫酸エステル、
ブチニルオキシ−３−オキサペンチル硫酸エステル、ヘキシニルオキシ−３−オキサペンチル硫酸エステル、オクチニルオキシ−３−オキサペンチル硫酸エステル、デシニルオキシ−３−オキサペンチル硫酸エステル、ドデシニルオキシ−３−オキサペンチル硫酸エステル、テトラデシニルオキシ−３−オキサペンチル硫酸エステル、ヘキサデシニルオキシ−３−オキサペンチル硫酸エステル、オクタデシニルオキシ−３−オキサペンチル硫酸エステル、イコサニルオキシ−３−オキサペンチル硫酸エステル、
ブチニルオキシ−３，６−ジオキサオクチル硫酸エステル、ヘキシニルオキシ−３，６−ジオキサオクチル硫酸エステル、オクチニルオキシ−３，６−ジオキサオクチル硫酸エステル、デシニルオキシ−３，６−ジオキサオクチル硫酸エステル、ドデシニルオキシ−３，６−ジオキサオクチル硫酸エステル、テトラデシニルオキシ−３，６−ジオキサオクチル硫酸エステル、ヘキサデシニルオキシ−３，６−ジオキサオクチル硫酸エステル、オクタデシニルオキシ−３，６−ジオキサオクチル硫酸エステル、イコサニルオキシ−３，６−ジオキサオクチル硫酸エステル、
ブチニルオキシ−３，６，９−トリオキサウンデシル硫酸エステル、ヘキシニルオキシ−３，６，９−トリオキサウンデシル硫酸エステル、オクチニルオキシ−３，６，９−トリオキサウンデシル硫酸エステル、デシニルオキシ−３，６，９−トリオキサウンデシル硫酸エステル、ドデシニルオキシ−３，６，９−トリオキサウンデシル硫酸エステル、テトラデシニルオキシ−３，６，９−トリオキサウンデシル硫酸エステル、ヘキサデシニルオキシ−３，６，９−トリオキサウンデシル硫酸エステル、オクタデシニルオキシ−３，６，９−トリオキサウンデシル硫酸エステル、イコサニルオキシ−３，６，９−トリオキサウンデシル硫酸エステル、ならびにこれらのナトリウム塩、カリウム塩、アンモニウム塩、トリエタノールアミン塩、マグネシウム塩、およびカルシウム塩などが挙げられる。
【０２３５】
ＦＧが一般式（３０２）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また上記界面活性剤の中では、アルコール硫酸エステル塩系界面活性剤が比較的好ましい。
【０２３６】
ＦＧが上記一般式（３０３）で表される界面活性剤としては、例えば、アルキル燐酸系界面活性剤、アルコキシアルキル燐酸系界面活性剤、アリール燐酸系界面活性剤、アリールオキシアルキル燐酸系界面活性剤などが挙げられる。
【０２３７】
アルキル燐酸系界面活性剤としては、例えば、ブチル燐酸モノエステル、ペンチル燐酸モノエステル、ヘキシル燐酸モノエステル、ヘプチル燐酸モノエステル、オクチル燐酸モノエステル、ノニル燐酸モノエステル、デシル燐酸モノエステル、ウンデシル燐酸モノエステル、ドデシル燐酸モノエステル（ラウリル燐酸モノエステル）、トリデシル燐酸モノエステル、テトラデシル燐酸モノエステル、ペンタデシル燐酸モノエステル、ヘキサデシル燐酸モノエステル、ヘプタデシル燐酸モノエステル、オクタデシル燐酸モノエステル、ノナデシル燐酸モノエステル、イコサニル燐酸モノエステル、ならびにこれらのナトリウム塩、カリウム塩、アンモニウム塩、マグネシウム塩、およびカルシウム塩などが挙げられる。
【０２３８】
アルコキシアルキル燐酸系界面活性剤としては、例えば、ブチルオキシエチル燐酸モノエステル、ペンチルオキシエチル燐酸モノエステル、ヘキシルオキシエチル燐酸モノエステル、ヘプチルオキシエチル燐酸モノエステル、オクチルオキシエチル燐酸モノエステル、ノニルオキシエチル燐酸モノエステル、デシルオキシエチル燐酸モノエステル、ウンデシルオキシエチル燐酸モノエステル、ドデシルオキシエチル燐酸モノエステル（ラウリルオキシエチル燐酸モノエステル）、トリデシルオキシエチル燐酸モノエステル、テトラデシルオキシエチル燐酸モノエステル、ペンタデシルオキシエチル燐酸モノエステル、ヘキサデシルオキシエチル燐酸モノエステル、ヘプタデシルオキシエチル燐酸モノエステル、オクタデシルオキシエチル燐酸モノエステル、ノナデシルオキシエチル燐酸モノエステル、イコサニルオキシエチル燐酸モノエステル、
ブチルオキシ−３−オキサペンチル燐酸モノエステル、ペンチルオキシ−３−オキサペンチル燐酸モノエステル、ヘキシルオキシ−３−オキサペンチル燐酸モノエステル、ヘプチルオキシ−３−オキサペンチル燐酸モノエステル、オクチルオキシ−３−オキサペンチル燐酸モノエステル、ノニルオキシ−３−オキサペンチル燐酸モノエステル、デシルオキシ−３−オキサペンチル燐酸モノエステル、ウンデシルオキシ−３−オキサペンチル燐酸モノエステル、ドデシルオキシ−３−オキサペンチル燐酸モノエステル（ラウリルオキシ−３−オキサペンチル燐酸モノエステル）、トリデシルオキシ−３−オキサペンチル燐酸モノエステル、テトラデシルオキシ−３−オキサペンチル燐酸モノエステル、ペンタデシルオキシ−３−オキサペンチル燐酸モノエステル、ヘキサデシルオキシ−３−オキサペンチル燐酸モノエステル、ヘプタデシルオキシ−３−オキサペンチル燐酸モノエステル、オクタデシルオキシ−３−オキサペンチル燐酸モノエステル、ノナデシルオキシ−３−オキサペンチル燐酸モノエステル、イコサニルオキシ−３−オキサペンチル燐酸モノエステル、ブチルオキシ−３，６−ジオキサオクチル燐酸モノエステル、ペンチルオキシ−３，６−ジオキサオクチル燐酸モノエステル、ヘキシルオキシ−３，６−ジオキサオクチル燐酸モノエステル、ヘプチルオキシ−３，６−ジオキサオクチル燐酸モノエステル、オクチルオキシ−３，６−ジオキサオクチル燐酸モノエステル、ノニルオキシ−３，６−ジオキサオクチル燐酸モノエステル、デシルオキシ−３，６−ジオキサオクチル燐酸モノエステル、ウンデシルオキシ−３，６−ジオキサオクチル燐酸モノエステル、ドデシルオキシ−３，６−ジオキサオクチル燐酸モノエステル（ラウリルオキシ−３，６−ジオキサオクチル燐酸モノエステル）、トリデシルオキシ−３，６−ジオキサオクチル燐酸モノエステル、テトラデシルオキシ−３，６−ジオキサオクチル燐酸モノエステル、ペンタデシルオキシ−３，６−ジオキサオクチル燐酸モノエステル、ヘキサデシルオキシ−３，６−ジオキサオクチル燐酸モノエステル、ヘプタデシルオキシ−３，６−ジオキサオクチル燐酸モノエステル、オクタデシルオキシ−３，６−ジオキサオクチル燐酸モノエステル、ノナデシルオキシ−３，６−ジオキサオクチル燐酸モノエステル、イコサニルオキシ−３，６−ジオキサオクチル燐酸モノエステル、ならびにこれらのナトリウム塩、カリウム塩、アンモニウム塩、トリエタノールアミン塩、マグネシウム塩、およびカルシウム塩などが挙げられる。
【０２３９】
アリール燐酸系界面活性剤としては、例えば、メチルフェニル燐酸モノエステル、エチルフェニル燐酸モノエステル、プロピルフェニル燐酸モノエステル、ブチルフェニル燐酸モノエステル、ペンチルフェニル燐酸モノエステル、ヘキシルフェニル燐酸モノエステル、ヘプチルフェニル燐酸モノエステル、オクチルフェニル燐酸モノエステル、ノニルフェニル燐酸モノエステル、デシルフェニル燐酸モノエステル、ウンデシルフェニル燐酸モノエステル、ドデシルフェニル燐酸モノエステル（ラウリルフェニル燐酸モノエステル）、トリデシルフェニル燐酸モノエステル、テトラデシルフェニル燐酸モノエステル、ペンタデシルフェニル燐酸モノエステル、ヘキサデシルフェニル燐酸モノエステル、ヘプタデシルフェニル燐酸モノエステル、オクタデシルフェニル燐酸モノエステル、ノナデシルフェニル燐酸モノエステル、イコサニルフェニル燐酸モノエステル、
ブチルフェニル燐酸ジエステル、ペンチルフェニル燐酸ジエステル、ヘキシルフェニル燐酸ジエステル、ヘプチルフェニル燐酸ジエステル、オクチルフェニル燐酸ジエステル、ノニルフェニル燐酸ジエステル、デシルフェニル燐酸ジエステル、ウンデシルフェニル燐酸ジエステル、ドデシルフェニル燐酸ジエステル（ラウリルフェニル燐酸ジエステル）、トリデシルフェニル燐酸ジエステル、テトラデシルフェニル燐酸ジエステル、ペンタデシルフェニル燐酸ジエステル、ヘキサデシルフェニル燐酸ジエステル、ヘプタデシルフェニル燐酸ジエステル、オクタデシルフェニル燐酸ジエステル、ノナデシルフェニル燐酸ジエステル、イコサニルフェニル燐酸ジエステル、ならびにこれらのナトリウム塩、カリウム塩、アンモニウム塩、トリエタノールアミン塩、マグネシウム塩、およびカルシウム塩などが挙げられる。
【０２４０】
アリールオキシアルキル燐酸系界面活性剤としては、例えば、メチルフェノキシエチル燐酸モノエステル、エチルフェノキシエチル燐酸モノエステル、プロピルフェノキシエチル燐酸モノエステル、ブチルフェノキシエチル燐酸モノエステル、ペンチルフェノキシエチル燐酸モノエステル、ヘキシルフェノキシエチル燐酸モノエステル、ヘプチルフェノキシエチル燐酸モノエステル、オクチルフェノキシエチル燐酸モノエステル、ノニルフェノキシエチル燐酸モノエステル、デシルフェノキシエチル燐酸モノエステル、ウンデシルフェノキシエチル燐酸モノエステル、ドデシルフェノキシエチル燐酸モノエステル（ラウリルフェノキシエチル燐酸モノエステル）、トリデシルフェノキシエチル燐酸モノエステル、テトラデシルフェノキシエチル燐酸モノエステル、ペンタデシルフェノキシエチル燐酸モノエステル、ヘキサデシルフェノキシエチル燐酸モノエステル、ヘプタデシルフェノキシエチル燐酸モノエステル、オクタデシルフェノキシエチル燐酸モノエステル、ノナデシルフェノキシエチル燐酸モノエステル、イコサニルフェノキシエチル燐酸モノエステル、ブチルフェノキシ−３−オキサペンチル燐酸モノエステル、ペンチルフェノキシ−３−オキサペンチル燐酸モノエステル、ヘキシルフェノキシ−３−オキサペンチル燐酸モノエステル、ヘプチルフェノキシ−３−オキサペンチル燐酸モノエステル、オクチルフェノキシ−３−オキサペンチル燐酸モノエステル、ノニルフェノキシ−３−オキサペンチル燐酸モノエステル、デシルフェノキシ−３−オキサペンチル燐酸モノエステル、ウンデシルフェノキシ−３−オキサペンチル燐酸モノエステル、ドデシルフェノキシ−３−オキサペンチル燐酸モノエステル（ラウリルフェノキシ−３−オキサペンチル燐酸モノエステル）、トリデシルフェノキシ−３−オキサペンチル燐酸モノエステル、テトラデシルフェノキシ−３−オキサペンチル燐酸モノエステル、ペンタデシルフェノキシ−３−オキサペンチル燐酸モノエステル、ヘキサデシルフェノキシ−３−オキサペンチル燐酸モノエステル、ヘプタデシルフェノキシ−３−オキサペンチル燐酸モノエステル、オクタデシルフェノキシ−３−オキサペンチル燐酸モノエステル、ノナデシルフェノキシ−３−オキサペンチル燐酸モノエステル、イコサニルフェノキシ−３−オキサペンチル燐酸モノエステル、
ブチルフェノキシ−３，６−ジオキサオクチル燐酸モノエステル、ペンチルフェノキシ−３，６−ジオキサオクチル燐酸モノエステル、ヘキシルフェノキシ−３，６−ジオキサオクチル燐酸モノエステル、ヘプチルフェノキシ−３，６−ジオキサオクチル燐酸モノエステル、オクチルフェノキシ−３，６−ジオキサオクチル燐酸モノエステル、ノニルフェノキシ−３，６−ジオキサオクチル燐酸モノエステル、デシルフェノキシ−３，６−ジオキサオクチル燐酸モノエステル、ウンデシルフェノキシ−３，６−ジオキサオクチル燐酸モノエステル、ドデシルフェノキシ−３，６−ジオキサオクチル燐酸モノエステル（ラウリルフェノキシ−３，６−ジオキサオクチル燐酸モノエステル）、トリデシルフェノキシ−３，６−ジオキサオクチル燐酸モノエステル、テトラデシルフェノキシ−３，６−ジオキサオクチル燐酸モノエステル、ペンタデシルフェノキシ−３，６−ジオキサオクチル燐酸モノエステル、ヘキサデシルフェノキシ−３，６−ジオキサオクチル燐酸モノエステル、ヘプタデシルフェノキシ−３，６−ジオキサオクチル燐酸モノエステル、オクタデシルフェノキシ−３，６−ジオキサオクチル燐酸モノエステル、ノナデシルフェノキシ−３，６−ジオキサオクチル燐酸モノエステル、イコサニルフェノキシ−３，６−ジオキサオクチル燐酸モノエステル、
ブチルフェノキシ−３，６，９−トリオキサウンデシル燐酸モノエステル、ペンチルフェノキシ−３，６，９−トリオキサウンデシル燐酸モノエステル、ヘキシルフェノキシ−３，６，９−トリオキサウンデシル燐酸モノエステル、ヘプチルフェノキシ−３，６，９−トリオキサウンデシル燐酸モノエステル、オクチルフェノキシ−３，６，９−トリオキサウンデシル燐酸モノエステル、ノニルフェノキシ−３，６，９−トリオキサウンデシル燐酸モノエステル、デシルフェノキシ−３，６，９−トリオキサウンデシル燐酸モノエステル、ウンデシルフェノキシ−３，６，９−トリオキサウンデシル燐酸モノエステル、ドデシルフェノキシ−３，６，９−トリオキサウンデシル燐酸モノエステル（ラウリルフェノキシ−３，６，９−トリオキサウンデシル燐酸モノエステル）、ドデシルフェノキシ−３，６，９−トリオキサウンデシル燐酸モノエステル（ラウリルフェノキシ−３，６，９−トリオキサウンデシル燐酸モノエステル）、トリデシルフェノキシ−３，６，９−トリオキサウンデシル燐酸モノエステル、テトラデシルフェノキシ−３，６，９−トリオキサウンデシル燐酸モノエステル、ペンタデシルフェノキシ−３，６，９−トリオキサウンデシル燐酸モノエステル、ヘキサデシルフェノキシ−３，６，９−トリオキサウンデシル燐酸モノエステル、ヘプタデシルフェノキシ−３，６，９−トリオキサウンデシル燐酸モノエステル、オクタデシルフェノキシ−３，６，９−トリオキサウンデシル燐酸モノエステル、ノナデシルフェノキシ−３，６，９−トリオキサウンデシル燐酸モノエステル、イコサニルフェノキシ−３，６，９−トリオキサウンデシル燐酸モノエステル、
メチルナフタレンオキシエチル燐酸モノエステル、エチルナフタレンオキシエチル燐酸モノエステル、プロピルナフタレンオキシエチル燐酸モノエステル、ブチルナフタレンオキシエチル燐酸モノエステル、ペンチルナフタレンオキシエチル燐酸モノエステル、ヘキシルナフタレンオキシエチル燐酸モノエステル、ヘプチルナフタレンオキシエチル燐酸モノエステル、オクチルナフタレンオキシエチル燐酸モノエステル、ノニルナフタレンオキシエチル燐酸モノエステル、デシルナフタレンオキシエチル燐酸モノエステル、ウンデシルナフタレンオキシエチル燐酸モノエステル、ドデシルナフタレンオキシエチル燐酸モノエステル（ラウリルナフタレンオキシエチル燐酸モノエステル）、トリデシルナフタレンオキシエチル燐酸モノエステル、テトラデシルナフタレンオキシエチル燐酸モノエステル、ペンタデシルナフタレンオキシエチル燐酸モノエステル、ヘキサデシルナフタレンオキシエチル燐酸モノエステル、ヘプタデシルナフタレンオキシエチル燐酸モノエステル、オクタデシルナフタレンオキシエチル燐酸モノエステル、ノナデシルナフタレンオキシエチル燐酸モノエステル、イコサニルナフタレンオキシエチル燐酸モノエステル、
ブチルナフタレンオキシ３−オキサペンチル燐酸モノエステル、ペンチルナフタレンオキシ３−オキサペンチル燐酸モノエステル、ヘキシルナフタレンオキシ３−オキサペンチル燐酸モノエステル、ヘプチルナフタレンオキシ３−オキサペンチル燐酸モノエステル、オクチルナフタレンオキシ３−オキサペンチル燐酸モノエステル、ノニルナフタレンオキシ３−オキサペンチル燐酸モノエステル、デシルナフタレンオキシ３−オキサペンチル燐酸モノエステル、ウンデシルナフタレンオキシ３−オキサペンチル燐酸モノエステル、ドデシルナフタレンオキシ３−オキサペンチル燐酸モノエステル（ラウリルナフタレンオキシ３−オキサペンチル燐酸モノエステル）、トリデシルナフタレンオキシ３−オキサペンチル燐酸モノエステル、テトラデシルナフタレンオキシ３−オキサペンチル燐酸モノエステル、ペンタデシルナフタレンオキシ３−オキサペンチル燐酸モノエステル、ヘキサデシルナフタレンオキシ３−オキサペンチル燐酸モノエステル、ヘプタデシルナフタレンオキシ３−オキサペンチル燐酸モノエステル、オクタデシルナフタレンオキシ３−オキサペンチル燐酸モノエステル、ノナデシルナフタレンオキシ３−オキサペンチル燐酸モノエステル、イコサニルナフタレンオキシ３−オキサペンチル燐酸モノエステル、
ブチルナフタレンオキシ３，６−ジオキサオクチル燐酸モノエステル、ペンチルナフタレンオキシ３，６−ジオキサオクチル燐酸モノエステル、ヘキシルナフタレンオキシ３，６−ジオキサオクチル燐酸モノエステル、ヘプチルナフタレンオキシ３，６−ジオキサオクチル燐酸モノエステル、オクチルナフタレンオキシ３，６−ジオキサオクチル燐酸モノエステル、ノニルナフタレンオキシ３，６−ジオキサオクチル燐酸モノエステル、デシルナフタレンオキシ３，６−ジオキサオクチル燐酸モノエステル、ウンデシルナフタレンオキシ３，６−ジオキサオクチル燐酸モノエステル、ドデシルナフタレンオキシ３，６−ジオキサオクチル燐酸モノエステル（ラウリルナフタレンオキシ３，６−ジオキサオクチル燐酸モノエステル）、トリデシルナフタレンオキシ３，６−ジオキサオクチル燐酸モノエステル、テトラデシルナフタレンオキシ３，６−ジオキサオクチル燐酸モノエステル、ペンタデシルナフタレンオキシ３，６−ジオキサオクチル燐酸モノエステル、ヘキサデシルナフタレンオキシ３，６−ジオキサオクチル燐酸モノエステル、ヘプタデシルナフタレンオキシ３，６−ジオキサオクチル燐酸モノエステル、オクタデシルナフタレンオキシ３，６−ジオキサオクチル燐酸モノエステル、ノナデシルナフタレンオキシ３，６−ジオキサオクチル燐酸モノエステル、イコサニルナフタレンオキシ３，６−ジオキサオクチル燐酸モノエステル、
ブチルナフタレンオキシ３，６，９−トリオキサウンデシル燐酸モノエステル、ペンチルナフタレンオキシ３，６，９−トリオキサウンデシル燐酸モノエステル、ヘキシルナフタレンオキシ３，６，９−トリオキサウンデシル燐酸モノエステル、ヘプチルナフタレンオキシ３，６，９−トリオキサウンデシル燐酸モノエステル、オクチルナフタレンオキシ３，６，９−トリオキサウンデシル燐酸モノエステル、ノニルナフタレンオキシ３，６，９−トリオキサウンデシル燐酸モノエステル、デシルナフタレンオキシ３，６，９−トリオキサウンデシル燐酸モノエステル、ウンデシルナフタレンオキシ３，６，９−トリオキサウンデシル燐酸モノエステル、ドデシルナフタレンオキシ３，６，９−トリオキサウンデシル燐酸モノエステル（ラウリルナフタレンオキシ３，６，９−トリオキサウンデシル燐酸モノエステル）、トリデシルナフタレンオキシ３，６，９−トリオキサウンデシル燐酸モノエステル、テトラデシルナフタレンオキシ３，６，９−トリオキサウンデシル燐酸モノエステル、ペンタデシルナフタレンオキシ３，６，９−トリオキサウンデシル燐酸モノエステル、ヘキサデシルナフタレンオキシ３，６，９−トリオキサウンデシル燐酸モノエステル、ヘプタデシルナフタレンオキシ３，６，９−トリオキサウンデシル燐酸モノエステル、オクタデシルナフタレンオキシ３，６，９−トリオキサウンデシル燐酸モノエステル、ノナデシルナフタレンオキシ３，６，９−トリオキサウンデシル燐酸モノエステル、イコサニルナフタレンオキシ３，６，９−トリオキサウンデシル燐酸モノエステル、ならびにこれらのナトリウム塩、カリウム塩、アンモニウム塩、トリエタノールアミン塩、マグネシウム塩、およびカルシウム塩などが挙げられる。
【０２４１】
ＦＧが一般式（３０３）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また、上記界面活性剤の中では、アルコキシアルキル燐酸エステル系界面活性剤およびアリールオキシアルキル燐酸エステル系界面活性剤が比較的好ましい。
【０２４２】
ＦＧが上記一般式（３０４）で表される界面活性剤としては、例えば、アルキル燐酸エステル系界面活性剤、アルコキシアルキル燐酸エステル系界面活性剤、アリールオキシアルキル燐酸エステル系界面活性剤などが挙げられる。
【０２４３】
アルキル燐酸エステル系界面活性剤としては、例えば、ブチル燐酸ジエステル、ペンチル燐酸ジエステル、ヘキシル燐酸ジエステル、ヘプチル燐酸ジエステル、オクチル燐酸ジエステル、ノニル燐酸ジエステル、デシル燐酸ジエステル、ウンデシル燐酸ジエステル、ドデシル燐酸ジエステル（ラウリル燐酸ジエステル）、トリデシル燐酸ジエステル、テトラデシル燐酸ジエステル、ペンタデシル燐酸ジエステル、ヘキサデシル燐酸ジエステル、ヘプタデシル燐酸ジエステル、オクタデシル燐酸ジエステル、ノナデシル燐酸ジエステル、イコサニル燐酸ジエステル、ならびにこれらのナトリウム塩、カリウム塩、アンモニウム塩、トリエタノールアミン塩、マグネシウム塩、およびカルシウム塩などが挙げられる。
【０２４４】
アルコキシアルキル燐酸エステル系界面活性剤としては、例えば、ブチルオキシエチル燐酸ジエステル、ペンチルオキシエチル燐酸ジエステル、ヘキシルオキシエチル燐酸ジエステル、ヘプチルオキシエチル燐酸ジエステル、オクチルオキシエチル燐酸ジエステル、ノニルオキシエチル燐酸ジエステル、デシルオキシエチル燐酸ジエステル、ウンデシルオキシエチル燐酸ジエステル、ドデシルオキシエチル燐酸ジエステル、トリデシルオキシエチル燐酸ジエステル、テトラデシルオキシエチル燐酸ジエステル、ペンタデシルオキシエチル燐酸ジエステル、ヘキサデシルオキシエチル燐酸ジエステル、ヘプタデシルオキシエチル燐酸ジエステル、オクタデシルオキシエチル燐酸ジエステル、ノナデシルオキシエチル燐酸ジエステル、イコサニルオキシエチル燐酸ジエステル、
ブチルオキシ−３−オキサペンチル燐酸ジエステル、ペンチルオキシ−３−オキサペンチル燐酸ジエステル、ヘキシルオキシ−３−オキサペンチル燐酸ジエステル、ヘプチルオキシ−３−オキサペンチル燐酸ジエステル、オクチルオキシ−３−オキサペンチル燐酸ジエステル、ノニルオキシ−３−オキサペンチル燐酸ジエステル、デシルオキシ−３−オキサペンチル燐酸ジエステル、ウンデシルオキシ−３−オキサペンチル燐酸ジエステル、ドデシルオキシ−３−オキサペンチル燐酸ジエステル、トリデシルオキシ−３−オキサペンチル燐酸ジエステル、テトラデシルオキシ−３−オキサペンチル燐酸ジエステル、ペンタデシルオキシ−３−オキサペンチル燐酸ジエステル、ヘキサデシルオキシ−３−オキサペンチル燐酸ジエステル、ヘプタデシルオキシ−３−オキサペンチル燐酸ジエステル、オクタデシルオキシ−３−オキサペンチル燐酸ジエステル、ノナデシルオキシ−３−オキサペンチル燐酸ジエステル、イコサニルオキシ−３−オキサペンチル燐酸ジエステル、
ブチルオキシ−３，６−ジオキサオクチル燐酸ジエステル、ペンチルオキシ−３，６−ジオキサオクチル燐酸ジエステル、ヘキシルオキシ−３，６−ジオキサオクチル燐酸ジエステル、ヘプチルオキシ−３，６−ジオキサオクチル燐酸ジエステル、オクチルオキシ−３，６−ジオキサオクチル燐酸ジエステル、ノニルオキシ−３，６−ジオキサオクチル燐酸ジエステル、デシルオキシ−３，６−ジオキサオクチル燐酸ジエステル、ウンデシルオキシ−３，６−ジオキサオクチル燐酸ジエステル、ドデシルオキシ−３，６−ジオキサオクチル燐酸ジエステル（ラウリルオキシ−３，６−ジオキサオクチル燐酸ジエステル）、トリデシルオキシ−３，６−ジオキサオクチル燐酸ジエステル、テトラデシルオキシ−３，６−ジオキサオクチル燐酸ジエステル、ペンタデシルオキシ−３，６−ジオキサオクチル燐酸ジエステル、ヘキサデシルオキシ−３，６−ジオキサオクチル燐酸ジエステル、ヘプタデシルオキシ−３，６−ジオキサオクチル燐酸ジエステル、オクタデシルオキシ−３，６−ジオキサオクチル燐酸ジエステル、ノナデシルオキシ−３，６−ジオキサオクチル燐酸ジエステル、イコサニルオキシ−３，６−ジオキサオクチル燐酸ジエステル、
ブチルオキシ−３，６，９−トリオキサウンデシル燐酸ジエステル、ペンチルオキシ−３，６，９−トリオキサウンデシル燐酸ジエステル、ヘキシルオキシ−３，６，９−トリオキサウンデシル燐酸ジエステル、ヘプチルオキシ−３，６，９−トリオキサウンデシル燐酸ジエステル、オクチルオキシ−３，６，９−トリオキサウンデシル燐酸ジエステル、ノニルオキシ−３，６，９−トリオキサウンデシル燐酸ジエステル、デシルオキシ−３，６，９−トリオキサウンデシル燐酸ジエステル、ウンデシルオキシ−３，６，９−トリオキサウンデシル燐酸ジエステル、ドデシルオキシ−３，６，９−トリオキサウンデシル燐酸ジエステル（ラウリルオキシ−３，６，９−トリオキサウンデシル燐酸ジエステル）、トリデシルオキシ−３，６，９−トリオキサウンデシル燐酸ジエステル、テトラデシルオキシ−３，６，９−トリオキサウンデシル燐酸ジエステル、ペンタデシルオキシ−３，６，９−トリオキサウンデシル燐酸ジエステル、ヘキサデシルオキシ−３，６，９−トリオキサウンデシル燐酸ジエステル、ヘプタデシルオキシ−３，６，９−トリオキサウンデシル燐酸ジエステル、オクタデシルオキシ−３，６，９−トリオキサウンデシル燐酸ジエステル、ノナデシルオキシ−３，６，９−トリオキサウンデシル燐酸ジエステル、イコサニルオキシ−３，６，９−トリオキサウンデシル燐酸ジエステル、ならびにこれらのナトリウム塩、カリウム塩、アンモニウム塩、トリエタノールアミン塩、マグネシウム塩、およびカルシウム塩などが挙げられる。
【０２４５】
アリールオキシアルキル燐酸エステル系界面活性剤としては、例えば、ブチルフェノキシエチル燐酸ジエステル、ペンチルフェノキシエチル燐酸ジエステル、ヘキシルフェノキシエチル燐酸ジエステル、ヘプチルフェノキシエチル燐酸ジエステル、オクチルフェノキシエチル燐酸ジエステル、ノニルフェノキシエチル燐酸ジエステル、デシルフェノキシエチル燐酸ジエステル、ウンデシルフェノキシエチル燐酸ジエステル、ドデシルフェノキシエチル燐酸ジエステル（ラウリルフェノキシエチル燐酸ジエステル）、トリデシルフェノキシエチル燐酸ジエステル、テトラデシルフェノキシエチル燐酸ジエステル、ペンタデシルフェノキシエチル燐酸ジエステル、ヘキサデシルフェノキシエチル燐酸ジエステル、ヘプタデシルフェノキシエチル燐酸ジエステル、オクタデシルフェノキシエチル燐酸ジエステル、ノナデシルフェノキシエチル燐酸ジエステル、イコサニルフェノキシエチル燐酸ジエステル、ブチルフェノキシ−３−オキサペンチル燐酸ジエステル、ペンチルフェノキシ−３−オキサペンチル燐酸ジエステル、ヘキシルフェノキシ−３−オキサペンチル燐酸ジエステル、ヘプチルフェノキシ−３−オキサペンチル燐酸ジエステル、オクチルフェノキシ−３−オキサペンチル燐酸ジエステル、ノニルフェノキシ−３−オキサペンチル燐酸ジエステル、デシルフェノキシ−３−オキサペンチル燐酸ジエステル、ウンデシルフェノキシ−３−オキサペンチル燐酸ジエステル、ドデシルフェノキシ−３−オキサペンチル燐酸ジエステル（ラウリルフェノキシ−３−オキサペンチル燐酸ジエステル）、トリデシルフェノキシ−３−オキサペンチル燐酸ジエステル、テトラデシルフェノキシ−３−オキサペンチル燐酸ジエステル、ペンタデシルフェノキシ−３−オキサペンチル燐酸ジエステル、ヘキサデシルフェノキシ−３−オキサペンチル燐酸ジエステル、ヘプタデシルフェノキシ−３−オキサペンチル燐酸ジエステル、オクタデシルフェノキシ−３−オキサペンチル燐酸ジエステル、ノナデシルフェノキシ−３−オキサペンチル燐酸ジエステル、イコサニルフェノキシ−３−オキサペンチル燐酸ジエステル、
ブチルフェノキシ−３，６−ジオキサオクチル燐酸ジエステル、ペンチルフェノキシ−３，６−ジオキサオクチル燐酸ジエステル、ヘキシルフェノキシ−３，６−ジオキサオクチル燐酸ジエステル、ヘプチルフェノキシ−３，６−ジオキサオクチル燐酸ジエステル、オクチルフェノキシ−３，６−ジオキサオクチル燐酸ジエステル、ノニルフェノキシ−３，６−ジオキサオクチル燐酸ジエステル、デシルフェノキシ−３，６−ジオキサオクチル燐酸ジエステル、ウンデシルフェノキシ−３，６−ジオキサオクチル燐酸ジエステル、ドデシルフェノキシ−３，６−ジオキサオクチル燐酸ジエステル（ラウリルフェノキシ−３，６−ジオキサオクチル燐酸ジエステル）、トリデシルフェノキシ−３，６−ジオキサオクチル燐酸ジエステル、テトラデシルフェノキシ−３，６−ジオキサオクチル燐酸ジエステル、ペンタデシルフェノキシ−３，６−ジオキサオクチル燐酸ジエステル、ヘキサデシルフェノキシ−３，６−ジオキサオクチル燐酸ジエステル、ヘプタデシルフェノキシ−３，６−ジオキサオクチル燐酸ジエステル、オクタデシルフェノキシ−３，６−ジオキサオクチル燐酸ジエステル、ノナデシルフェノキシ−３，６−ジオキサオクチル燐酸ジエステル、イコサニルフェノキシ−３，６−ジオキサオクチル燐酸ジエステル、
ブチルフェノキシ−３，６，９−トリオキサウンデシル燐酸ジエステル、ペンチルフェノキシ−３，６，９−トリオキサウンデシル燐酸ジエステル、ヘキシルフェノキシ−３，６，９−トリオキサウンデシル燐酸ジエステル、ヘプチルフェノキシ−３，６，９−トリオキサウンデシル燐酸ジエステル、オクチルフェノキシ−３，６，９−トリオキサウンデシル燐酸ジエステル、ノニルフェノキシ−３，６，９−トリオキサウンデシル燐酸ジエステル、デシルフェノキシ−３，６，９−トリオキサウンデシル燐酸ジエステル、ウンデシルフェノキシ−３，６，９−トリオキサウンデシル燐酸ジエステル、ドデシルフェノキシ−３，６，９−トリオキサウンデシル燐酸ジエステル（ラウリルフェノキシ−３，６，９−トリオキサウンデシル燐酸ジエステル）、トリデシルフェノキシ−３，６，９−トリオキサウンデシル燐酸ジエステル、テトラデシルフェノキシ−３，６，９−トリオキサウンデシル燐酸ジエステル、ペンタデシルフェノキシ−３，６，９−トリオキサウンデシル燐酸ジエステル、ヘキサデシルフェノキシ−３，６，９−トリオキサウンデシル燐酸ジエステル、ヘプタデシルフェノキシ−３，６，９−トリオキサウンデシル燐酸ジエステル、オクタデシルフェノキシ−３，６，９−トリオキサウンデシル燐酸ジエステル、ノナデシルフェノキシ−３，６，９−トリオキサウンデシル燐酸ジエステル、イコサニルフェノキシ−３，６，９−トリオキサウンデシル燐酸ジエステル、
ブチルナフタレンオキシエチル燐酸ジエステル、ペンチルナフタレンオキシエチル燐酸ジエステル、ヘキシルナフタレンオキシエチル燐酸ジエステル、ヘプチルナフタレンオキシエチル燐酸ジエステル、オクチルナフタレンオキシエチル燐酸ジエステル、ノニルナフタレンオキシエチル燐酸ジエステル、デシルナフタレンオキシエチル燐酸ジエステル、ウンデシルナフタレンオキシエチル燐酸ジエステル、ドデシルナフタレンオキシエチル燐酸ジエステル（ラウリルナフタレンオキシエチル燐酸ジエステル）、トリデシルナフタレンオキシエチル燐酸ジエステル、テトラデシルナフタレンオキシエチル燐酸ジエステル、ペンタデシルナフタレンオキシエチル燐酸ジエステル、ヘキサデシルナフタレンオキシエチル燐酸ジエステル、ヘプタデシルナフタレンオキシエチル燐酸ジエステル、オクタデシルナフタレンオキシエチル燐酸ジエステル、ノナデシルナフタレンオキシエチル燐酸ジエステル、イコサニルナフタレンオキシエチル燐酸ジエステル、
ブチルナフタレンオキシ３−オキサペンチル燐酸ジエステル、ペンチルナフタレンオキシ３−オキサペンチル燐酸ジエステル、ヘキシルナフタレンオキシ３−オキサペンチル燐酸ジエステル、ヘプチルナフタレンオキシ３−オキサペンチル燐酸ジエステル、オクチルナフタレンオキシ３−オキサペンチル燐酸ジエステル、ノニルナフタレンオキシ３−オキサペンチル燐酸ジエステル、デシルナフタレンオキシ３−オキサペンチル燐酸ジエステル、ウンデシルナフタレンオキシ３−オキサペンチル燐酸ジエステル、ドデシルナフタレンオキシ３−オキサペンチル燐酸ジエステル（ラウリルナフタレンオキシ３−オキサペンチル燐酸ジエステル）、トリデシルナフタレンオキシ３−オキサペンチル燐酸ジエステル、テトラデシルナフタレンオキシ３−オキサペンチル燐酸ジエステル、ペンタデシルナフタレンオキシ３−オキサペンチル燐酸ジエステル、ヘキサデシルナフタレンオキシ３−オキサペンチル燐酸ジエステル、ヘプタデシルナフタレンオキシ３−オキサペンチル燐酸ジエステル、オクタデシルナフタレンオキシ３−オキサペンチル燐酸ジエステル、ノナデシルナフタレンオキシ３−オキサペンチル燐酸ジエステル、イコサニルナフタレンオキシ３−オキサペンチル燐酸ジエステル、
ブチルナフタレンオキシ３，６，９−トリオキサウンデシル燐酸ジエステル、ペンチルナフタレンオキシ３，６，９−トリオキサウンデシル燐酸ジエステル、ヘキシルナフタレンオキシ３，６，９−トリオキサウンデシル燐酸ジエステル、ヘプチルナフタレンオキシ３，６，９−トリオキサウンデシル燐酸ジエステル、オクチルナフタレンオキシ３，６，９−トリオキサウンデシル燐酸ジエステル、ノニルナフタレンオキシ３，６，９−トリオキサウンデシル燐酸ジエステル、デシルナフタレンオキシ３，６，９−トリオキサウンデシル燐酸ジエステル、ウンデシルナフタレンオキシ３，６，９−トリオキサウンデシル燐酸ジエステル、ドデシルナフタレンオキシ３，６，９−トリオキサウンデシル燐酸ジエステル（ラウリルナフタレンオキシ３，６，９−トリオキサウンデシル燐酸ジエステル）、トリデシルナフタレンオキシ３，６，９−トリオキサウンデシル燐酸ジエステル、テトラデシルナフタレンオキシ３，６，９−トリオキサウンデシル燐酸ジエステル、ペンタデシルナフタレンオキシ３，６，９−トリオキサウンデシル燐酸ジエステル、ヘキサデシルナフタレンオキシ３，６，９−トリオキサウンデシル燐酸ジエステル、ヘプタデシルナフタレンオキシ３，６，９−トリオキサウンデシル燐酸ジエステル、オクタデシルナフタレンオキシ３，６，９−トリオキサウンデシル燐酸ジエステル、ノナデシルナフタレンオキシ３，６，９−トリオキサウンデシル燐酸ジエステル、イコサニルナフタレンオキシ３，６，９−トリオキサウンデシル燐酸ジエステル、ならびにこれらのナトリウム塩、カリウム塩、アンモニウム塩、トリエタノールアミン塩、マグネシウム塩、およびカルシウム塩などが挙げられる。
【０２４６】
ＦＧが一般式（３０４）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また、上記界面活性剤の中では、アルコキシアルキル燐酸エステル系界面活性剤およびアリールオキシアルキル燐酸エステル系界面活性剤が比較的好ましい。
【０２４７】
ＦＧが上記一般式（３０５）で表される界面活性剤としては、例えば、脂肪族カルボン酸系界面活性剤、アルキルオキシ脂肪族カルボン酸系界面活性剤、アリールオキシ脂肪族カルボン酸系界面活性剤、芳香族カルボン酸系界面活性剤、Ｎ−アシルアミノ酸系界面活性剤などが挙げられる。
【０２４８】
脂肪族カルボン酸系界面活性剤としては、例えば、酪酸、吉草酸、カプロン酸、カプリル酸、カプリン酸、ラウリン酸、ミリスチン酸、パルミチン酸、ステアリン酸、イソステアリン酸、オレイン酸、ベヘニン酸、シクロヘキサンカルボン酸、フェニル酢酸、大豆油、ヤシ油、パーム油、アマニ油、綿実油、ナタネ油、キリ油、ヒマシ油、ポリアクリル酸、アクリル酸とメチルメタクリレート共重合体、ならびにこれらのナトリウム塩、カリウム塩、アンモニウム塩、トリエタノールアミン塩、マグネシウム塩、およびカルシウム塩などが挙げられる。
【０２４９】
アルキルオキシ脂肪族カルボン酸系界面活性剤としては、例えば、ブトキシエチルオキシ酢酸、ペンチロキシエチルオキシ酢酸、ヘキシロキシエチルオキシ酢酸、ヘプチロキシエチルオキシ酢酸、オクチロキシエチルオキシ酢酸、ノニロキシエチルオキシ酢酸、デシロキシエチルオキシ酢酸、ウンデシロキシエチルオキシ酢酸、ドデシロキシエチルオキシ酢酸、トリデシロキシエチルオキシ酢酸、テトラデシロキシエチルオキシ酢酸、ペンタデシロキシエチルオキシ酢酸、ヘキサデシロキシエチルオキシ酢酸、ヘプタデシロオキシエチルオキシ酢酸、オクタデシロオキシエチルオキシ酢酸、ノナデシロキシエチルオキシ酢酸、イコサニロキシエチルオキシ酢酸、
ブトキシ−３−オキサペンチルオキシ酢酸、ペンチロキシ−３−オキサペンチルオキシ酢酸、ヘキシロキシ−３−オキサペンチルオキシ酢酸、ヘプチロキシ−３−オキサペンチルオキシ酢酸、オクチロキシ−３−オキサペンチルオキシ酢酸、ノニロキシ−３−オキサペンチルオキシ酢酸、デシロキシ−３−オキサペンチルオキシ酢酸、ウンデシロキシ−３−オキサペンチルオキシ酢酸、ドデシロキシ−３−オキサペンチルオキシ酢酸、トリデシロキシ−３−オキサペンチルオキシ酢酸、テトラデシロキシ−３−オキサペンチルオキシ酢酸、ペンタデシロキシ−３−オキサペンチルオキシ酢酸、ヘキサデシロキシ−３−オキサペンチルオキシ酢酸、ヘプタデシロオキシ−３−オキサペンチルオキシ酢酸、オクタデシロオキシ−３−オキサペンチルオキシ酢酸、ノナデシロキシ−３−オキサペンチルオキシ酢酸、イコサニロキシ−３−オキサペンチルオキシ酢酸、
ブトキシ−３，６−ジオキサオクチルオキシ酢酸、ペンチロキシ−３，６−ジオキサオクチルオキシ酢酸、ヘキシロキシ−３，６−ジオキサオクチルオキシ酢酸、ヘプチロキシ−３，６−ジオキサオクチルオキシ酢酸、オクチロキシ−３，６−ジオキサオクチルオキシ酢酸、ノニロキシ−３，６−ジオキサオクチルオキシ酢酸、デシロキシ−３，６−ジオキサオクチルオキシ酢酸、ウンデシロキシ−３，６−ジオキサオクチルオキシ酢酸、ドデシロキシ−３，６−ジオキサオクチルオキシ酢酸、トリデシロキシ−３，６−ジオキサオクチルオキシ酢酸、テトラデシロキシ−３，６−ジオキサオクチルオキシ酢酸、ペンタデシロキシ−３，６−ジオキサオクチルオキシ酢酸、ヘキサデシロキシ−３，６−ジオキサオクチルオキシ酢酸、ヘプタデシロオキシ−３，６−ジオキサオクチルオキシ酢酸、オクタデシロオキシ−３，６−ジオキサオクチルオキシ酢酸、ノナデシロキシ−３，６−ジオキサオクチルオキシ酢酸、イコサニロキシ−３，６−ジオキサオクチルオキシ酢酸、
ブトキシ−３，６，９−トリオキサウンデシルオキシ酢酸、ペンチロキシ−３，６，９−トリオキサウンデシルオキシ酢酸、ヘキシロキシ−３，６，９−トリオキサウンデシルオキシ酢酸、ヘプチロキシ−３，６，９−トリオキサウンデシルオキシ酢酸、オクチロキシ−３，６，９−トリオキサウンデシルオキシ酢酸、ノニロキシ−３，６，９−トリオキサウンデシルオキシ酢酸、デシロキシ−３，６，９−トリオキサウンデシルオキシ酢酸、ウンデシロキシ−３，６，９−トリオキサウンデシルオキシ酢酸、ドデシロキシ−３，６，９−トリオキサウンデシルオキシ酢酸、トリデシロキシ−３，６，９−トリオキサウンデシルオキシ酢酸、テトラデシロキシ−３，６，９−トリオキサウンデシルオキシ酢酸、ペンタデシロキシ−３，６，９−トリオキサウンデシルオキシ酢酸、ヘキサデシロキシ−３，６，９−トリオキサウンデシルオキシ酢酸、ヘプタデシロオキシ−３，６，９−トリオキサウンデシルオキシ酢酸、オクタデシロオキシ−３，６，９−トリオキサウンデシルオキシ酢酸、ノナデシロキシ−３，６，９−トリオキサウンデシルオキシ酢酸、イコサニロキシ−３，６，９−トリオキサウンデシルオキシ酢酸、ならびにこれらのナトリウム塩、カリウム塩、アンモニウム塩、トリエタノールアミン塩、マグネシウム塩、およびカルシウム塩などが挙げられる。
【０２５０】
アリールオキシ脂肪族カルボン酸系界面活性剤としては、例えば、ブチルフェノキシエチルオキシ酢酸、ペンチルフェノキシエチルオキシ酢酸、ヘキシルフェノキシエチルオキシ酢酸、ヘプチルフェノキシエチルオキシ酢酸、オクチルフェノキシエチルオキシ酢酸、ノニルフェノキシエチルオキシ酢酸、デシルフェノキシエチルオキシ酢酸、ウンデシルフェノキシエチルオキシ酢酸、ドデシルフェノキシエチルオキシ酢酸、トリデシルフェノキシエチルオキシ酢酸、テトラデシルフェノキシエチルオキシ酢酸、ペンタデシルフェノキシエチルオキシ酢酸、ヘキサデシルフェノキシエチルオキシ酢酸、ヘプタデシルフェノキシエチルオキシ酢酸、オクタデシルフェノキシエチルオキシ酢酸、ノナデシルフェノキシエチルオキシ酢酸、イコサニルフェノキシエチルオキシ酢酸、
ブチルフェノキシ−３−オキサペンチルオキシ酢酸、ペンチルフェノキシ−３−オキサペンチルオキシ酢酸、ヘキシルフェノキシ−３−オキサペンチルオキシ酢酸、ヘプチルフェノキシ−３−オキサペンチルオキシ酢酸、オクチルフェノキシ−３−オキサペンチルオキシ酢酸、ノニルフェノキシ−３−オキサペンチルオキシ酢酸、デシルフェノキシ−３−オキサペンチルオキシ酢酸、ドデシルフェノキシ−３−オキサペンチルオキシ酢酸、トリデシルフェノキシ−３−オキサペンチルオキシ酢酸、テトラデシルフェノキシ−３−オキサペンチルオキシ酢酸、ペンタデシルフェノキシ−３−オキサペンチルオキシ酢酸、ヘキサデシルフェノキシ−３−オキサペンチルオキシ酢酸、ヘプタデシルフェノキシ−３−オキサペンチルオキシ酢酸、オクタデシルフェノキシ−３−オキサペンチルオキシ酢酸、ノナデシルフェノキシ−３−オキサペンチルオキシ酢酸、イコサニルフェノキシ−３−オキサペンチルオキシ酢酸、
ブチルフェノキシ−３，６−ジオキサオクチルオキシ酢酸、ペンチルフェノキシ−３，６−ジオキサオクチルオキシ酢酸、ヘキシルフェノキシ−３，６−ジオキサオクチルオキシ酢酸、ヘプチルフェノキシ−３，６−ジオキサオクチルオキシ酢酸、オクチルフェノキシ−３，６−ジオキサオクチルオキシ酢酸、ノニルフェノキシ−３，６−ジオキサオクチルオキシ酢酸、デシルフェノキシ−３，６−ジオキサオクチルオキシ酢酸、ウンデシルフェノキシ−３，６−ジオキサオクチルオキシ酢酸、ドデシルフェノキシ−３，６−ジオキサオクチルオキシ酢酸（ラウリルフェノキシ−３，６−ジオキサオクチルオキシ酢酸）、トリデシルフェノキシ−３，６−ジオキサオクチルオキシ酢酸、テトラデシルフェノキシ−３，６−ジオキサオクチルオキシ酢酸、ペンタデシルフェノキシ−３，６−ジオキサオクチルオキシ酢酸、ヘキサデシルフェノキシ−３，６−ジオキサオクチルオキシ酢酸、ヘプタデシルフェノキシ−３，６−ジオキサオクチルオキシ酢酸、オクタデシルフェノキシ−３，６−ジオキサオクチルオキシ酢酸、ノナデシルフェノキシ−３，６−ジオキサオクチルオキシ酢酸、イコサニルフェノキシ−３，６−ジオキサオクチルオキシ酢酸、
ブチルフェノキシ−３，６，９−トリオキサウンデシルオキシ酢酸、ペンチルフェノキシ−３，６，９−トリオキサウンデシルオキシ酢酸、ヘキシルフェノキシ−３，６，９−トリオキサウンデシルオキシ酢酸、ヘプチルフェノキシ−３，６，９−トリオキサウンデシルオキシ酢酸、オクチルフェノキシ−３，６，９−トリオキサウンデシルオキシ酢酸、ノニルフェノキシ−３，６，９−トリオキサウンデシルオキシ酢酸、デシルフェノキシ−３，６，９−トリオキサウンデシルオキシ酢酸、ウンデシルフェノキシ−３，６，９−トリオキサウンデシルオキシ酢酸、ドデシルフェノキシ−３，６，９−トリオキサウンデシルオキシ酢酸（ラウリルフェノキシ−３，６，９−トリオキサウンデシルオキシ酢酸）、トリデシルフェノキシ−３，６，９−トリオキサウンデシルオキシ酢酸、テトラデシルフェノキシ−３，６，９−トリオキサウンデシルオキシ酢酸、ペンタデシルフェノキシ−３，６，９−トリオキサウンデシルオキシ酢酸、ヘキサデシルフェノキシ−３，６，９−トリオキサウンデシルオキシ酢酸、ヘプタデシルフェノキシ−３，６，９−トリオキサウンデシルオキシ酢酸、オクタデシルフェノキシ−３，６，９−トリオキサウンデシルオキシ酢酸、ノナデシルフェノキシ−３，６，９−トリオキサウンデシルオキシ酢酸、イコサニルフェノキシ−３，６，９−トリオキサウンデシルオキシ酢酸、ならびにこれらのナトリウム塩、カリウム塩、アンモニウム塩、トリエタノールアミン塩、マグネシウム塩、およびカルシウム塩などが挙げられる。
【０２５１】
芳香族カルボン酸系界面活性剤としては、例えば、安息香酸、トルイル酸、クロロ安息香酸、ニトロ安息香酸、ヒドロキシ安息香酸、メトキシ安息香酸、ブトキシ安息香酸、ペンチルオキシ安息香酸、ヘキシルオキシ安息香酸、ヘプチルオキシ安息香酸、オクチルオキシ安息香酸、ノニルオキシ安息香酸、デシルオキシ安息香酸、ウンデシルオキシ安息香酸、ドデシルオキシ安息香酸、トリデシルオキシ安息香酸、テトラデシルオキシ安息香酸、ペンタデシルオキシ安息香酸、ヘキサデシルオキシ安息香酸、ヘプタデシルオキシ安息香酸、オクタデシルオキシ安息香酸、ノナデシルオキシ安息香酸、イコサニルオキシ安息香酸、ならびにこれらのナトリウム塩、カリウム塩、アンモニウム塩、トリエタノールアミン塩、マグネシウム塩、およびカルシウム塩などが挙げられる。
【０２５２】
Ｎ−アシルアミノ酸系界面活性剤としては、例えば、酪酸とグリシンの−Ｎ−アシルエステル、吉草酸とグリシンの−Ｎ−アシルエステル、カプロン酸とグリシンの−Ｎ−アシルエステル、カプリル酸とグリシンの−Ｎ−アシルエステル、カプリン酸とグリシンの−Ｎ−アシルエステル、ラウリン酸とグリシンの−Ｎ−アシルエステル、ミリスチン酸とグリシンの−Ｎ−アシルエステル、パルミチン酸とグリシンの−Ｎ−アシルエステル、ステアリン酸とグリシンの−Ｎ−アシルエステル、イソステアリン酸とグリシンの−Ｎ−アシルエステル、オレイン酸とグリシンの−Ｎ−アシルエステル、ベヘニン酸とグリシンの−Ｎ−アシルエステル、シクロヘキサンカルボン酸とグリシンの−Ｎ−アシルエステル、フェニル酢酸とグリシンの−Ｎ−アシルエステル、
酪酸とＮ−メチルグリシンの−Ｎ−アシルエステル、吉草酸とＮ−メチルグリシンの−Ｎ−アシルエステル、カプロン酸とＮ−メチルグリシンの−Ｎ−アシルエステル、カプリル酸とＮ−メチルグリシンの−Ｎ−アシルエステル、カプリン酸とＮ−メチルグリシンの−Ｎ−アシルエステル、ラウリン酸とＮ−メチルグリシンの−Ｎ−アシルエステル、ミリスチン酸とＮ−メチルグリシンの−Ｎ−アシルエステル、パルミチン酸とＮ−メチルグリシンの−Ｎ−アシルエステル、ステアリン酸とＮ−メチルグリシンの−Ｎ−アシルエステル、イソステアリン酸とＮ−メチルグリシンの−Ｎ−アシルエステル、オレイン酸とＮ−メチルグリシンの−Ｎ−アシルエステル、ベヘニン酸とＮ−メチルグリシンの−Ｎ−アシルエステル、シクロヘキサンカルボン酸とＮ−メチルグリシンの−Ｎ−アシルエステル、フェニル酢酸とＮ−メチルグリシンの−Ｎ−アシルエステル、
酪酸とアラニンの−Ｎ−アシルエステル、吉草酸とアラニンの−Ｎ−アシルエステル、カプロン酸とアラニンの−Ｎ−アシルエステル、カプリル酸とアラニンの−Ｎ−アシルエステル、カプリン酸とアラニンの−Ｎ−アシルエステル、ラウリン酸とアラニンの−Ｎ−アシルエステル、ミリスチン酸とアラニンの−Ｎ−アシルエステル、パルミチン酸とアラニンの−Ｎ−アシルエステル、ステアリン酸とアラニンの−Ｎ−アシルエステル、イソステアリン酸とアラニンの−Ｎ−アシルエステル、オレイン酸とアラニンの−Ｎ−アシルエステル、ベヘニン酸とアラニンの−Ｎ−アシルエステル、シクロヘキサンカルボン酸とアラニンの−Ｎ−アシルエステル、フェニル酢酸とアラニンの−Ｎ−アシルエステル、
酪酸とＮ−メチルアラニンの−Ｎ−アシルエステル、吉草酸とＮ−メチルアラニンの−Ｎ−アシルエステル、カプロン酸とＮ−メチルアラニンの−Ｎ−アシルエステル、カプリル酸とＮ−メチルアラニンの−Ｎ−アシルエステル、カプリン酸とＮ−メチルアラニンの−Ｎ−アシルエステル、ラウリン酸とＮ−メチルアラニンの−Ｎ−アシルエステル、ミリスチン酸とＮ−メチルアラニンの−Ｎ−アシルエステル、パルミチン酸とＮ−メチルアラニンの−Ｎ−アシルエステル、ステアリン酸とＮ−メチルアラニンの−Ｎ−アシルエステル、イソステアリン酸とＮ−メチルアラニンの−Ｎ−アシルエステル、オレイン酸とＮ−メチルアラニンの−Ｎ−アシルエステル、ベヘニン酸とＮ−メチルアラニンの−Ｎ−アシルエステル、シクロヘキサンカルボン酸とＮ−メチルアラニンの−Ｎ−アシルエステル、フェニル酢酸とＮ−メチルアラニンの−Ｎ−アシルエステル、
酪酸とコラーゲンペプチドとの−Ｎ−アシルエステル、吉草酸とコラーゲンペプチドとの−Ｎ−アシルエステル、カプロン酸とコラーゲンペプチドとの−Ｎ−アシルエステル、カプリル酸とコラーゲンペプチドとの−Ｎ−アシルエステル、カプリン酸とコラーゲンペプチドとの−Ｎ−アシルエステル、ラウリン酸とコラーゲンペプチドとの−Ｎ−アシルエステル、ミリスチン酸とコラーゲンペプチドとの−Ｎ−アシルエステル、パルミチン酸とコラーゲンペプチドとの−Ｎ−アシルエステル、ステアリン酸とコラーゲンペプチドとの−Ｎ−アシルエステル、イソステアリン酸とコラーゲンペプチドとの−Ｎ−アシルエステル、オレイン酸とコラーゲンペプチドとの−Ｎ−アシルエステル、ベヘニン酸とコラーゲンペプチドとの−Ｎ−アシルエステル、シクロヘキサンカルボン酸とコラーゲンペプチドとの−Ｎ−アシルエステル、フェニル酢酸とコラーゲンペプチドとの−Ｎ−アシルエステル、ならびにこれらのナトリウム塩、カリウム塩、アンモニウム塩、トリエタノールアミン塩、マグネシウム塩、およびカルシウム塩などが挙げられる。
【０２５３】
ＦＧが一般式（３０５）で表される界面活性剤の中では炭素数８〜６０の有機残基を有する化合物であればより好ましく、グリシンの−Ｎ−アシルエステルであって炭素数１０〜４０の有機残基を有する化合物であればさらに好ましい。
【０２５４】
ＦＧが上記一般式（３０６）で表される界面活性剤としては、例えば、アルキルコハク酸系界面活性剤、アルキルエーテルコハク酸系界面活性剤、アルキルエステルコハク酸系界面活性剤、コハク酸チオエステル系界面活性剤、Ｎ−アシルアミノコハク酸エステル系界面活性剤、Ｎ−アシルグルタミン酸エステル系界面活性剤などが挙げられる。
【０２５５】
アルキルコハク酸系界面活性剤としては、例えば、ブチルコハク酸、ペンチルコハク酸、ヘキシルコハク酸、ヘプチルコハク酸、オクチルコハク酸、ノニルコハク酸、デシルコハク酸、ウンデシルコハク酸、ドデシルコハク酸、トリデシルコハク酸、テトラデシルコハク酸、ペンタデシルコハク酸、ヘキサデシルコハク酸、ヘプタデシルコハク酸、オクタデシルコハク酸、ノナデシルコハク酸、イコサニルコハク酸、ならびにこれらのナトリウム塩、カリウム塩、アンモニウム塩、トリエタノールアミン塩、マグネシウム塩、およびカルシウム塩などが挙げられる。
【０２５６】
アルキルエーテルコハク酸系界面活性剤としては、例えば、ブチルオキシコハク酸、ペンチルオキシコハク酸、ヘキシルオキシコハク酸、ヘプチルオキシコハク酸、オクチルオキシコハク酸、ノニルオキシコハク酸、デシルオキシコハク酸、ウンデシルオキシコハク酸、ドデシルオキシコハク酸、トリデシルオキシコハク酸、テトラデシルオキシコハク酸、ペンタデシルオキシコハク酸、ヘキサデシルオキシコハク酸、ヘプタデシルオキシコハク酸、オクタデシルオキシコハク酸、ノナデシルオキシコハク酸、イコサニルオキシコハク酸、ならびにこれらのナトリウム塩、カリウム塩、アンモニウム塩、トリエタノールアミン塩、マグネシウム塩、およびカルシウム塩などが挙げられる。
【０２５７】
アルキルエステルコハク酸系界面活性剤としては、例えば、酪酸とヒドロキシコハク酸のエステル、吉草酸とヒドロキシコハク酸のエステル、カプロン酸とヒドロキシコハク酸のエステル、カプリル酸とヒドロキシコハク酸のエステル、カプリン酸とヒドロキシコハク酸のエステル、ラウリン酸とヒドロキシコハク酸のエステル、ミリスチン酸とヒドロキシコハク酸のエステル、パルミチン酸とヒドロキシコハク酸のエステル、ステアリン酸とヒドロキシコハク酸のエステル、イソステアリン酸とヒドロキシコハク酸のエステル、オレイン酸とヒドロキシコハク酸のエステル、ベヘニン酸とヒドロキシコハク酸のエステル、シクロヘキサンカルボン酸とヒドロキシコハク酸のエステル、フェニル酢酸とヒドロキシコハク酸のエステルならびにこれらのナトリウム塩、カリウム塩、アンモニウム塩、トリエタノールアミン塩、マグネシウム塩、およびカルシウム塩などが挙げられる。
【０２５８】
コハク酸チオエステル系界面活性剤としては、例えば、酪酸とメルカプトコハク酸のチオエステル、吉草酸とメルカプトコハク酸のチオエステル、カプロン酸とメルカプトコハク酸のチオエステル、カプリル酸とメルカプトコハク酸のチオエステル、カプリン酸とメルカプトコハク酸のチオエステル、ラウリン酸とメルカプトコハク酸のチオエステル、ミリスチン酸とメルカプトコハク酸のチオエステル、パルミチン酸とメルカプトコハク酸のチオエステル、ステアリン酸とメルカプトコハク酸のチオエステル、イソステアリン酸とメルカプトコハク酸のチオエステル、オレイン酸とメルカプトコハク酸のチオエステル、ベヘニン酸とメルカプトコハク酸のチオエステル、シクロヘキサンカルボン酸とメルカプトコハク酸のチオエステル、フェニル酢酸とメルカプトコハク酸のチオエステルならびにこれらのナトリウム塩、カリウム塩、アンモニウム塩、トリエタノールアミン塩、マグネシウム塩、およびカルシウム塩などが挙げられる。
【０２５９】
Ｎ−アシルアミノコハク酸エステル系界面活性剤としては、例えば、酪酸とアミノコハク酸のＮ−アシルエステル、吉草酸とアミノコハク酸のＮ−アシルエステル、カプロン酸とアミノコハク酸のＮ−アシルエステル、カプリル酸とアミノコハク酸のＮ−アシルエステル、カプリン酸とアミノコハク酸のＮ−アシルエステル、ラウリン酸とアミノコハク酸のＮ−アシルエステル、ミリスチン酸とアミノコハク酸のＮ−アシルエステル、パルミチン酸とアミノコハク酸のＮ−アシルエステル、ステアリン酸とアミノコハク酸のＮ−アシルエステル、イソステアリン酸とアミノコハク酸のＮ−アシルエステル、オレイン酸とアミノコハク酸のＮ−アシルエステル、ベヘニン酸とアミノコハク酸のＮ−アシルエステル、シクロヘキサンカルボン酸とアミノコハク酸のＮ−アシルエステル、フェニル酢酸とアミノコハク酸のＮ−アシルエステル、ならびにこれらのナトリウム塩、カリウム塩、アンモニウム塩、トリエタノールアミン塩、マグネシウム塩、およびカルシウム塩などが挙げられる。
【０２６０】
Ｎ−アシルグルタミン酸エステル系界面活性剤としては、例えば、酪酸とグルタミン酸のＮ−アシルエステル、吉草酸とグルタミン酸のＮ−アシルエステル、カプロン酸とグルタミン酸のＮ−アシルエステル、カプリル酸とグルタミン酸のＮ−アシルエステル、カプリン酸とグルタミン酸のＮ−アシルエステル、ラウリン酸とグルタミン酸のＮ−アシルエステル、ミリスチン酸とグルタミン酸のＮ−アシルエステル、パルミチン酸とグルタミン酸のＮ−アシルエステル、ステアリン酸とグルタミン酸のＮ−アシルエステル、イソステアリン酸とグルタミン酸のＮ−アシルエステル、オレイン酸とグルタミン酸のＮ−アシルエステル、ベヘニン酸とグルタミン酸のＮ−アシルエステル、シクロヘキサンカルボン酸とグルタミン酸のＮ−アシルエステル、フェニル酢酸とグルタミン酸のＮ−アシルエステル、およびこれらのナトリウム塩、カリウム塩、アンモニウム塩、トリエタノールアミン塩、マグネシウム塩、およびカルシウム塩などが挙げられる。
【０２６１】
ＦＧが一般式（３０６）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２６２】
ＦＧが上記一般式（３０７）で表される界面活性剤としては、例えば、フタル酸エステル系界面活性剤などが挙げられる。
フタル酸エステル系界面活性剤としては、例えば、フタル酸ブチル、フタル酸ペンチル、フタル酸ヘキシル、フタル酸ヘプチル、フタル酸オクチル、フタル酸ノニル、フタル酸デシル、フタル酸ウンデシル、フタル酸ドデシル（ラウリル）、フタル酸トリデシル、フタル酸テトラデシル、フタル酸ペンタデシル、フタル酸ヘキサデシル、フタル酸ヘプタデシル、フタル酸オクタデシル、フタル酸ノナデシル、フタル酸イコサニル、
フタル酸ブチルオキシ、フタル酸ヘキシルオキシ、フタル酸オクチルオキシ、フタル酸デシルオキシ、フタル酸ドデシルオキシ、フタル酸テトラデシルオキシ、フタル酸ヘキサデシルオキシ、フタル酸オクタデシルオキシ、フタル酸イコサニルオキシ、
フタル酸ブチルオキシ−３−オキサペンチル、フタル酸ヘキシルオキシ−３−オキサペンチル、フタル酸オクチルオキシ−３−オキサペンチル、フタル酸デシルオキシ−３−オキサペンチル、フタル酸ドデシルオキシ−３−オキサペンチル、フタル酸テトラデシルオキシ−３−オキサペンチル、フタル酸ヘキサデシルオキシ−３−オキサペンチル、フタル酸オクタデシルオキシ−３−オキサペンチル、フタル酸イコサニルオキシ−３−オキサペンチル、
フタル酸ブチルオキシ−３，６−ジオキサオクチル、フタル酸ヘキシルオキシ−３，６−ジオキサオクチル、フタル酸オクチルオキシ−３，６−ジオキサオクチル、フタル酸デシルオキシ−３，６−ジオキサオクチル、フタル酸ドデシルオキシ−３，６−ジオキサオクチル、フタル酸テトラデシルオキシ−３，６−ジオキサオクチル、フタル酸ヘキサデシルオキシ−３，６−ジオキサオクチル、フタル酸オクタデシルオキシ−３，６−ジオキサオクチル、フタル酸イコサニルオキシ−３，６−ジオキサオクチル、
フタル酸ブチルオキシ−３，６，９−トリオキサウンデシル、フタル酸ヘキシルオキシ−３，６，９−トリオキサウンデシル、フタル酸オクチルオキシ−３，６，９−トリオキサウンデシル、フタル酸デシルオキシ−３，６，９−トリオキサウンデシル、フタル酸ドデシルオキシ−３，６，９−トリオキサウンデシル、フタル酸テトラデシルオキシ−３，６，９−トリオキサウンデシル、フタル酸ヘキサデシルオキシ−３，６，９−トリオキサウンデシル、フタル酸オクタデシルオキシ−３，６，９−トリオキサウンデシル、フタル酸イコサニルオキシ−３，６，９−トリオキサウンデシル、およびこれらのナトリウム塩、カリウム塩、アンモニウム塩、トリエタノールアミン塩、マグネシウム塩、およびカルシウム塩などが挙げられる。
【０２６３】
ＦＧが一般式（３０７）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２６４】
ＦＧが上記一般式（３０８）で表される界面活性剤としては、例えば、イミノ二酢酸−Ｎ−アシルエステル系界面活性剤などが挙げられる。
イミノ二酢酸−Ｎ−アシルエステル系界面活性剤としては、例えば、酪酸とイミノ二酢酸の−Ｎ−アシルエステル、吉草酸とイミノ二酢酸の−Ｎ−アシルエステル、カプロン酸とイミノ二酢酸の−Ｎ−アシルエステル、カプリル酸とイミノ二酢酸の−Ｎ−アシルエステル、カプリン酸とイミノ二酢酸の−Ｎ−アシルエステル、ラウリン酸とイミノ二酢酸の−Ｎ−アシルエステル、ミリスチン酸とイミノ二酢酸の−Ｎ−アシルエステル、パルミチン酸とイミノ二酢酸の−Ｎ−アシルエステル、ステアリン酸とイミノ二酢酸の−Ｎ−アシルエステル、イソステアリン酸とイミノ二酢酸の−Ｎ−アシルエステル、オレイン酸とイミノ二酢酸の−Ｎ−アシルエステル、ベヘニン酸とイミノ二酢酸の−Ｎ−アシルエステル、シクロヘキサンカルボン酸とイミノ二酢酸の−Ｎ−アシルエステル、フェニル酢酸とイミノ二酢酸の−Ｎ−アシルエステル、およびこれらのナトリウム塩、カリウム塩、アンモニウム塩、トリエタノールアミン塩、マグネシウム塩、およびカルシウム塩などが挙げられる。
【０２６５】
ＦＧが一般式（３０８）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２６６】
上記ＦＧとなる、水酸基を含む基としては、例えば、下記一般式（３０９）、（３１０）、（３１２）、および（３１３）で表される親水基が挙げられる。
【０２６７】
【化６８】
2019213723.tif 000069
【０２６８】
上記式（３０９）中、ｒ1およびｒ2は、独立して水素原子、メチル基、エチル基、または水酸基を表し、ｎ１は０〜１００の整数を表す。＃３は式（３００）のＲに含まれる炭素原子に結合する結合手を表す。なお、式（３０９）で表される基が水酸基を１つ含む基である場合、式（３００）におけるｎ０は２〜５の整数を表す。
【０２６９】
【化６９】
2019213723.tif 000070
【０２７０】
上記式（３１０）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよく、＃３は式（３００）のＲに含まれる炭素原子に結合する結合手を表す。なお、式（３１０）で表される基が水酸基を１つ含む基である場合は、式（３００）におけるｎ０は２〜５の整数を表す。
【０２７１】
【化７０】
2019213723.tif 000071
【０２７２】
上記式（３１２）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なってもよく、ｎ５０が２以上の場合、Ｘ4同士は同一でも異なっても良く、＃３は式（３００）のＲに含まれる炭素原子に結合する結合手を表す。
【０２７３】
【化７１】
2019213723.tif 000072
【０２７４】
上記式（３１３）中、＃３は式（３００）のＲに含まれる炭素原子に結合する結合手を表し、Ｕ1およびＵ2は、それぞれ独立して、水酸基またはＲに含まれる炭素原子に結合する酸素原子（Ｏ−＃３）を表す。
【０２７５】
ＦＧが上記一般式（３０９）で表される界面活性剤としては、例えば、酪酸トリメチロールプロパンモノエステル、吉草酸トリメチロールプロパンモノエステル、カプロン酸トリメチロールプロパンモノエステル、カプリル酸トリメチロールプロパンモノエステル、カプリン酸トリメチロールプロパンモノエステル、ラウリン酸トリメチロールプロパンモノエステル、ミリスチン酸トリメチロールプロパンモノエステル、パルミチン酸トリメチロールプロパンモノエステル、ステアリン酸トリメチロールプロパンモノエステル、イソステアリン酸トリメチロールプロパンモノエステル、オレイン酸トリメチロールプロパンモノエステル、ベヘニン酸トリメチロールプロパンモノエステル、シクロヘキサンカルボン酸トリメチロールプロパンモノエステル、フェニル酢酸トリメチロールプロパンモノエステル、
酪酸ペンタエリスリトールモノエステル、吉草酸ペンタエリスリトールモノエステル、カプロン酸ペンタエリスリトールモノエステル、カプリル酸ペンタエリスリトールモノエステル、カプリン酸ペンタエリスリトールモノエステル、ラウリン酸ペンタエリスリトールモノエステル、ミリスチン酸ペンタエリスリトールモノエステル、パルミチン酸ペンタエリスリトールモノエステル、ステアリン酸ペンタエリスリトールモノエステル、イソステアリン酸ペンタエリスリトールモノエステル、オレイン酸ペンタエリスリトールモノエステル、ベヘニン酸ペンタエリスリトールモノエステル、シクロヘキサンカルボン酸ペンタエリスリトールモノエステル、フェニル酢酸ペンタエリスリトールモノエステル、
酪酸ペンタエリスリトールジエステル、吉草酸ペンタエリスリトールジエステル、カプロン酸ペンタエリスリトールジエステル、カプリル酸ペンタエリスリトールジエステル、カプリン酸ペンタエリスリトールジエステル、ラウリン酸ペンタエリスリトールジエステル、ミリスチン酸ペンタエリスリトールジエステル、パルミチン酸ペンタエリスリトールジエステル、ステアリン酸ペンタエリスリトールジエステル、イソステアリン酸ペンタエリスリトールジエステル、オレイン酸ペンタエリスリトールジエステル、ベヘニン酸ペンタエリスリトールジエステル、シクロヘキサンカルボン酸ペンタエリスリトールジエステル、フェニル酢酸ペンタエリスリトールジエステル、
酪酸ジペンタエリスリトールジエステル、吉草酸ジペンタエリスリトールジエステル、カプロン酸ジペンタエリスリトールジエステル、カプリル酸ジペンタエリスリトールジエステル、カプリン酸ジペンタエリスリトールジエステル、ラウリン酸ジペンタエリスリトールジエステル、ミリスチン酸ジペンタエリスリトールジエステル、パルミチン酸ジペンタエリスリトールジエステル、ステアリン酸ジペンタエリスリトールジエステル、イソステアリン酸ジペンタエリスリトールジエステル、オレイン酸ジペンタエリスリトールジエステル、ベヘニン酸ジペンタエリスリトールジエステル、シクロヘキサンカルボン酸ジペンタエリスリトールジエステル、フェニル酢酸ジペンタエリスリトールジエステル、
酪酸ジペンタエリスリトールトリエステル、吉草酸ジペンタエリスリトールトリエステル、カプロン酸ジペンタエリスリトールトリエステル、カプリル酸ジペンタエリスリトールトリエステル、カプリン酸ジペンタエリスリトールトリエステル、ラウリン酸ジペンタエリスリトールトリエステル、ミリスチン酸ジペンタエリスリトールトリエステル、パルミチン酸ジペンタエリスリトールトリエステル、ステアリン酸ジペンタエリスリトールトリエステル、イソステアリン酸ジペンタエリスリトールトリエステル、オレイン酸ジペンタエリスリトールトリエステル、ベヘニン酸ジペンタエリスリトールトリエステル、シクロヘキサンカルボン酸ジペンタエリスリトールトリエステル、フェニル酢酸ジペンタエリスリトールトリエステル、
酪酸ジペンタエリスリトールテトラエステル、吉草酸ジペンタエリスリトールテトラエステル、カプロン酸ジペンタエリスリトールテトラエステル、カプリル酸ジペンタエリスリトールテトラエステル、カプリン酸ジペンタエリスリトールテトラエステル、ラウリン酸ジペンタエリスリトールテトラエステル、ミリスチン酸ジペンタエリスリトールテトラエステル、パルミチン酸ジペンタエリスリトールテトラエステル、ステアリン酸ジペンタエリスリトールテトラエステル、イソステアリン酸ジペンタエリスリトールテトラエステル、オレイン酸ジペンタエリスリトールテトラエステル、ベヘニン酸ジペンタエリスリトールテトラエステル、シクロヘキサンカルボン酸ジペンタエリスリトールテトラエステル、フェニル酢酸ジペンタエリスリトールテトラエステル、ならびにこれらのエチレンオキサイド付加物、プロピレンオキサイド付加物、およびブチロラクトン付加物などが挙げられる。
【０２７６】
ＦＧが上記一般式（３０９）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２７７】
ＦＧが上記一般式（３１０）で表される界面活性剤としては、例えば、酪酸グリセリンモノエステル、吉草酸グリセリンモノエステル、カプロン酸グリセリンモノエステル、カプリル酸グリセリンモノエステル、カプリン酸グリセリンモノエステル、ラウリン酸グリセリンモノエステル、ミリスチン酸グリセリンモノエステル、パルミチン酸グリセリンモノエステル、ステアリン酸グリセリンモノエステル、イソステアリン酸グリセリンモノエステル、オレイン酸グリセリンモノエステル、ベヘニン酸グリセリンモノエステル、シクロヘキサンカルボン酸グリセリンモノエステル、フェニル酢酸グリセリンモノエステル、グリセリンブチルエーテル、グリセリンペンチルエーテル、グリセリンヘキシルエーテル、グリセリンヘプチルエーテル、グリセリンオクチルエーテル、グリセリンノニルエーテル、グリセリンデシルエーテル、グリセリンウンデシルエーテル、グリセリンドデシルエーテル、グリセリントリデシルテトラデシルエーテル、グリセリンペンタデシルエーテル、グリセリンヘキサデシルエーテル、グリセリンヘプタデシルエーテル、グリセリンオクタデシルエーテル、グリセリンノナデシルエーテル、グリセリンイコサニルエーテル、
グリセリン−ブチルオキシエチルエーテル、グリセリン−ペンチルオキシエチルエーテル、グリセリン−ヘキシルオキシエチルエーテル、グリセリン−ヘプチルオキシエチルエーテル、グリセリン−オクチルオキシエチルエーテル、グリセリン−ノニルオキシエチルエーテル、グリセリン−デシルオキシエチルエーテル、グリセリン−ウンデシルオキシエチルエーテル、グリセリン−ドデシルオキシエチルエーテル、グリセリン−トリデシルテトラデシルオキシエチルエーテル、グリセリン−ペンタデシルオキシエチルエーテル、グリセリン−ヘキサデシルオキシエチルエーテル、グリセリン−ヘプタデシルオキシエチルエーテル、グリセリン−オクタデシルオキシエチルエーテル、グリセリン−ノナデシルオキシエチルエーテル、グリセリン−イコサニルオキシエチルエーテル、
酪酸ジグリセリンモノエステル、吉草酸ジグリセリンモノエステル、カプロン酸ジグリセリンモノエステル、カプリル酸ジグリセリンモノエステル、カプリン酸ジグリセリンモノエステル、ラウリン酸ジグリセリンモノエステル、ミリスチン酸ジグリセリンモノエステル、パルミチン酸ジグリセリンモノエステル、ステアリン酸ジグリセリンモノエステル、イソステアリン酸ジグリセリンモノエステル、オレイン酸ジグリセリンモノエステル、ベヘニン酸ジグリセリンモノエステル、シクロヘキサンカルボン酸ジグリセリンモノエステル、フェニル酢酸ジグリセリンモノエステル、
酪酸チオグリセリンモノチオエステル、吉草酸チオグリセリンモノチオエステル、カプロン酸チオグリセリンモノチオエステル、カプリル酸チオグリセリンモノチオエステル、カプリン酸チオグリセリンモノチオエステル、ラウリン酸チオグリセリンモノチオエステル、ミリスチン酸チオグリセリンモノチオエステル、パルミチン酸チオグリセリンモノチオエステル、ステアリン酸チオグリセリンモノチオエステル、イソステアリン酸チオグリセリンモノチオエステル、オレイン酸チオグリセリンモノチオエステル、ベヘニン酸チオグリセリンモノチオエステル、シクロヘキサンカルボン酸チオグリセリンモノチオエステル、フェニル酢酸チオグリセリンモノチオエステル、
１−酪酸アミド−２，３−プロパンジオール、１−吉草酸アミド−２，３−プロパンジオール、１−カプロン酸アミド−２，３−プロパンジオール、１−カプリル酸アミド−２，３−プロパンジオール、１−カプリン酸アミド−２，３−プロパンジオール、１−ラウリン酸アミド−２，３−プロパンジオール、１−ミリスチン酸アミド−２，３−プロパンジオール、１−パルミチン酸アミド−２，３−プロパンジオール、１−ステアリン酸アミド−２，３−プロパンジオール、１−イソステアリン酸アミド−２，３−プロパンジオール、１−オレイン酸アミド−２，３−プロパンジオール、１−ベヘニン酸アミド−２，３−プロパンジオール、１−シクロヘキサンカルボン酸アミド−２，３−プロパンジオール、１−フェニル酢酸アミド−２，３−プロパンジオール、
酪酸ソルビトールモノエステル、吉草酸ソルビトールモノエステル、カプロン酸ソルビトールモノエステル、カプリル酸ソルビトールモノエステル、カプリン酸ソルビトールモノエステル、ラウリン酸ソルビトールモノエステル、ミリスチン酸ソルビトールモノエステル、パルミチン酸ソルビトールモノエステル、ステアリン酸ソルビトールモノエステル、イソステアリン酸ソルビトールモノエステル、オレイン酸ソルビトールモノエステル、ベヘニン酸ソルビトールモノエステル、シクロヘキサンカルボン酸ソルビトールモノエステル、フェニル酢酸ソルビトールモノエステル、
酪酸ソルビトールジエステル、吉草酸ソルビトールジエステル、カプロン酸ソルビトールジエステル、カプリル酸ソルビトールジエステル、カプリン酸ソルビトールジエステル、ラウリン酸ソルビトールジエステル、ミリスチン酸ソルビトールジエステル、パルミチン酸ソルビトールジエステル、ステアリン酸ソルビトールジエステル、イソステアリン酸ソルビトールジエステル、オレイン酸ソルビトールジエステル、ベヘニン酸ソルビトールジエステル、シクロヘキサンカルボン酸ソルビトールジエステル、フェニル酢酸ソルビトールジエステル、
酪酸マンニトールモノエステル、吉草酸マンニトールモノエステル、カプロン酸マンニトールモノエステル、カプリル酸マンニトールモノエステル、カプリン酸マンニトールモノエステル、ラウリン酸マンニトールモノエステル、ミリスチン酸マンニトールモノエステル、パルミチン酸マンニトールモノエステル、ステアリン酸マンニトールモノエステル、イソステアリン酸マンニトールモノエステル、オレイン酸マンニトールモノエステル、ベヘニン酸マンニトールモノエステル、シクロヘキサンカルボン酸マンニトールモノエステル、フェニル酢酸マンニトールモノエステル、
酪酸マンニトールジエステル、吉草酸マンニトールジエステル、カプロン酸マンニトールジエステル、カプリル酸マンニトールジエステル、カプリン酸マンニトールジエステル、ラウリン酸マンニトールジエステル、ミリスチン酸マンニトールジエステル、パルミチン酸マンニトールジエステル、ステアリン酸マンニトールジエステル、イソステアリン酸マンニトールジエステル、オレイン酸マンニトールジエステル、ベヘニン酸マンニトールジエステル、シクロヘキサンカルボン酸マンニトールジエステル、フェニル酢酸マンニトールジエステル、
酪酸マンニトールトリエステル、吉草酸マンニトールトリエステル、カプロン酸マンニトールトリエステル、カプリル酸マンニトールトリエステル、カプリン酸マンニトールトリエステル、ラウリン酸マンニトールトリエステル、ミリスチン酸マンニトールトリエステル、パルミチン酸マンニトールトリエステル、ステアリン酸マンニトールトリエステル、イソステアリン酸マンニトールトリエステル、オレイン酸マンニトールトリエステル、ベヘニン酸マンニトールトリエステル、シクロヘキサンカルボン酸マンニトールトリエステル、フェニル酢酸マンニトールトリエステル、
酪酸マンニトールテトラエステル、吉草酸マンニトールテトラエステル、カプロン酸マンニトールテトラエステル、カプリル酸マンニトールテトラエステル、カプリン酸マンニトールテトラエステル、ラウリン酸マンニトールテトラエステル、ミリスチン酸マンニトールテトラエステル、パルミチン酸マンニトールテトラエステル、ステアリン酸マンニトールテトラエステル、イソステアリン酸マンニトールテトラエステル、オレイン酸マンニトールテトラエステル、ベヘニン酸マンニトールテトラエステル、シクロヘキサンカルボン酸マンニトールテトラエステル、フェニル酢酸マンニトールテトラエステル、ならびにこれらのエチレンオキサイド付加物、プロピレンオキサイド付加物、およびブチロラクトン付加物などが挙げられる。
【０２７８】
上記一般式（３１０）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２７９】
ＦＧが上記一般式（３１２）で表される界面活性剤としては、例えば、酪酸リボース、吉草酸リボース、カプロン酸リボース、カプリル酸リボース、カプリン酸リボース、ラウリン酸リボース、ミリスチン酸リボース、パルミチン酸リボース、ステアリン酸リボース、イソステアリン酸リボース、オレイン酸リボース、ベヘニン酸リボース、シクロヘキサンカルボン酸リボース、フェニル酢酸リボース、
酪酸アスコルビン酸、吉草酸アスコルビン酸、カプロン酸アスコルビン酸、カプリル酸アスコルビン酸、カプリン酸アスコルビン酸、ラウリン酸アスコルビン酸、ミリスチン酸アスコルビン酸、パルミチン酸アスコルビン酸、ステアリン酸アスコルビン酸、イソステアリン酸アスコルビン酸、オレイン酸アスコルビン酸、ベヘニン酸アスコルビン酸、シクロヘキサンカルボン酸アスコルビン酸、フェニル酢酸アスコルビン酸、
酪酸キシロール、吉草酸キシロール、カプロン酸キシロール、カプリル酸キシロール、カプリン酸キシロール、ラウリン酸キシロール、ミリスチン酸キシロール、パルミチン酸キシロール、ステアリン酸キシロール、イソステアリン酸キシロール、オレイン酸キシロール、ベヘニン酸キシロール、シクロヘキサンカルボン酸キシロール、フェニル酢酸キシロール、
酪酸ソルビタン、吉草酸ソルビタン、カプロン酸ソルビタン、カプリル酸ソルビタン、カプリン酸ソルビタン、ラウリン酸ソルビタン、ミリスチン酸ソルビタン、パルミチン酸ソルビタン、ステアリン酸ソルビタン、イソステアリン酸ソルビタン、オレイン酸ソルビタン、ベヘニン酸ソルビタン、シクロヘキサンカルボン酸ソルビタン、フェニル酢酸ソルビタン、
酪酸グルコース、吉草酸グルコース、カプロン酸グルコース、カプリル酸グルコース、カプリン酸グルコース、ラウリン酸グルコース、ミリスチン酸グルコース、パルミチン酸グルコース、ステアリン酸グルコース、イソステアリン酸グルコース、オレイン酸グルコース、ベヘニン酸グルコース、シクロヘキサンカルボン酸グルコース、フェニル酢酸グルコース、
酪酸グルコノ−１，５−ラクトン、吉草酸グルコノ−１，５−ラクトン、カプロン酸グルコノ−１，５−ラクトン、カプリル酸グルコノ−１，５−ラクトン、カプリン酸グルコノ−１，５−ラクトン、ラウリン酸グルコノ−１，５−ラクトン、ミリスチン酸グルコノ−１，５−ラクトン、パルミチン酸グルコノ−１，５−ラクトン、ステアリン酸グルコノ−１，５−ラクトン、イソステアリン酸グルコノ−１，５−ラクトン、オレイン酸グルコノ−１，５−ラクトン、ベヘニン酸グルコノ−１，５−ラクトン、シクロヘキサンカルボン酸グルコノ−１，５−ラクトン、フェニル酢酸グルコノ−１，５−ラクトン、ならびにこれらのエチレンオキサイド付加物、プロピレンオキサイド付加物、ブチロラクトン付加物、およびこれらを脱水縮合した多量体などが挙げられる。
【０２８０】
ＦＧが上記一般式（３１２）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２８１】
ＦＧが上記一般式（３１３）で表される界面活性剤としては、例えば、酪酸ショ糖、吉草酸ショ糖、カプロン酸ショ糖、カプリル酸ショ糖、カプリン酸ショ糖、ラウリン酸ショ糖、ミリスチン酸ショ糖、パルミチン酸ショ糖、ステアリン酸ショ糖、イソステアリン酸ショ糖、オレイン酸ショ糖、ベヘニン酸ショ糖、シクロヘキサンカルボン酸ショ糖、フェニル酢酸ショ糖、ならびにこれらのエチレンオキサイド付加物、プロピレンオキサイド付加物、ブチロラクトン付加物、およびこれらを脱水縮合した多量体などが挙げられる。
【０２８２】
ＦＧが一般式（３１３）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２８３】
ＦＧが一般式（３０９）〜（３１３）で表される水酸基を２個以上有する界面活性剤の中では、ＦＧが一般式（３１０）および（３１２）で表される界面活性剤が比較的好ましい。
【０２８４】
上記ＦＧとなる、カチオン性親水基を含む基としては、例えば、下記一般式（３１４）〜（３１９）で表される親水基が挙げられる。
【０２８５】
【化７２】
2019213723.tif 000073
【０２８６】
上記式（３１４）中、ＡＡ（−）は、ハロゲンイオン、蟻酸イオン、酢酸イオン、硫酸イオン、硫酸水素イオン、燐酸イオン、または燐酸水素イオンを表し、Ｒ10およびＲ20は独立して、水素原子、炭素数１〜４のアルキル基、水酸基、または炭素数１〜４のヒドロキシアルキル基を表し、＃３は式（３００）のＲに含まれる炭素原子に結合する結合手を表す。
【０２８７】
【化７３】
2019213723.tif 000074
【０２８８】
上記式（３１５）中、Ｒ10は、水素原子、炭素数１〜４のアルキル基、水酸基、または炭素数１〜４のヒドロキシアルキル基を表し、＃３は式（３００）のＲに含まれる炭素原子に結合する結合手を表す。
【０２８９】
【化７４】
2019213723.tif 000075
【０２９０】
上記式（３１６）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。
【０２９１】
【化７５】
2019213723.tif 000076
【０２９２】
上記式（３１７）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。
【０２９３】
【化７６】
2019213723.tif 000077
【０２９４】
上記式（３１８）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲ（に含まれる炭素原子）に結合する結合手を表す。
【０２９５】
【化７７】
2019213723.tif 000078
【０２９６】
上記式（３１９）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。なお、上記式（３１９）中、Ｎ→ＯはＮ+−Ｏ-、またはＮ＝Ｏとも表記される基である。
【０２９７】
ＦＧが上記一般式（３１４）で表される界面活性剤としては、例えば、２−オクチル−Ｎ−ヒドロキシエチル−Ｎ−メチル−イミダゾリンクロライド、２−オクチル−Ｎ−ヒドロキシエチルイミダゾリンクロライド、２−オクチル−Ｎ−ヒドロキシエチル−Ｎ−エチル−イミダゾリンクロライド、２−オクチル−Ｎ−ヒドロキシエチル−Ｎ−プロピル−イミダゾリンクロライド、２−オクチル−Ｎ−ヒドロキシエチル−Ｎ−ブチル−イミダゾリンクロライド、
２−デシル−Ｎ−ヒドロキシエチル−Ｎ−メチル−イミダゾリンクロライド、２−デシル−Ｎ−ヒドロキシエチルイミダゾリンクロライド、２−デシル−Ｎ−ヒドロキシエチル−Ｎ−エチル−イミダゾリンクロライド、２−デシル−Ｎ−ヒドロキシエチル−Ｎ−プロピル−イミダゾリンクロライド、２−デシル−Ｎ−ヒドロキシエチル−Ｎ−ブチル−イミダゾリンクロライド、
２−ドデシル−Ｎ−ヒドロキシエチル−Ｎ−メチル−イミダゾリンクロライド、２−ドデシル−Ｎ−ヒドロキシエチルイミダゾリンクロライド、２−ドデシル−Ｎ−ヒドロキシエチル−Ｎ−エチル−イミダゾリンクロライド、２−ドデシル−Ｎ−ヒドロキシエチル−Ｎ−プロピル−イミダゾリンクロライド、２−ドデシル−Ｎ−ヒドロキシエチル−Ｎ−ブチル−イミダゾリンクロライド、
２−テトラデシルＮ−ヒドロキシエチル−Ｎ−メチル−イミダゾリンクロライド、２−テトラデシルＮ−ヒドロキシエチルイミダゾリンクロライド、２−テトラデシルＮ−ヒドロキシエチル−Ｎ−エチル−イミダゾリンクロライド、２−テトラデシルＮ−ヒドロキシエチル−Ｎ−プロピル−イミダゾリンクロライド、２−テトラデシルＮ−ヒドロキシエチル−Ｎ−ブチル−イミダゾリンクロライド、
２−オクタデシルＮ−ヒドロキシエチル−Ｎ−メチル−イミダゾリンクロライド、２−オクタデシルＮ−ヒドロキシエチルイミダゾリンクロライド、２−オクタデシルＮ−ヒドロキシエチル−Ｎ−エチル−イミダゾリンクロライド、２−オクタデシルＮ−ヒドロキシエチル−Ｎ−プロピル−イミダゾリンクロライド、２−オクタデシルＮ−ヒドロキシエチル−Ｎ−ブチル−イミダゾリンクロライド、
２−イコサニルＮ−ヒドロキシエチル−Ｎ−メチル−イミダゾリンクロライド、２−イコサニルＮ−ヒドロキシエチルイミダゾリンクロライド、２−イコサニルＮ−ヒドロキシエチル−Ｎ−エチル−イミダゾリンクロライド、２−イコサニルＮ−ヒドロキシエチル−Ｎ−プロピル−イミダゾリンクロライド、２−イコサニルＮ−ヒドロキシエチル−Ｎ−ブチル−イミダゾリンクロライド、２−オクチル−Ｎ−ヒドロキシエチル−Ｎ−メチル−イミダゾリンブロマイド、２−オクチル−Ｎ−ヒドロキシエチルイミダゾリンブロマイド、２−オクチル−Ｎ−ヒドロキシエチル−Ｎ−エチル−イミダゾリンブロマイド、２−オクチル−Ｎ−ヒドロキシエチル−Ｎ−プロピル−イミダゾリンブロマイド、２−オクチル−Ｎ−ヒドロキシエチル−Ｎ−ブチル−イミダゾリンブロマイド、
２−デシル−Ｎ−ヒドロキシエチル−Ｎ−メチル−イミダゾリンブロマイド、２−デシル−Ｎ−ヒドロキシエチルイミダゾリンブロマイド、２−デシル−Ｎ−ヒドロキシエチル−Ｎ−エチル−イミダゾリンブロマイド、２−デシル−Ｎ−ヒドロキシエチル−Ｎ−プロピル−イミダゾリンブロマイド、２−デシル−Ｎ−ヒドロキシエチル−Ｎ−ブチル−イミダゾリンブロマイド、
２−ドデシル−Ｎ−ヒドロキシエチル−Ｎ−メチル−イミダゾリンブロマイド、２−ドデシル−Ｎ−ヒドロキシエチルイミダゾリンブロマイド、２−ドデシル−Ｎ−ヒドロキシエチル−Ｎ−エチル−イミダゾリンブロマイド、２−ドデシル−Ｎ−ヒドロキシエチル−Ｎ−プロピル−イミダゾリンブロマイド、２−ドデシル−Ｎ−ヒドロキシエチル−Ｎ−ブチル−イミダゾリンブロマイド、２−テトラドデシルＮ−ヒドロキシエチル−Ｎ−メチル−イミダゾリンブロマイド、
２−テトラデシルＮ−ヒドロキシエチルイミダゾリンブロマイド、２−テトラデシルＮ−ヒドロキシエチル−Ｎ−エチル−イミダゾリンブロマイド、２−テトラデシルＮ−ヒドロキシエチル−Ｎ−プロピル−イミダゾリンブロマイド、２−テトラデシルＮ−ヒドロキシエチル−Ｎ−ブチル−イミダゾリンブロマイド、
２−オクタデシルＮ−ヒドロキシエチル−Ｎ−メチル−イミダゾリンブロマイド、２−オクタデシルＮ−ヒドロキシエチルイミダゾリンブロマイド、２−オクタデシルＮ−ヒドロキシエチル−Ｎ−エチル−イミダゾリンブロマイド、２−オクタデシルＮ−ヒドロキシエチル−Ｎ−プロピル−イミダゾリンブロマイド、２−オクタデシルＮ−ヒドロキシエチル−Ｎ−ブチル−イミダゾリンブロマイド、
２−イコサニルＮ−ヒドロキシエチル−Ｎ−メチル−イミダゾリンブロマイド、２−イコサニルＮ−ヒドロキシエチルイミダゾリンブロマイド、２−イコサニルＮ−ヒドロキシエチル−Ｎ−エチル−イミダゾリンブロマイド、２−イコサニルＮ−ヒドロキシエチル−Ｎ−プロピル−イミダゾリンブロマイド、２−イコサニルＮ−ヒドロキシエチル−Ｎ−ブチル−イミダゾリンブロマイド、ならびにこれらのエチレンオキサイド付加物、プロピレンオキサイド付加物、およびカプロラクトン付加物などが挙げられる。
【０２９８】
ＦＧが一般式（３１４）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２９９】
ＦＧが上記一般式（３１５）で表される界面活性剤としては、例えば、２−オクチル−Ｎ−カルボキシメチル−Ｎ−メチル−イミダゾリニウムベタイン、２−オクチルＮ−カルボキシメチル−イミダゾリニウムベタイン、２−オクチル−Ｎ−カルボキシメチル−Ｎ−エチル−イミダゾリニウムベタイン、２−オクチル−Ｎ−カルボキシメチル−Ｎ−プロピル−イミダゾリニウムベタイン、２−オクチル−Ｎ−カルボキシメチル−Ｎ−ブチル−イミダゾリニウムベタイン、２−オクチル−Ｎ−カルボキシメチル−Ｎ−ヒドロキシ−イミダゾリニウムベタイン、２−オクチル−Ｎ−カルボキシメチル−Ｎ−ヒドロキシメチル−イミダゾリニウムベタイン、２−オクチル−Ｎ−カルボキシメチル−Ｎ−ヒドロキシエチル−イミダゾリニウムベタイン、２−オクチル−Ｎ−カルボキシメチル−Ｎ−ヒドロキシプロピル−イミダゾリニウムベタイン、２−オクチル−Ｎ−カルボキシメチル−Ｎ−ヒドロキシブチル−イミダゾリニウムベタイン、
２−ノニル−Ｎ−カルボキシメチル−Ｎ−メチル−イミダゾリニウムベタイン、２−ノニル−Ｎ−カルボキシメチル−イミダゾリニウムベタイン、２−ノニル−Ｎ−カルボキシメチル−Ｎ−エチル−イミダゾリニウムベタイン、２−ノニル−Ｎ−カルボキシメチル−Ｎ−プロピル−イミダゾリニウムベタイン、２−ノニル−Ｎ−カルボキシメチル−Ｎ−ブチル−イミダゾリニウムベタイン、２−ノニル−Ｎ−カルボキシメチル−Ｎ−ヒドロキシ−イミダゾリニウムベタイン、２−ノニル−Ｎ−カルボキシメチル−Ｎ−ヒドロキシメチル−イミダゾリニウムベタイン、２−ノニル−Ｎ−カルボキシメチル−Ｎ−ヒドロキシエチル−イミダゾリニウムベタイン、２−ノニル−Ｎ−カルボキシメチル−Ｎ−ヒドロキシプロピル−イミダゾリニウムベタイン、２−ノニル−Ｎ−カルボキシメチル−Ｎ−ヒドロキシブチル−イミダゾリニウムベタイン、
２−デシル−Ｎ−カルボキシメチル−Ｎ−メチル−イミダゾリニウムベタイン、２−デシル−Ｎ−カルボキシメチル−イミダゾリニウムベタイン、２−デシル−Ｎ−カルボキシメチル−Ｎ−エチル−イミダゾリニウムベタイン、２−デシル−Ｎ−カルボキシメチル−Ｎ−プロピル−イミダゾリニウムベタイン、２−デシル−Ｎ−カルボキシメチル−Ｎ−ブチル−イミダゾリニウムベタイン、２−デシル−Ｎ−カルボキシメチル−Ｎ−ヒドロキシ−イミダゾリニウムベタイン、２−デシル−Ｎ−カルボキシメチル−Ｎ−ヒドロキシメチル−イミダゾリニウムベタイン、２−デシル−Ｎ−カルボキシメチル−Ｎ−ヒドロキシエチル−イミダゾリニウムベタイン、２−デシル−Ｎ−カルボキシメチル−Ｎ−ヒドロキシプロピル−イミダゾリニウムベタイン、２−デシル−Ｎ−カルボキシメチル−Ｎ−ヒドロキシブチル−イミダゾリニウムベタイン、
２−ドデシル−Ｎ−カルボキシメチル−Ｎ−メチル−イミダゾリニウムベタイン、２−ドデシル−Ｎ−カルボキシメチル−イミダゾリニウムベタイン、２−ドデシル−Ｎ−カルボキシメチル−Ｎ−エチル−イミダゾリニウムベタイン、２−ドデシル−Ｎ−カルボキシメチル−Ｎ−プロピル−イミダゾリニウムベタイン、２−ドデシル−Ｎ−カルボキシメチル−Ｎ−ブチル−イミダゾリニウムベタイン、２−ドデシル−Ｎ−カルボキシメチル−Ｎ−ヒドロキシ−イミダゾリニウムベタイン、２−ドデシル−Ｎ−カルボキシメチル−Ｎ−ヒドロキシメチル−イミダゾリニウムベタイン、２−ドデシル−Ｎ−カルボキシメチル−Ｎ−ヒドロキシエチル−イミダゾリニウムベタイン、２−ドデシル−Ｎ−カルボキシメチル−Ｎ−ヒドロキシプロピル−イミダゾリニウムベタイン、２−ドデシル−Ｎ−カルボキシメチル−Ｎ−ヒドロキシブチル−イミダゾリニウムベタイン、
２−テトラデシル−Ｎ−カルボキシメチル−Ｎ−メチル−イミダゾリニウムベタイン、２−テトラデシル−Ｎ−カルボキシメチル−イミダゾリニウムベタイン、２−テトラデシル−Ｎ−カルボキシメチル−Ｎ−エチル−イミダゾリニウムベタイン、２−テトラデシル−Ｎ−カルボキシメチル−Ｎ−プロピル−イミダゾリニウムベタイン、２−テトラデシル−Ｎ−カルボキシメチル−Ｎ−ブチル−イミダゾリニウムベタイン、２−テトラデシル−Ｎ−カルボキシメチル−Ｎ−ヒドロキシ−イミダゾリニウムベタイン、２−テトラデシル−Ｎ−カルボキシメチル−Ｎ−ヒドロキシメチル−イミダゾリニウムベタイン、２−テトラデシル−Ｎ−カルボキシメチル−Ｎ−ヒドロキシエチル−イミダゾリニウムベタイン、２−テトラデシル−Ｎ−カルボキシメチル−Ｎ−ヒドロキシプロピル−イミダゾリニウムベタイン、２−テトラデシル−Ｎ−カルボキシメチル−Ｎ−ヒドロキシブチル−イミダゾリニウムベタイン、
２−ヘキサデシル−Ｎ−カルボキシメチル−Ｎ−メチル−イミダゾリニウムベタイン、２−ヘキサデシル−Ｎ−カルボキシメチル−イミダゾリニウムベタイン、２−ヘキサデシル−Ｎ−カルボキシメチル−Ｎ−エチル−イミダゾリニウムベタイン、２−ヘキサデシル−Ｎ−カルボキシメチル−Ｎ−プロピル−イミダゾリニウムベタイン、２−ヘキサデシル−Ｎ−カルボキシメチル−Ｎ−ブチル−イミダゾリニウムベタイン、２−ヘキサデシル−Ｎ−カルボキシメチル−Ｎ−ヒドロキシ−イミダゾリニウムベタイン、２−ヘキサデシル−Ｎ−カルボキシメチル−Ｎ−ヒドロキシメチル−イミダゾリニウムベタイン、２−ヘキサデシル−Ｎ−カルボキシメチル−Ｎ−ヒドロキシエチル−イミダゾリニウムベタイン、２−ヘキサデシル−Ｎ−カルボキシメチル−Ｎ−ヒドロキシプロピル−イミダゾリニウムベタイン、２−ヘキサデシル−Ｎ−カルボキシメチル−Ｎ−ヒドロキシブチル−イミダゾリニウムベタイン、
２−オクタデシル−Ｎ−カルボキシメチル−Ｎ−メチル−イミダゾリニウムベタイン、２−オクタデシル−Ｎ−カルボキシメチル−イミダゾリニウムベタイン、２−オクタデシル−Ｎ−カルボキシメチル−Ｎ−エチル−イミダゾリニウムベタイン、２−オクタデシル−Ｎ−カルボキシメチル−Ｎ−プロピル−イミダゾリニウムベタイン、２−オクタデシル−Ｎ−カルボキシメチル−Ｎ−ブチル−イミダゾリニウムベタイン、２−オクタデシル−Ｎ−カルボキシメチル−Ｎ−ヒドロキシ−イミダゾリニウムベタイン、２−オクタデシル−Ｎ−カルボキシメチル−Ｎ−ヒドロキシメチル−イミダゾリニウムベタイン、２−オクタデシル−Ｎ−カルボキシメチル−Ｎ−ヒドロキシエチル−イミダゾリニウムベタイン、２−オクタデシル−Ｎ−カルボキシメチル−Ｎ−ヒドロキシプロピル−イミダゾリニウムベタイン、２−オクタデシル−Ｎ−カルボキシメチル−Ｎ−ヒドロキシブチル−イミダゾリニウムベタイン、ならびにこれらのエチレンオキサイド付加物、プロピレンオキサイド付加物、カプロラクトン付加物、ハロゲン化水素付加物、カルボン付加物、アンモニア付加物、アミン付加物、アルカリ金属水酸化物付加物、およびアルカリ土類金属水酸化物付加物などが挙げられる。
【０３００】
ＦＧが一般式（３１５）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０１】
ＦＧが上記一般式（３１６）で表される界面活性剤としては、例えば、オクチル−トリメチルアンモニウムクロライド、ノニル−トリメチルアンモニウムクロライド、デシル−トリメチルアンモニウムクロライド、ドデシル−トリメチルアンモニウムクロライド、テトラデシル−トリメチルアンモニウムクロライド、ヘキサデシル−トリメチルアンモニウムクロライド、オクタデシル−トリメチルアンモニウムクロライド、イコサニル−トリメチルアンモニウムクロライド、
オクチル−ベンジルジメチルアンモニウムクロライド、ノニル−ベンジルジメチルアンモニウムクロライド、デシル−ベンジルジメチルアンモニウムクロライド、ドデシル−ベンジルジメチルアンモニウムクロライド、テトラデシル−ベンジルジメチルアンモニウムクロライド、ヘキサデシル−ベンジルジメチルアンモニウムクロライド、オクタデシル−ベンジルジメチルアンモニウムクロライド、イコサニル−ベンジルジメチルアンモニウムクロライド、
オクチル−ドデシルジメチルアンモニウムクロライド、ノニル−ドデシルジメチルアンモニウムクロライド、デシル−ドデシルジメチルアンモニウムクロライド、ドデシル−ドデシルジメチルアンモニウムクロライド、テトラデシル−ドデシルジメチルアンモニウムクロライド、ヘキサデシル−ドデシルジメチルアンモニウムクロライド、オクタデシル−ドデシルジメチルアンモニウムクロライド、イコサニル−ドデシルジメチルアンモニウムクロライド、
オクチル−オクタデシルジメチルアンモニウムクロライド、ノニル−オクタデシルジメチルアンモニウムクロライド、デシル−オクタデシルジメチルアンモニウムクロライド、ドデシル−オクタデシルジメチルアンモニウムクロライド、テトラデシル−オクタデシルジメチルアンモニウムクロライド、ヘキサデシル−オクタデシルジメチルアンモニウムクロライド、オクタデシル−オクタデシルジメチルアンモニウムクロライド、イコサニル−オクタデシルジメチルアンモニウムクロライド、
オクチル−トリメチルアンモニウムブロマイド、ノニル−トリメチルアンモニウムブロマイド、デシル−トリメチルアンモニウムブロマイド、ドデシル−トリメチルアンモニウムブロマイド、テトラデシル−トリメチルアンモニウムブロマイド、ヘキサデシル−トリメチルアンモニウムブロマイド、オクタデシル−トリメチルアンモニウムブロマイド、イコサニル−トリメチルアンモニウムブロマイド、
オクチル−ベンジルジメチルアンモニウムブロマイド、ノニル−ベンジルジメチルアンモニウムブロマイド、デシル−ベンジルジメチルアンモニウムブロマイド、ドデシル−ベンジルジメチルアンモニウムブロマイド、テトラデシル−ベンジルジメチルアンモニウムブロマイド、ヘキサデシル−ベンジルジメチルアンモニウムブロマイド、オクタデシル−ベンジルジメチルアンモニウムブロマイド、イコサニル−ベンジルジメチルアンモニウムブロマイド、
オクチル−ドデシルジメチルアンモニウムブロマイド、ノニル−ドデシルジメチルアンモニウムブロマイド、デシル−ドデシルジメチルアンモニウムブロマイド、ドデシル−ドデシルジメチルアンモニウムブロマイド、テトラデシル−ドデシルジメチルアンモニウムブロマイド、ヘキサデシル−ドデシルジメチルアンモニウムブロマイド、オクタデシル−ドデシルジメチルアンモニウムブロマイド、イコサニル−ドデシルジメチルアンモニウムブロマイド、
オクチル−オクタデシルジメチルアンモニウムブロマイド、ノニル−オクタデシルジメチルアンモニウムブロマイド、デシル−オクタデシルジメチルアンモニウムブロマイド、ドデシル−オクタデシルジメチルアンモニウムブロマイド、テトラデシル−オクタデシルジメチルアンモニウムブロマイド、ヘキサデシル−オクタデシルジメチルアンモニウムブロマイド、オクタデシル−オクタデシルジメチルアンモニウムブロマイド、イコサニル−オクタデシルジメチルアンモニウムブロマイド、
ジブチル−ジメチル−アンモニウムクロライド、ジペンチル−ジメチル−アンモニウムクロライド、ジヘキシル−ジメチル−アンモニウムクロライド、ジペンチル−ジメチル−アンモニウムクロライド、ジオクチル−ジメチル−アンモニウムクロライド、ジノニル−ジメチル−アンモニウムクロライド、ジデシル−ジメチル−アンモニウムクロライド、ジウンデシル−ジメチル−アンモニウムクロライド、ジトリデシル−ジメチル−アンモニウムクロライド、ジテトラデシル−ジメチル−アンモニウムクロライド、ジペンタデシル−ジメチル−アンモニウムクロライド、ジヘキサデシル−ジメチル−アンモニウムクロライド、ジヘプタデシル−ジメチル−アンモニウムクロライド、ジオクタデシル−ジメチル−アンモニウムクロライド、ジノナデシル−ジメチル−アンモニウムクロライド、ジイコサニル−ジメチル−アンモニウムクロライド、
ジブチル−ジメチル−アンモニウムブロマイド、ジペンチル−ジメチル−アンモニウムブロマイド、ジヘキシル−ジメチル−アンモニウムブロマイド、ジペンチル−ジメチル−アンモニウムブロマイド、ジオクチル−ジメチル−アンモニウムブロマイド、ジノニル−ジメチル−アンモニウムブロマイド、ジデシル−ジメチル−アンモニウムブロマイド、ジウンデシル−ジメチル−アンモニウムブロマイド、ジトリデシル−ジメチル−アンモニウムブロマイド、ジテトラデシル−ジメチル−アンモニウムブロマイド、ジペンタデシル−ジメチル−アンモニウムブロマイド、ジヘキサデシル−ジメチル−アンモニウムブロマイド、ジヘプタデシル−ジメチル−アンモニウムブロマイド、ジオクタデシル−ジメチル−アンモニウムブロマイド、ジノナデシル−ジメチル−アンモニウムブロマイド、ジイコサニル−ジメチル−アンモニウムブロマイドなどが挙げられる。
【０３０２】
ＦＧが一般式（３１６）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０３】
ＦＧが上記一般式（３１７）で表される界面活性剤としては、例えば、オクチル−２−ヒドロキシエチル−トリメチルアンモニウムクロライド、ノニル−２−ヒドロキシエチル−トリメチルアンモニウムクロライド、デシル−２−ヒドロキシエチル−トリメチルアンモニウムクロライド、ドデシル−２−ヒドロキシエチル−トリメチルアンモニウムクロライド、テトラデシル−２−ヒドロキシエチル−トリメチルアンモニウムクロライド、ヘキサデシル−２−ヒドロキシエチル−トリメチルアンモニウムクロライド、オクタデシル−２−ヒドロキシエチル−トリメチルアンモニウムクロライド、イコサニル−２−ヒドロキシエチル−トリメチルアンモニウムクロライド、
オクチル−２−ヒドロキシエチル−ベンジルジメチルアンモニウムクロライド、ノニル−２−ヒドロキシエチル−ベンジルジメチルアンモニウムクロライド、デシル−２−ヒドロキシエチル−ベンジルジメチルアンモニウムクロライド、ドデシル−２−ヒドロキシエチル−ベンジルジメチルアンモニウムクロライド、テトラデシル−２−ヒドロキシエチル−ベンジルジメチルアンモニウムクロライド、ヘキサデシル−２−ヒドロキシエチル−ベンジルジメチルアンモニウムクロライド、オクタデシル−２−ヒドロキシエチル−ベンジルジメチルアンモニウムクロライド、イコサニル−２−ヒドロキシエチル−ベンジルジメチルアンモニウムクロライド、
オクチル−２−ヒドロキシエチル−シクロヘキシルジメチルアンモニウムクロライド、ノニル−２−ヒドロキシエチル−シクロヘキシルジメチルアンモニウムクロライド、デシル−２−ヒドロキシエチル−シクロヘキシルジメチルアンモニウムクロライド、ドデシル−２−ヒドロキシエチル−シクロヘキシルジメチルアンモニウムクロライド、テトラデシル−２−ヒドロキシエチル−シクロヘキシルジメチルアンモニウムクロライド、ヘキサデシル−２−ヒドロキシエチル−シクロヘキシルジメチルアンモニウムクロライド、オクタデシル−２−ヒドロキシエチル−シクロヘキシルジメチルアンモニウムクロライド、イコサニル−２−ヒドロキシエチル−シクロヘキシルジメチルアンモニウムクロライド、
オクチル−２−ヒドロキシエチル−トリメチルアンモニウムブロマイド、ノニル−２−ヒドロキシエチル−トリメチルアンモニウムブロマイド、デシル−２−ヒドロキシエチル−トリメチルアンモニウムブロマイド、ドデシル−２−ヒドロキシエチル−トリメチルアンモニウムブロマイド、テトラデシル−２−ヒドロキシエチル−トリメチルアンモニウムブロマイド、ヘキサデシル−２−ヒドロキシエチル−トリメチルアンモニウムブロマイド、オクタデシル−２−ヒドロキシエチル−トリメチルアンモニウムブロマイド、イコサニル−２−ヒドロキシエチル−トリメチルアンモニウムブロマイド、
オクチル−２−ヒドロキシエチル−ベンジルジメチルアンモニウムブロマイド、ノニル−２−ヒドロキシエチル−ベンジルジメチルアンモニウムブロマイド、デシル−２−ヒドロキシエチル−ベンジルジメチルアンモニウムブロマイド、ドデシル−２−ヒドロキシエチル−ベンジルジメチルアンモニウムブロマイド、テトラデシル−２−ヒドロキシエチル−ベンジルジメチルアンモニウムブロマイド、ヘキサデシル−２−ヒドロキシエチル−ベンジルジメチルアンモニウムブロマイド、オクタデシル−２−ヒドロキシエチル−ベンジルジメチルアンモニウムブロマイド、イコサニル−２−ヒドロキシエチル−ベンジルジメチルアンモニウムブロマイド、
オクチル−２−ヒドロキシエチル−シクロヘキシルジメチルアンモニウムブロマイド、ノニル−２−ヒドロキシエチル−シクロヘキシルジメチルアンモニウムブロマイド、デシル−２−ヒドロキシエチル−シクロヘキシルジメチルアンモニウムブロマイド、ドデシル−２−ヒドロキシエチル−シクロヘキシルジメチルアンモニウムブロマイド、テトラデシル−２−ヒドロキシエチル−シクロヘキシルジメチルアンモニウムブロマイド、ヘキサデシル−２−ヒドロキシエチル−シクロヘキシルジメチルアンモニウムブロマイド、オクタデシル−２−ヒドロキシエチル−シクロヘキシルジメチルアンモニウムブロマイド、イコサニル−２−ヒドロキシエチル−シクロヘキシルジメチルアンモニウムブロマイドなどが挙げられる。
【０３０４】
ＦＧが一般式（３１７）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０５】
ＦＧが上記一般式（３１８）で表される界面活性剤としては、例えば、ブチル−ジメチルベタイン、ペンチル−ジメチルベタイン、ヘキシル−ジメチルベタイン、ヘプチル−ジメチルベタイン、オクチル−ジメチルベタイン、ノニル−ジメチルベタイン、デシル−ジメチルベタイン、ウンデシル−ジメチルベタイン、ドデシル−ジメチルベタイン、テトラデシル−ジメチルベタイン、トリデシル−ジメチルベタイン、ペンタデシル−ジメチルベタイン、ヘキサデシル−ジメチルベタイン、ヘプタデシル−ジメチルベタイン、オクタデシル−ジメチルベタイン、ノナデシル−ジメチルベタイン、イコサニル−ジメチルベタイン、
ブチル−ベンジルメチルベタイン、ペンチル−ベンジルメチルベタイン、ヘキシル−ベンジルメチルベタイン、ヘプチル−ベンジルメチルベタイン、オクチル−ベンジルメチルベタイン、ノニル−ベンジルメチルベタイン、デシル−ベンジルメチルベタイン、ウンデシル−ベンジルメチルベタイン、ドデシル−ベンジルメチルベタイン、トリデシルベンジルメチルベタイン、テトラデシルベンジルメチルベタイン、ペンタデシル−ベンジルメチルベタイン、ヘキサデシル−ベンジルメチルベタイン、ヘプタデシル−ベンジルメチルベタイン、オクタデシル−ベンジルメチルベタイン、ノナデシル−ベンジルメチルベタイン、イコサニル−ベンジルメチルベタイン、
ブチル−シクロヘキシルメチルベタイン、ペンチル−シクロヘキシルメチルベタイン、ヘキシル−シクロヘキシルメチルベタイン、ヘプチル−シクロヘキシルメチルベタイン、オクチル−シクロヘキシルメチルベタイン、ノニル−シクロヘキシルメチルベタイン、デシル−シクロヘキシルメチルベタイン、ウンデシル−シクロヘキシルメチルベタイン、ドデシル−シクロヘキシルメチルベタイン、トリデシルシクロヘキシルメチルベタイン、テトラデシルシクロヘキシルメチルベタイン、ペンタデシル−シクロヘキシルメチルベタイン、ヘキサデシル−シクロヘキシルメチルベタイン、ヘプタデシル−シクロヘキシルメチルベタイン、オクタデシル−シクロヘキシルメチルベタイン、ノナデシル−シクロヘキシルメチルベタイン、イコサニル−シクロヘキシルメチルベタイン、
ブチル−ドデシルメチルベタイン、ペンチル−ドデシルメチルベタイン、ヘキシル−ドデシルメチルベタイン、ヘプチル−ドデシルメチルベタイン、オクチル−ドデシルメチルベタイン、ノニル−ドデシルメチルベタイン、デシル−ドデシルメチルベタイン、ウンデシル−ドデシルメチルベタイン、ドデシル−ドデシルメチルベタイン、トリデシルドデシルメチルベタイン、テトラデシルドデシルメチルベタイン、ペンタデシル−ドデシルメチルベタイン、ヘキサデシル−ドデシルメチルベタイン、ヘプタデシル−ドデシルメチルベタイン、オクタデシル−ドデシルメチルベタイン、ノナデシル−ドデシルメチルベタイン、イコサニル−ドデシルメチルベタイン、ならびにこれらのハロゲン化水素付加物、カルボン付加物、アンモニア付加物、アミン付加物、アルカリ金属水酸化物付加物、およびアルカリ土類金属水酸化物付加物などが挙げられる。
【０３０６】
ＦＧが一般式（３１８）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０７】
ＦＧが上記一般式（３１９）で表される界面活性剤としては、例えば、ブチル−ジメチルアミンオキサイド、ペンチル−ジメチルアミンオキサイド、ヘキシル−ジメチルアミンオキサイド、ヘプチル−ジメチルアミンオキサイド、オクチル−ジメチルアミンオキサイド、ノニル−ジメチルアミンオキサイド、デシル−ジメチルアミンオキサイド、ウンデシル−ジメチルアミンオキサイド、ドデシル−ジメチルアミンオキサイド、テトラデシル−ジメチルアミンオキサイド、トリデシル−ジメチルアミンオキサイド、ペンタデシル−ジメチルアミンオキサイド、ヘキサデシル−ジメチルアミンオキサイド、ヘプタデシル−ジメチルアミンオキサイド、オクタデシル−ジメチルアミンオキサイド、ノナデシル−ジメチルアミンオキサイド、イコサニル−ジメチルアミンオキサイド、
ブチル−ベンジルメチルアミンオキサイド、ペンチル−ベンジルメチルアミンオキサイド、ヘキシル−ベンジルメチルアミンオキサイド、ヘプチル−ベンジルメチルアミンオキサイド、オクチル−ベンジルメチルアミンオキサイド、ノニル−ベンジルメチルアミンオキサイド、デシル−ベンジルメチルアミンオキサイド、ウンデシル−ベンジルメチルアミンオキサイド、ドデシル−ベンジルメチルアミンオキサイド、トリデシルベンジルメチルアミンオキサイド、テトラデシルベンジルメチルアミンオキサイド、ペンタデシル−ベンジルメチルアミンオキサイド、へキサデシル−ベンジルメチルアミンオキサイド、ヘプタデシル−ベンジルメチルアミンオキサイド、オクタデシル−ベンジルメチルアミンオキサイド、ノナデシル−ベンジルメチルアミンオキサイド、イコサニル−ベンジルメチルアミンオキサイド、
ブチル−シクロヘキシルメチルアミンオキサイド、ペンチル−シクロヘキシルメチルアミンオキサイド、ヘキシル−シクロヘキシルメチルアミンオキサイド、ヘプチル−シクロヘキシルメチルアミンオキサイド、オクチル−シクロヘキシルメチルアミンオキサイド、ノニル−シクロヘキシルメチルアミンオキサイド、デシル−シクロヘキシルメチルアミンオキサイド、ウンデシル−シクロヘキシルメチルアミンオキサイド、ドデシル−シクロヘキシルメチルアミンオキサイド、トリデシルシクロヘキシルメチルアミンオキサイド、テトラデシルシクロヘキシルメチルアミンオキサイド、ペンタデシル−シクロヘキシルメチルアミンオキサイド、ヘキサデシル−シクロヘキシルメチルアミンオキサイド、ヘプタデシル−シクロヘキシルメチルアミンオキサイド、オクタデシル−シクロヘキシルメチルアミンオキサイド、ノナデシル−シクロヘキシルメチルアミンオキサイド、イコサニル−シクロヘキシルメチルアミンオキサイド、
ブチル−ドデシルメチルアミンオキサイド、ペンチル−ドデシルメチルアミンオキサイド、ヘキシル−ドデシルメチルアミンオキサイド、ヘプチル−ドデシルメチルアミンオキサイド、オクチル−ドデシルメチルアミンオキサイド、ノニル−ドデシルメチルアミンオキサイド、デシル−ドデシルメチルアミンオキサイド、ウンデシル−ドデシルメチルアミンオキサイド、ドデシル−ドデシルメチルアミンオキサイド、トリデシルドデシルメチルアミンオキサイド、テトラデシルドデシルメチルアミンオキサイド、ペンタデシル−ドデシルメチルアミンオキサイド、へキサデシル−ドデシルメチルアミンオキサイド、ヘプタデシル−ドデシルメチルアミンオキサイド、オクタデシル−ドデシルメチルアミンオキサイド、ノナデシル−ドデシルメチルアミンオキサイド、イコサニル−ドデシルメチルアミンオキサイドなどが挙げられる。
【０３０８】
ＦＧが一般式（３１９）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０９】
ＦＧが一般式（３１４）〜（３１９）で表されるカチオン性界面活性剤の中では、ＦＧが一般式（３１６）および（３１８）で表される界面活性剤が比較的好ましい。
本発明の組成物中、上記界面活性剤（ＩＩＩ）は、化合物（Ｉ）および化合物（ＩＩ）の合計に対して、通常０．０００１〜５０重量％の範囲で含まれ、好ましくは０．００１〜２０重量％の範囲、より好ましくは０．０１〜１０重量％の範囲で含まれる。このような範囲で界面活性剤（ＩＩＩ）が含まれた組成物を重合することにより、上記化合物（Ｉ）に由来する親水基が架橋樹脂の表面に濃縮されやすくなり、架橋樹脂からなる単層膜の表面に親水基が傾斜しやすくなる。
【０３１０】
また、上記界面活性剤（ＩＩＩ）は１種単独で用いてもよいし、２種以上混合して用いてもよい。
上記化合物（ＩＶ）は、シロキサン結合を有し、さらにその分子量が２００〜１０００，０００であることを特徴とする（ただし、重合性炭素−炭素二重結合を有さず、化合物（Ｉ）および（ＩＩ）とは異なる。）組成物中にこのような化合物（ＩＶ）が含まれることにより、組成物の外気に接する表面における表面エネルギーが低下し、組成物から得られる架橋樹脂からなる単層膜のレベリング性（表面平滑性）を向上させることができる。
【０３１１】
上記化合物（ＩＶ）の中でも、下記一般式（２００）で示される化合物が好ましい。
【０３１２】
【化７８】
2019213723.tif 000079
【０３１３】
上記式（２００）中、ＬとＭはユニット比（モル比）であり、Ｌは０〜０．９９を表し、Ｍは０．０１〜１．００を表すとともに、Ｌ＋Ｍ＝１．００を満足する。Ｎは添え字ＬおよびＭが付された大括弧でくくられた２つの基の総数であり、１〜１００００の整数を表す。ｐは１〜３０の整数を表す。ｑおよびｒは、それぞれ独立して０〜１００００の整数を表す。Ｒ4〜Ｒ6は、それぞれ独立して、水素原子、炭素数１〜１０のアルキル基、またはフェニル基を表す。
【０３１４】
上記式（２００）中、ａ1、ａ2およびａ4は、それぞれ独立して、水素原子、炭素数１〜１０のアルキル基、フェニル基、ａ5と結合する結合手、またはａ3と結合する結合手を表すが、ａ1、ａ2およびａ4が化合物（ＩＶ）の末端である場合には、それぞれ独立して、水素原子、炭素数１〜１０のアルキル基、またはフェニル基を表す。
【０３１５】
上記式（２００）中、ａ3およびａ5は、それぞれ独立して、水素原子、水酸基、炭素数１〜１０のアルキル基、フェニル基、炭素数１〜１０のアルコキシ基、フェニルオキシ基、ａ1と結合する結合手、ａ2と結合する結合手、またはａ4と結合する結合手を表すが、ａ3およびａ5が化合物（ＩＶ）の末端である場合には、それぞれ独立して、水素原子、水酸基、炭素数１〜１０のアルキル基、フェニル基、炭素数１〜１０のアルコキシ基、またはフェニルオキシ基を表す。
【０３１６】
上記一般式（２００）で示される化合物としては、例えば、ジメチルジメトキシシランとポリ（エチレンオキシ）プロピル−メチル−ジメトキシシランとの縮重合物、ジメチルジメトキシシランとポリ（プロピレンオキシ）プロピル−メチル−ジメトキシシランとの縮重合物、ジメチルジメトキシシランとポリ（ブチレンオキシ）プロピル−メチル−ジメトキシシランとの縮重合物、ジメチルジメトキシシランとポリ（ヘキシレンオキシ）プロピル−メチル−ジメトキシシランとの縮重合物、ジメチルジメトキシシランとポリ（プロピレンオキシ）ポリ（エチレンオキシ）プロピル−メチル−ジメトキシシランとの縮重合物、ジエチルジエトキシシランとポリ（エチレンオキシ）プロピル−メチル−ジメトキシシランとの縮重合物、ジエチルジエトキシシランとポリ（プロピレンオキシ）プロピル−メチル−ジメトキシシランとの縮重合物、ジエチルジエトキシシランとポリ（ブチレンオキシ）プロピル−メチル−ジメトキシシランとの縮重合物、ジエチルジエトキシシランとポリ（ヘキシレンオキシ）プロピル−メチル−ジメトキシシランとの縮重合物、ジエチルジエトキシシランとポリ（プロピレンオキシ）ポリ（エチレンオキシ）プロピル−メチル−ジメトキシシランとの縮重合物、ジエチルジエトキシシランとポリ（エチレンオキシ）プロピル−メチル−ジエトキシシランとの縮重合物、ジエチルジエトキシシランとポリ（プロピレンオキシ）プロピル−メチル−ジエトキシシランとの縮重合物、ジエチルジエトキシシランとポリ（ブチレンオキシ）プロピル−メチル−ジエトキシシランとの縮重合物、ジエチルジエトキシシランとポリ（ヘキシレンオキシ）プロピル−メチル−ジエトキシシランとの縮重合物、ジエチルジエトキシシランとポリ（プロピレンオキシ）ポリ（エチレンオキシ）プロピル−メチル−ジエトキシシランとの縮重合物；
フェニルメチルジメトキシシランとポリ（エチレンオキシ）プロピル−メチル−ジメトキシシランとの縮重合物、フェニルメチルジメトキシシランとポリ（プロピレンオキシ）プロピル−メチル−ジメトキシシランとの縮重合物、フェニルメチルジメトキシシランとポリ（ブチレンオキシ）プロピル−メチル−ジメトキシシランとの縮重合物、フェニルメチルジメトキシシランとポリ（ヘキシレンオキシ）プロピル−メチル−ジメトキシシランとの縮重合物、フェニルメチルジメトキシシランとポリ（プロピレンオキシ）ポリ（エチレンオキシ）プロピル−メチル−ジメトキシシランとの縮重合物；
ジメチルジメトキシシランとポリ（エチレンオキシ）プロピル−フェニルジメトキシシランとの縮重合物、ジメチルジメトキシシランとポリ（プロピレンオキシ）プロピル−フェニルジメトキシシランとの縮重合物、ジメチルジメトキシシランとポリ（ブチレンオキシ）プロピル−フェニルジメトキシシランとの縮重合物、ジメチルジメトキシシランとポリ（ヘキシレンオキシ）プロピル−フェニルジメトキシシランとの縮重合物、ジメチルジメトキシシランとポリ（プロピレンオキシ）ポリ（エチレンオキシ）プロピル−フェニルジメトキシシランとの縮重合物；
ジメチルジメトキシシランとポリ（エチレンオキシ）エチル−メチルジメトキシシランとの縮重合物、ジメチルジメトキシシランとポリ（プロピレンオキシ）エチル−メチルジメトキシシランとの縮重合物、ジメチルジメトキシシランとポリ（ブチレンオキシ）エチル−メチルジメトキシシランとの縮重合物、ジメチルジメトキシシランとポリ（ヘキシレンオキシ）エチル−メチルジメトキシシランとの縮重合物、ジメチルジメトキシシランとポリ（プロピレンオキシ）ポリ（エチレンオキシ）エチル−メチルジメトキシシランとの縮重合物；
ジメチルジメトキシシランとポリ（エチレンオキシ）プロピル−ブチルジメトキシシランとの縮重合物、ジメチルジメトキシシランとポリ（プロピレンオキシ）プロピル−ブチルジメトキシシランとの縮重合物、ジメチルジメトキシシランとポリ（ブチレンオキシ）プロピル−ブチルジメトキシシランとの縮重合物、ジメチルジメトキシシランとポリ（ヘキシレンオキシ）プロピル−ブチルジメトキシシランとの縮重合物、ジメチルジメトキシシランとポリ（プロピレンオキシ）ポリ（エチレンオキシ）プロピル−ブチルジメトキシシランとの縮重合物等が挙げられる。
【０３１７】
上記化合物（ＩＶ）は１種単独で用いてもよいし、２種以上混合して用いてもよい。
本発明の組成物中、上記界面活性剤（ＩＩＩ）（典型的には上記化合物（ＩＩＩ’））および化合物（ＩＶ）から選ばれる少なくとも１種の化合物は、化合物（Ｉ）および化合物（ＩＩ）の合計に対して、通常０．０００１〜５０重量％の範囲で含まれる。このような範囲で界面活性剤（ＩＩＩ）（典型的には上記化合物（ＩＩＩ’））または化合物（ＩＶ）が含まれることにより、組成物から得られる架橋樹脂の親水性を高め、レベリング性（表面平滑性）を向上させることができる。
【０３１８】
上記界面活性剤（ＩＩＩ）（典型的には上記化合物（ＩＩＩ’））および化合物(ＩＶ)は、添加量が多いほどレベリング性は向上する傾向にあるが、多すぎると得られる架橋樹脂の透明性が低下する場合がある。従って、高い透明性を維持したままレベリング性を向上させる点からは、上記界面活性剤（ＩＩＩ）（典型的には上記化合物（ＩＩＩ’））および化合物（ＩＶ）から選ばれる少なくとも１種の化合物は、化合物（Ｉ）および化合物（ＩＩ）の合計に対して、好ましくは０．００１〜２０重量％の範囲、より好ましくは０．０１〜１０重量％の範囲で含まれる。
【０３１９】
本発明の組成物では、親水性と透明性とを維持しつつレベリング性を向上させる点から、上記界面活性剤（ＩＩＩ）（典型的には上記化合物（ＩＩＩ’））および化合物（ＩＶ）を併用することも好ましい一態様である。
【０３２０】
上記界面活性剤（ＩＩＩ）（典型的には上記化合物（ＩＩＩ’））および化合物（ＩＶ）がともに本発明の組成物に含まれている場合には、上記界面活性剤（ＩＩＩ）は、化合物（Ｉ）および化合物（ＩＩ）の合計に対して、好ましくは０．００１〜２０重量％の範囲、より好ましくは０．０１〜１０重量％の範囲で含まれる。
【０３２１】
上記界面活性剤（ＩＩＩ）（典型的には上記化合物（ＩＩＩ’））および化合物（ＩＶ）がともに本発明の組成物に含まれている場合には、上記化合物（ＩＶ）は、化合物（Ｉ）および化合物（ＩＩ）の合計に対して、好ましくは０．００１〜１０重量％の範囲、より好ましくは０．００５〜５重量％の範囲で含まれる。
【０３２２】
［その他の成分］
本発明の組成物には、さらに必要に応じて、その他の成分が含まれていてもよい。
その他の成分としては、例えば、シリカ粒子（Ｖ）が挙げられる。本発明の組成物中にシリカ粒子（Ｖ）が含まれることにより、レベリング性を向上させたり、つや消し効果（光沢制御）を付与したりすることができる。
【０３２３】
本発明の組成物中、上記シリカ粒子（Ｖ）は、化合物（Ｉ）および化合物（ＩＩ）の合計に対して、通常０．００００１〜５０重量％の範囲、好ましくは０．０００１〜３０重量％の範囲、より好ましくは０．００１〜２０重量％、さらに好ましくは０．００１〜１５質量％の範囲で含まれる。
【０３２４】
本発明の組成物中には、上記シリカ粒子（Ｖ）以外にも、その他の成分として、例えば、重合開始剤、重合促進剤、紫外線吸収剤、ヒンダードアミン系光安定剤（ＨＡＬＳ）、溶剤、触媒、赤外線吸収剤、ラジカル捕捉剤、内部離型剤、酸化防止剤、重合禁止剤、色素、バインダー、分散剤、レベリング剤等の添加剤が含まれていてもよい。
【０３２５】
上記組成物から本発明の親水性の架橋樹脂からなる単層膜を製造する際には、その組成物を重合させるが、放射線、例えば、紫外線により重合させる場合には、光重合開始剤を混合物に添加する。また、熱により重合させる場合には、熱重合開始剤を添加する。
【０３２６】
光重合開始剤としては、光ラジカル重合開始剤、光カチオン重合開始剤、および光アニオン重合開始剤等が挙げられるが、これら光重合開始剤の中でも、光ラジカル重合開始剤が好ましい。
【０３２７】
上記光ラジカル重合開始剤としては、例えば、イルガキュアー１２７（チバ・スペシャリティー・ケミカルズ社製）、イルガキュアー６５１（チバ・スペシャリティー・ケミカルズ社製）、イルガキュアー１８４（チバ・スペシャリティー・ケミカルズ社製）、ダロキュアー１１７３（チバ・スペシャリティー・ケミカルズ社製）、ベンゾフェノン、４−フェニルベンゾフェノン、イルガキュアー５００（チバ・スペシャリティー・ケミカルズ社製）、イルガキュアー２９５９（チバ・スペシャリティー・ケミカルズ社製）、イルガキュアー９０７（チバ・スペシャリティー・ケミカルズ社製）、イルガキュアー３６９（チバ・スペシャリティー・ケミカルズ社製）、イルガキュアー１３００（チバ・スペシャリティー・ケミカルズ社製）、イルガキュアー８１９（チバ・スペシャリティー・ケミカルズ社製）、イルガキュアー１８００（チバ・スペシャリティー・ケミカルズ社製）、ダロキュアーＴＰＯ（チバ・スペシャリティー・ケミカルズ社製）、ダロキュアー４２６５（チバ・スペシャリティー・ケミカルズ社製）、イルガキュアーＯＸＥ０１（チバ・スペシャリティー・ケミカルズ社製）、イルガキュアーＯＸＥ０２（チバ・スペシャリティー・ケミカルズ社製））、エサキュアーＫＴ５５（ランベルティー社製）、エサキュアーＯＮＥ（ランベルティー社製）、エサキュアーＫＩＰ１５０（ランベルティー社製）、エサキュアーＫＩＰ１００Ｆ（ランベルティー社製）、エサキュアーＫＴ３７（ランベルティー社製）、エサキュアーＫＴＯ４６（ランベルティー社製）、エサキュアー１００１Ｍ（ランベルティー社製）、エサキュアーＫＩＰ／ＥＭ（ランベルティー社製）、エサキュアーＤＰ２５０（ランベルティー社製）、エサキュアーＫＢ１（ランベルティー社製）、２，４−ジエチルチオキサントン等が挙げられる。
【０３２８】
これら光重合開始剤の中でも、イルガキュアー１２７（チバ・スペシャリティー・ケミカルズ社製）、イルガキュアー１８４（チバ・スペシャリティー・ケミカルズ社製）、ダロキュアー１１７３（チバ・スペシャリティー・ケミカルズ社製）、イルガキュアー５００（チバ・スペシャリティー・ケミカルズ社製）、イルガキュアー８１９（チバ・スペシャリティー・ケミカルズ社製）、ダロキュアーＴＰＯ（チバ・スペシャリティー・ケミカルズ社製）、エサキュアーＯＮＥ（ランベルティー社製）、エサキュアーＫＩＰ１００Ｆ（ランベルティー社製）、エサキュアーＫＴ３７（ランベルティー社製）およびエサキュアーＫＴＯ４６（ランベルティー社製）などが好ましい。
【０３２９】
上記光カチオン重合開始剤としては、例えば、イルガキュアー２５０（チバ・スペシャリティー・ケミカルズ社製）、イルガキュアー７８４（チバ・スペシャリティー・ケミカルズ社製）、エサキュアー１０６４（ランベルティー社製）、ＣＹＲＡＵＲＥ ＵＶＩ６９９０（ユニオンカーバイト日本社製）、アデカオプトマーＳＰ−１７２（旭電化社製）、アデカオプトマーＳＰ−１７０（旭電化社製）、アデカオプトマーＳＰ−１５２（旭電化社製）、アデカオプトマーＳＰ−１５０（旭電化社製）等が挙げられる。
【０３３０】
上記熱重合開始剤としては、例えば、メチルイソブチルケトンパーオキサイド、シクロヘキサノンパーオキサイド等のケトンパーオキサイド類；
イソブチリルパーオキサイド、ｏ−クロロベンゾイルパーオキサイド、ベンゾイルパーオキサイド等のジアシルパーオキサイド類；
トリス（ｔ−ブチルパーオキシ）トリアジン、ｔ−ブチルクミルパーオキサイド等のジアルキルパーオキサイド類；
２，２−ビス（４，４−ジ−ｔ−ブチルパーオキシシクロヘキシル）プロパン、２，２−ジ（ｔ−ブチルパーオキシ）ブタン等のパーオキシケタール類；
α−クミルパーオキシネオデカノエート、ｔ−ブチルパーオキシピバレート、２，４，４−トリメチルペンチルパーオキシ−２−エチルヘキサノエート、ｔ−ブチルパーオキシ−２−エチルヘキサノエート、ｔ−ブチルパーオキシ−３，５，５−トリメチルヘキサノエート等のアルキルパーエステル類；
ジ−３−メトキシブチルパーオキシジカーボネート、ビス（４−ｔ−ブチルシクロヘキシル）パーオキシジカーボネート、ｔ−ブチルパーオキシイソプロピルカーボネート、ジエチレングリコールビス（ｔ−ブチルパーオキシカーボネート）等のパーカボネート類等が挙げられる。
【０３３１】
上記光重合開始剤および熱重合開始剤の使用量は、化合物（Ｉ）および（ＩＩ）の合計に対して、好ましくは０．１〜２０重量％の範囲、より好ましくは０．５〜１０重量％の範囲、さらに好ましくは１〜５重量％の範囲である。
【０３３２】
上記光重合開始剤を使用する場合には、光重合促進剤を併用してもよい。光重合促進剤としては、例えば、２，２−ビス（２−クロロフェニル）−４，５'−テトラフェニル−２'Ｈ−＜１，２'＞ビイミダゾルイル、トリス（４−ジメチルアミノフェニル）メタン、４，４'−ビス（ジメチルアミノ）ベンゾフェノン、２−エチルアントラキノン、カンファーキノン等が挙げられる。
【０３３３】
本発明の架橋樹脂からなる単層膜を、例えば防汚材料または防曇材料として使用し、長期間外部に曝されても変質しないようにするためには、本発明の組成物に、さらに紫外線吸収剤、ヒンダードアミン系光安定剤を添加した耐候処方の組成物とすることが望ましい。
【０３３４】
上記紫外線吸収剤は特に限定はされず、例えば、ベンゾトリアゾール系紫外線吸収剤、トリアジン系紫外線吸収剤、ベンゾフェノン系紫外線吸収剤、ベンゾエート系紫外線吸収剤、プロパンジオック酸エステル系紫外線吸収剤、オキサニリド系紫外線吸収剤等の種々の紫外線吸収剤を用いることができる。
【０３３５】
上記紫外線吸収剤としては、例えば、２−（２Ｈ−ベンゾトリアゾール−２−イル）−ｐ−クレゾール、２−（２Ｈ−ベンゾトリアゾール−２−イル）−４−ｔｅｒｔ−ブチルフェノール、２−（２Ｈ−ベンゾトリアゾール−２−イル）−４，６−ジ−ｔｅｒｔ−ブチルフェノール、２−（２Ｈ−ベンゾトリアゾール−２−イル）−４，６−ビス（１−メチル−１−フェニルエチル）フェノール、２−（２Ｈ−ベンゾトリアゾール−２−イル）−４−（１，１，３，３−テトラメチルブチル）−６−（１−メチル-１−フェニルエチル）フェノール、２−（２Ｈ−ベンゾトリアゾール−２−イル）−４−（３−オン−４−オキサ−ドデシル）−６−ｔｅｒｔ−ブチル−フェノール、２−｛５−クロロ（２Ｈ）−ベンゾトリアゾール−２−イル｝−４−（３−オン−４−オキサ−ドデシル）−６−ｔｅｒｔ−ブチル−フェノール、２−｛５−クロロ（２Ｈ）−ベンゾトリアゾール−２−イル｝−４−メチル-６−ｔｅｒｔ−ブチル−フェノール、２−（２Ｈ−ベンゾトリアゾール−２−イル）−４，６−ジ−ｔｅｒｔ−ペンチルフェノール、２−｛５−クロロ（２Ｈ）−ベンゾトリアゾール−２−イル｝−４，６−ジ−ｔｅｒｔ−ブチルフェノール、２−（２Ｈ−ベンゾトリアゾール−２−イル）−４−ｔｅｒｔ−オクチルフェノール、２−（２Ｈ−ベンゾトリアゾール−２−イル）−４−メチル６−ｎ−ドデシルフェノール、メチル-３−｛３−（２Ｈ−ベンゾトリアゾール−２−イル）−５−ｔｅｒｔ−ブチル−４−ヒドロキシフェニル｝プロピオネート／ポリエチレングリコール３００の反応生成物等のベンゾトリアゾール系紫外線吸収剤；
２−（４−フェノキシ−２−ヒドロキシ−フェニル）−４，６−ジフェニル−１，３，５−トリアジン、２−（２−ヒドロキシ−４−オキサ−ヘキサデシロキシ）−４，６−ジ（２，４−ジメチル-フェニル）−１，３，５−トリアジン、２−（２−ヒドロキシ−４−オキサ−ヘプタデシロキシ）−４，６−ジ（２，４−ジメチル-フェニル）−１，３，５−トリアジン、２−（２−ヒドロキシ−４−ｉｓｏ−オクチロキシ−フェニル）−４，６−ジ（２，４−ジメチル-フェニル）−１，３，５−トリアジン、商品名チヌビン４００（チバ・スペシャリティー・ケミカルズ株式会社製）、商品名チヌビン４０５（チバ・スペシャリティー・ケミカルズ株式会社製）、商品名チヌビン４６０（チバ・スペシャリティー・ケミカルズ株式会社製）、商品名チヌビン４７９（チバ・スペシャリティー・ケミカルズ株式会社製）等のトリアジン系紫外線吸収剤；
２−ヒドロキシ−４−ｎ−オクトキシベンゾフェノン等のベンゾフェノン系紫外線吸収剤；
２，４−ジ−ｔｅｒｔ−ブチルフェニル−３，５−ジ−ｔｅｒｔ−ブチル−４−ヒドロキシベンゾエート等のベンゾエート系紫外線吸収剤；
プロパンジオック酸−｛（４−メトキシフェニル）−メチレン｝−ジメチルエステル、商品名ホスタビンＰＲ−２５（クラリアント・ジャパン株式会社製）、商品名ホスタビンＢ−ＣＡＰ（クラリアント・ジャパン株式会社製）等のプロパンジオック酸エステル系紫外線吸収剤；
２−エチル−２'−エトキシ−オキサニリド、商品名Ｓａｎｄｕｖｏｒ ＶＳＵ（クラリアント・ジャパン株式会社製）等のオキサニリド系紫外線吸収剤等が挙げられる。これら紫外線吸収剤の中でもトリアジン系紫外線吸収剤が好ましい傾向にある。
【０３３６】
上記ヒンダードアミン系光安定剤（Ｈｉｎｄｅｒｅｄ Ａｍｉｎ Ｌｉｇｈｔ Ｓｔａｂｉｌｉｚｅｒｓ：略称ＨＡＬＳ）は、通常、２，２，６，６−テトラメチルピペリジン骨格を有する化合物の総称であり、分子量により、低分子量ＨＡＬＳ、中分子量ＨＡＬＳ、高分子量ＨＡＬＳおよび反応型ＨＡＬＳに大別される。ヒンダードアミン系光安定剤としては、例えば、商品名チヌビン１１１ＦＤＬ（チバ・スペシャリティー・ケミカルズ株式会社製）、ビス（１−オクチロキシ−２，２，６，６−テトラメチル-４−ピペリジル）セバケート（商品名チヌビン１２３（チバ・スペシャリティー・ケミカルズ株式会社製））、商品名チヌビン１４４（チバ・スペシャリティー・ケミカルズ株式会社製）、商品名チヌビン２９２（チバ・スペシャリティー・ケミカルズ株式会社製）、商品名チヌビン７６５（チバ・スペシャリティー・ケミカルズ株式会社製）、商品名チヌビン７７０（チバ・スペシャリティー・ケミカルズ株式会社製）、Ｎ，Ｎ'−ビス（３−アミノプロピル）エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物（商品名ＣＨＩＭＡＳＳＯＲＢ１１９ＦＬ（チバ・スペシャリティー・ケミカルズ株式会社製））、商品名ＣＨＩＭＡＳＳＯＲＢ２０２０ＦＤＬ（チバ・スペシャリティー・ケミカルズ株式会社製）、コハク酸ジメチル−１−（２−ヒドロキシエチル）−４−ヒドロキシ−２，２，６，６−テトラメチルピペリジン重縮合物（商品名ＣＨＩＭＡＳＳＯＲＢ６２２ＬＤ（チバ・スペシャリ・ティー・ケミカルズ株式会社製））、ポリ［｛６−（１，１，３，３−テトラメチル−ブチル）アミノ−１，３，５−トリアジン−２，４−ジイル｝｛（２，２，６，６−テトラメチル−４−ピペリジル）イミノ｝ヘキサメチレン｛（２，２，６，６−テトラメチルラウリル−４−ピペリジル）イミノ｝］（商品名ＣＨＩＭＡＳＳＯＲＢ９４４ＦＤ（チバ・スペシャリティー・ケミカルズ株式会社製））、商品名Ｓａｎｄｕｖｏｒ３０５０ Ｌｉｑ．（クラリアント・ジャパン株式会社製）、商品名Ｓａｎｄｕｖｏｒ３０５２ Ｌｉｑ．（クラリアント・ジャパン株式会社製）、商品名Ｓａｎｄｕｖｏｒ３０５８ Ｌｉｑ．（クラリアント・ジャパン株式会社製）、商品名Ｓａｎｄｕｖｏｒ３０５１ Ｐｏｗｄｅｒ．（クラリアント・ジャパン株式会社製）、商品名Ｓａｎｄｕｖｏｒ３０７０ Ｐｏｗｄｅｒ．（クラリアント・ジャパン株式会社製）、商品名ＶＰ Ｓａｎｄｕｖｏｒ ＰＲ−３１（クラリアント・ジャパン株式会社製）、商品名ホスタビンＮ２０（クラリアント・ジャパン株式会社製）、商品名ホスタビンＮ２４（クラリアント・ジャパン株式会社製）、商品名ホスタビンＮ３０（クラリアント・ジャパン株式会社製）、商品名ホスタビンＮ３２１（クラリアント・ジャパン株式会社製）、商品名ホスタビンＰＲ−３１（クラリアント・ジャパン株式会社製）、商品名ホスタビン８４５（クラリアント・ジャパン株式会社製）、商品名ナイロスタッブＳ−ＥＥＤ（クラリアント・ジャパン株式会社製）等が挙げられる。
【０３３７】
上記紫外線吸収剤およびヒンダードアミン系光安定剤の添加量は、特に限定はされないが、化合物（Ｉ）および（ＩＩ）の合計に対して、紫外線吸収剤は、通常０．１〜２０重量％、好ましくは０．５〜１０重量％であり、ヒンダードアミン系光安定剤は、通常０．１〜１０重量％、好ましくは０．５〜５重量％、より好ましくは１〜３重量％の範囲である。紫外線吸収剤、ヒンダードアミン系光安定剤の添加量が上記範囲を超える場合には、上記組成物の重合が不十分な場合がある。
【０３３８】
本発明の組成物が、化合物（Ｉ）および化合物（ＩＩ）に加え界面活性剤（ＩＩＩ）を含む場合、その組成物に溶剤を含まない場合でも、親水基が表面に偏析した架橋樹脂からなる単層膜が得られ得る。
【０３３９】
上記場合であっても、組成物から架橋樹脂からなる単層膜を作製する際の作業性などを考慮すると、本発明の組成物には溶剤を含んでいてもよい。
上記溶剤としては、表面が親水性となる架橋樹脂が得られる限り特に制限はないが、組成物に含まれる構成成分に対して反応したり、該構成成分と塩を形成したりするなど相互作用の強すぎる溶剤、および沸点が高すぎる溶剤、例えば沸点が２００℃を超える溶剤は好ましくない。例えば、エタノールアミン、ジエタノールアミン、トリエタノールアミン、Ｎ−エチル−エタノールアミン、Ｎ−（２−エチルヘキシル）エタノールアミン、Ｎ−ブチル−ジエタノールアミン、Ｎ−ヘキシル−ジエタノールアミン、Ｎ−ラウリル−ジエタノールアミン、Ｎ−セチル−ジエタノールアミンなどのヒドロキシエチルアミノ構造を有するエタノールアミン系化合物〔ＮＲａＲｂ（ＣＨ2ＣＨ2ＯＨ）：  ＲａおよびＲｂは独立して、水素、炭素数１〜１５のアルキル基、またはＣＨ2ＣＨ2ＯＨ基である。〕は、化合物（Ｉ）に含まれる親水基と相互作用、例えばスルホン酸基に代表されるアニオン性親水基とは塩または塩に近い形を形成しやすく、また蒸発しにくいため、塗布した混合物から溶剤を除去しようとしても、外気に接する表面へ移動しにくく内部に残留する傾向にある。したがって、化合物（Ｉ）に含まれる親水基が、塗布物の外気に接する表面への傾斜（集中化）起こりにくい傾向にある。そのため、上記エタノールアミン系化合物は溶剤としては望ましくない。
【０３４０】
上述のような溶剤を除き、化合物（Ｉ）、化合物（ＩＩ）、界面活性剤（ＩＩＩ）、および化合物（ＩＶ）の溶解性などを考慮して、適切な溶媒を使用することができる。
本発明で好ましく用いられる溶剤としては、例えば、メタノール、エタノール、イソプロパノール（ＩＰＡ）、１−プロパノール、１−ブタノール、イソブタノール、２−ブタノール、１−ペンタノール（１−アミルアルコール）、イソペンタノール、メトキシエタノール、イソプロポキシエタノール、ｎ−ブトキシエタノール、１−メトキシ−２−プロパノール、２−メトキシ−１−プロパノール等の一価アルコール、エチレングリコール、１，３−プロピレングリコール、１，２−プロピレングリコール、グリセリン等の多価アルコール；
アセトン、メチルエチルケトン、２−ペンタノン、メチルイソブチルケトン、シクロヘキサノンなどのケトン；
蟻酸、酢酸、プロピオン酸などのカルボン酸；
酢酸エチル、酢酸−ｎ−プロピル、酢酸イソプロピル、酢酸−ｎ−ブチル、酢酸イソブチルなどのカルボン酸エステル；
エチレンカーボネート、１，２−プロピレンカーボネートなどの炭酸エステル；
ジエチルエーテル、ジ−ｎ−プロピルエーテル、ジイソプロピルエーテル、ジ−ｎ−ブチルエーテル、テトラヒドロフランなどのエーテル；
スルホランなどの非プロトン性スルホン；
ＤＭＳＯ（ジラウリルスルホキシド）などの非プロトン性スルホキシド；
Ｎ，Ｎ'−ジメチルホルムアミド（ＤＭＦ）、Ｎ，Ｎ'−ジメチルイミダゾリジノン（ＤＭＩ）、Ｎ，Ｎ'−ジメチルアセトアミド（ＤＭＡＣ）などのアミド；
アセトニトリル、ブチロニトリルなどのニトリル；および水、水とアルコールとの混合物等の上記化合物の混合物等の極性溶剤が挙げられる。
【０３４１】
上記溶剤は比較的極性の高い溶剤であるが、本発明の組成物に溶剤を混合する場合、極性の高い溶剤が好ましい傾向にある。極性の高い溶剤を組成物に混合すると、アニオン性親水基を有する化合物（Ｉ）が、組成物の塗布物から溶剤を除去する過程で、溶剤が塗布物の外気に接する表面から除去されることに伴って、塗布物表面（基材上に単量体組成物を含む混合物を塗布した場合には、基材との接触面とは反対の面）へ傾斜（集中化）することにより、傾斜構造が形成される。そのため、溶剤は、上記傾斜（集中化）を起こり易くするために、組成物中に含まれる上記アニオン性親水基と適度な相互作用を有することが好ましい。
【０３４２】
このような極性を表す指標として、溶解パラメーター（ＳＰ値）が広く知られている。溶解パラメーター（ＳＰ値）は以下に示す簡易計算法によって容易に計算することができる。
【０３４３】
溶解パラメーターσの計算式
１）１ｍｏｌ当たりの蒸発潜熱
Ｈｂ＝２１×（２７３＋Ｔｂ）  （単位：ｃａｌ／ｍｏｌ），Ｔｂ：沸点（℃）
２）２５℃での１ｍｏｌ当たりの蒸発潜熱
Ｈ２５＝Ｈｂ×｛１＋０．１７５×（Ｔｂ−２５）／１００｝  （単位：ｃａｌ／ｍｏｌ），Ｔｂ：沸点（℃）
３）分子間結合エネルギー  Ｅ＝Ｈ２５−５９６  （単位：ｃａｌ／ｍｏｌ）
４）溶剤１ｍｌ（ｃｍ3）当たりの分子間結合エネルギー
Ｅ１＝Ｅ×Ｄ／Ｍｗ  （単位：ｃａｌ／ｃｍ3），Ｄ：密度（ｇ／ｃｍ3），ＭＷ：分子量
５）溶解パラメーター（ＳＰ値）  σ＝（Ｅ１）1/2  （単位：ｃａｌ／ｃｍ3）1/2
上記極性溶剤の中では、簡易計算法によって計算された溶解度パラメーター（ＳＰ値）σ（ｃａｌ／ｃｍ3）1/2が、９．０以上の溶剤が好ましく、９．３以上の溶剤がより好ましく、９．５以上であればさらに好ましい。溶解度パラメーター（ＳＰ値）が上記値未満の溶剤を大量に含有する組成物を透光性基材に塗布して塗膜を形成させた場合、得られる本発明の架橋樹脂からなる単層膜の構造、具体的にはアニオン性親水基の傾斜構造（表面集中化）が不完全になり易く、親水性が低下する傾向にある。
【０３４４】
上記好ましい溶解度パラメーターの範囲にある溶剤としては、例えば、メタノール、エタノール、１−プロパノール、イソプロパノール（ＩＰＡ）、１−ブタノール、イソブタノール、１−ペンタノール（１−アミルアルコール）、シクロヘキサノール、１−メトキシ−２−プロパノール、２−メトキシ−１−プロパノール（メトキシプロパノール）、２−メトキシ−１−エタノール（メトキシエタノール）、２−エトキシ−１−エタノール（エトキシエタノール）、アセトニトリル、および水等が挙げられる。
【０３４５】
また、本発明の組成物が、化合物（Ｉ）、化合物（ＩＩ）、および界面活性剤（ＩＩＩ）を含む場合には、ＳＰ値が９．３未満の溶媒を用いた場合であっても、その組成物から親水基が表面に偏析した架橋樹脂が得られる。
【０３４６】
上記好ましいＳＰ値の範囲にある溶剤としては、例えば、メタノール、エタノール、１−プロパノール、イソプロパノール（ＩＰＡ）、１−ブタノール、イソブタノール、１−ペンタノール（１−アミルアルコール）、イソペンタノール、２−ペンタノール、３−ペンタノール、シクロヘキサノール、１−メトキシ−２−プロパノール（メトキシプロパノール）、２−メトキシ−１−プロパノール、２−メトキシ−１−エタノール（メトキシエタノール）、２−イソプロポキシ−１−エタノール、アセトニトリル、および水等が挙げられる。これら溶剤の中でも、メタノール、エタノール、１−プロパノール、１−ブタノール、１−ペンタノール（１−アミルアルコール）などの、ＳＰ値で９．０（ｃａｌ／ｃｍ3）1/2以上の１級アルコール、および１−メトキシ−２−プロパノール（メトキシプロパノール）、２−メトキシ−１−エタノール（メトキシエタノール）、２−イソプロポキシ−１−エタノール等のＳＰ値で９．０（ｃａｌ／ｃｍ3）1/2以上のアルコキシアルコールがより好ましい。
【０３４７】
本発明の組成物に含まれる溶剤の量は、本発明により得られる単層膜の物性、経済性等を考慮して適宜決定できる。
溶剤の使用量は、上記組成物に含有される固形分（化合物（Ｉ）〜（ＩＶ）、必要に応じて含まれるシリカ（Ｖ）および上記添加剤の合計量）の濃度（固形分／（固形分＋溶剤）×１００）で、通常１重量％以上、好ましくは１０〜９０重量％、より好ましくは２０〜８０重量％、さらに好ましくは３０〜７０重量％の範囲である。
【０３４８】
上記組成物には、必要に応じて、上記添加剤以外の添加剤を添加してもよい。例えば、得られる架橋樹脂の機械的および熱的強度を向上させたり、光応答性および殺菌性等を付与する目的等で、本発明の組成物中に酸化チタン、その他の金属および金属酸化物等を添加することもでき、得られる架橋樹脂の屈折率を高くする目的等で、硫黄原子を有する化合物を添加することもでき、殺菌性、抗菌性を付与する目的等で、銀、リチウム等の金属塩、ヨウ素およびヨードニウム塩等を上記組成物に添加することができる。これら添加剤の添加量は、その目的に応じて適宜設定できるが、化合物（Ｉ）および化合物（ＩＩ）の合計に対して、通常０．０１〜２００重量％の範囲、好ましくは０．１〜１００重量％の範囲である。
【０３４９】
本発明の組成物が上記溶剤を含む場合には、透光性基材に組成物を塗布後、後述する重合を行う前に、加熱等により溶剤を充分除去することが好ましい。上記組成物からの溶剤の除去が不十分な場合、化合物（Ｉ）に由来する親水基（アニオン性親水基、カチオン性親水基、および水酸基から選ばれる少なくとも１つの親水基）が、塗布物の外気に接する表面への移動がより少なくなるため、得られる架橋樹脂の親水性等がより小さくなる傾向にある。また、塗布物の外気に接する表面に上記親水基が移動した場合であっても、上記組成物中に溶媒が残存すると、外気に接する表面に存在する大気（疎水性）との反発する相互作用が働き、塗布物の内部へその親水基がより移動しやすくなる傾向にある。そのため、得られる架橋樹脂からなる単層膜の親水基の外気に接する表面への傾斜が不十分になる場合があり、また親水性が低下する場合があり、さらに基材との密着性も低下する傾向にある。したがって、上記組成物中の重合直前の残存溶剤はより少ない方が好ましい傾向にあり、通常１０重量％以下、好ましくは５重量％以下、より好ましくは３重量％以下、さらに好ましくは１重量％以下である。
【０３５０】
溶剤除去の際の温度は適時決められるが、通常室温〜２００℃の範囲、好ましくは３０〜１５０℃の範囲、さらに好ましくは４０〜１２０℃、特に好ましくは４０〜１００℃の範囲である。
【０３５１】
上記組成物からの溶剤除去のための時間は適時決定すればよいが、生産性を考慮した場合、短時間の方が好ましい傾向にある。例えば、通常３０分以下、好ましくは１０分以下、より好ましくは５分以下、さらに好ましくは３分以下、特に好ましくは２分以下の時間で溶剤除去すればよい。溶剤除去の際の雰囲気は大気でも窒素等の不活性ガスでも構わないが、雰囲気の湿度が低い方が得られる架橋樹脂からなる単層膜の外観が悪化（ゆず肌、透明性低下など）しないなど好ましい傾向にある。具体的には、雰囲気の湿度は８０％以下が好ましく、７０％以下がより好ましく、６５％以下がさらに好ましく、６０％以下がよりさらに好ましく、５５％以下が特に好ましい。
【０３５２】
風を伴い溶剤を除去する場合の風速は、好ましくは３０ｍ／秒以下、より好ましくは０．１〜３０ｍ／秒の範囲、さらに好ましくは０．２〜２０ｍ／秒の範囲、特に好ましくは０．３〜１０ｍ／秒の範囲である。
【０３５３】
溶剤除去の際の圧力は特に限定されず、常圧または減圧が比較的に好ましいが、微加圧であってもよい。
本発明の上記組成物を透光性基材に塗布して重合することにより、本発明の架橋樹脂からなる単層膜で透光性基材が被覆された透光部材が得られる。上記重合方法には特に制限はなく、例えば、熱または放射線を用いて、あるいは両者を併用して重合することができる。
【０３５４】
上記重合は大気下で行うこともできるが、窒素等の不活性ガス雰囲気下で行った場合は重合時間を短縮できる点で好ましい。
熱を用いて重合する場合、通常、上記組成物に有機過酸化物等の熱ラジカル発生剤を加え室温から３００℃以下の範囲で加熱する。
【０３５５】
放射線を用いて重合する場合、放射線としては波長領域が０．０００１〜８００ｎｍ範囲のエネルギー線を用いることができる。上記放射線は、α線、β線、γ線、Ｘ線、電子線、紫外線、可視光等に分類されおり、上記混合物の組成に応じて適宜選択して使用できる。これら放射線の中でも紫外線が好ましく、紫外線の出力ピークは、好ましくは２００〜４５０ｎｍの範囲、より好ましくは２３０〜４４５ｎｍの範囲、さらに好ましくは２４０〜４３０ｎｍ範囲、特に好ましくは２５０〜４００ｎｍの範囲である。上記出力ピークの範囲の紫外線を用いた場合には、重合時の黄変および熱変形等の不具合が少なく、且つ紫外線吸収剤を添加した場合も比較的に短時間で重合を完結できる。
【０３５６】
また、上記組成物中に紫外線吸収剤、ヒンダードアミン系安定剤が添加されている場合には、出力ピークが２５０〜２８０ｎｍまたは３７０〜４３０ｎｍの範囲の紫外線を用いることが好ましい。
【０３５７】
放射線により上記組成物の重合を行う場合には、酸素による重合阻害を回避する目的で、上記組成物を透光性基材に塗布して、必要に応じて組成物に含まれる溶剤の除去等を行った後、該塗布層を被覆材（フィルム等）で被覆し放射線を照射して重合してもよい。被覆材で該塗布層を被覆する際には、該塗布層と被覆材との間に空気（酸素）を含まないように密着することが望ましい。酸素を遮断することにより、例えば、（光）重合開始剤量および放射線照射量を減らせる場合がある。
【０３５８】
上記被覆材としては、酸素が遮断される材料であれば如何なる材料および形態でも構わないが、操作性の面からフィルムが好ましく、それらフィルム中でも放射線重合が容易な透明フィルムが好ましい。フィルムの厚さは通常３〜２００μｍの範囲であり、それらの中でも５〜１００μｍが好ましく、１０〜５０μｍであればさらに好ましい。
【０３５９】
上記被覆材として好ましく用いられるフィルムの材質としては、例えば、ポリビニルアルコール（ＰＶＡ）、エチレン・ビニルアルコール共重合体等のビニルアルコール系重合体、ポリアクリルアミド、ポリイソプロピルアクリルアミド、ポリアクリロニトリル、ポリカーボネート（ＰＣ）、ポリメチルメタクリレート（ＰＭＭＡ）、ポリエチレンテレフタレート（ＰＥＴ）、ポリスチレン（ＰＳ）、二軸延伸ポリプロピレン（ＯＰＰ）が挙げられる。
【０３６０】
なお、装置は高価だが、０．０１〜０．００２ｎｍの範囲の電子線を放射線として用いると、短時間で重合が完結できるため好ましい。
このようにして得られた本発明の架橋樹脂からなる単層膜では、アニオン性親水基（典型的にはスルホン酸基、カルボキシル基、リン酸基）カチオン性親水基、および水酸基から選ばれる少なくとも１種の親水基の表面濃度（Ｓａ）と、これら親水基の単層膜の膜厚１／２地点における深部濃度（Ｄａ）の傾斜度（親水基濃度比）（Ｓａ／Ｄａ）が通常１．１以上であり、好ましくは１.２以上、より好ましくは１．３以上であり、さらに好ましくは１．５以上である。なお傾斜度（親水基濃度比）（Ｓａ／Ｄａ）は通常２０．０以下である。
【０３６１】
上記単層膜は、透光性基材の表面の少なくとも一部を被覆するように設けられている。そしてこの単層膜中では、上記親水基が、基材側の膜深部から表面まで分布し、特に単層膜が外気と接する最表面に多く分布するように濃度差（傾斜度（親水基濃度比）（Ｓａ／Ｄａ））を有している。なお、上記単層膜は透光性基材の少なくとも片面に設けられていればよく、透光性基材の複数の面に設けられていてもよい。
【０３６２】
これは、上記組成物を透光性基材に塗布して、熱、放射線等により重合すると、アニオン性親水基、カチオン性親水基、および水酸基から選ばれる少なくとも１種の親水基が外気に接する表面に自己集合した後、架橋樹脂からなる単層膜が形成されるためであると考えられる。
【０３６３】
このように、本発明の架橋樹脂からなる単層膜は、その表面に上記親水基が高濃度で存在するので、防曇性、防汚性またはセルフクリーニング性、帯電防止性または埃付着防止性等に優れる。
【０３６４】
上記傾斜度（親水基濃度比）は、所定の単層膜サンプルを斜めに切断し、単層膜の外気に接していた表面と、単層膜の膜厚１／２地点とにおける、アニオン性親水基（例えば、スルホン酸基、カルボキシル基、リン酸基など）、カチオン性親水基（例えば、４級アンモニム基など）、および水酸基を有する基の濃度を、飛行時間型２次イオン質量分析装置（ＴＯＦ−ＳＩＭＳ）を用いてフラグメントイオン強度としてそれぞれ測定して、その値（相対強度）から求める。
【０３６５】
上記単層膜の水接触角は通常５０°以下であり、好ましくは３０°以下であり、より好ましくは２０°以下、さらに好ましくは１０°以下である。
水接触角が上記数値以下の単層膜は、親水性が高く、水となじみ（濡れ）やすく親水性材料として優れる。そのため、例えば、防曇材料、防曇被膜（以下、防曇コートとも言う）、易洗浄性材料、防汚被膜またはセルフクリーニングコート、並びに帯電防止材、帯電防止被膜またはほこり付着防止コート等に有用である。そのため内視鏡に用いた場合は、膜表面に水滴が広がり水膜を形成させることができるため防曇効果に優れ、また、水、血液等の汚れとコーティング面の間に入り込み汚れを浮かせて除去することができるため易洗浄効果に優れている。さらに親水性の単層膜は、水が広がることにより蒸発面積が拡大し、蒸発速度が向上して乾燥が早くなる。
【０３６６】
上記水接触角が３０°以下、好ましくは２０°以下、より好ましくは１０°以下である場合は、上記単層膜は、防曇性、易洗浄性の観点で特に好ましく用いられる。なお、上記水接触角は通常０°以上である。
【０３６７】
界面活性剤(ＩＩＩ)を含む組成物を重合することにより、溶剤なしで化合物（Ｉ）に由来する親水基が、架橋樹脂からなる単層膜の表面へ偏析（傾斜化）することが可能となり、より幅広い条件で高親水性の単層膜が得られるようになとともに、化合物（Ｉ）と化合物（ＩＩ）の分離を抑制する相溶効果と思われる効果により、架橋樹脂の透明性も相対的に高められる。また、極性溶剤の蒸発に同伴させて表面に偏析（傾斜化）させる従来の方法（例えば、国際公開２００７／０６４００３号公報）では傾斜化できなかった一般的な親水性の重合性化合物（例えば、国際公開２００７／０６４００３号公報で請求項に記載された範囲の化合物を除く親水性重合性化合物）を含む組成物からも、界面活性剤(ＩＩＩ)を含むことにより、親水基が表面に偏在（傾斜化）した架橋樹脂からなる単層膜が得られるようになる。また、上記公報の記載の親水性化合物を含む組成物からは、より表面に親水基が偏析（傾斜化）した、より高い親水性の架橋樹脂からなる単層膜が得られる傾向になる。さらに、従来では傾斜化が困難だった溶解パラメーター（ＳＰ値）が９．３未満の低極性溶剤を使用しても、比較的容易に表面に親水基が偏析（傾斜化）した架橋樹脂からなる単層膜が得られるようになる。したがって、高い親水性と透明性を有する架橋樹脂からなる単層膜が透光性基材の表面の少なくとも一部に被覆された透光性部材が従来よりも容易に幅広い材料で得られるようになった。
【０３６８】
また、界面活性剤(ＩＩＩ)（典型的には化合物(ＩＩＩ’)）または化合物(ＩＶ)を含む組成物を重合することにより、レベリング性に優れる架橋樹脂からなる単層膜が得られる。特に、界面活性剤(ＩＩＩ)（典型的には化合物(ＩＩＩ’)）が組成物に含まれる場合には、さらに高い親水性の単層膜が得られる。また、このような高い表面平滑性（レベリング性）を有する単層膜は、外部からの攻撃（例えば熱水等による浸食）も受けにくく、耐久性も向上する傾向にある。
【０３６９】
また、界面活性剤(ＩＩＩ)（典型的には化合物(ＩＩＩ’)）および（ＩＶ）を併用される含む組成物から得られる単層膜は、界面活性剤(ＩＩＩ)を単独で含まれる場合よりも、さらに高い表面平滑性（レベリング性）を有する単層膜が得られる傾向にある。
【０３７０】
上記単層膜の膜厚は、内視鏡用透光性部材の用途により適宜決め得るが、好ましくは０．０００１〜５００μｍ、より好ましくは０．０５〜５００μｍ、より好ましくは０．１〜３００μｍ、さらに好ましくは０．５〜１００μｍ、さらに好ましくは１〜５０μｍである。単層膜の膜厚が０．０００１μｍ未満であると、防汚、防曇等の本発明の効果が得にくくなり、５００μｍを越えると、塗膜の白化やクラックが生じやすくなる傾向にある。
【０３７１】
上記単層膜の形成方法には特に制限はないが、例えば、上記組成物を内視鏡用の透光性基材表面に塗布した後、必要に応じて組成物に含まれる溶剤の除去等をした後、重合させることによって形成することができる。
【０３７２】
上記透光性基材としては、内視鏡用に用いられる透光性基材であれば特に制限なく用いることができ、例えば、ガラス、金属酸化物等の無機材料からなる基材、ポリアクリルアミド、ポリイソプロピルアクリルアミド、ポリアクリロニトリル、ポリメチルメタクリレート（ＰＭＭＡ）、ポリカーボネート、ポリエチレンテレフタレート、ポリエチレンナフタレート、環状オレフィン系樹脂、ポリスチレン、ポリウレタン樹脂、等の有機材料からなる基材、並びにこれらの無機材料、有機材料、さらには有機無機複合材料からなる基材の表面に塗装が施された、塗料硬化物層を有する基材等が挙げられる。
【０３７３】
透光性基材がレンズ、カバーガラス等である場合に好適な無機材料としては、光学ガラス、光学結晶等の光学無機材料が挙げられる。光学ガラスとしては、例えば、ＳｉＯ2  ７０〜７３重量％／Ａｌ2Ｏ3  １．０〜１．８重量％／Ｆｅ2Ｏ3  ０．０８〜０．１４重量％／ＣａＯ  ７〜１２重量％／ＭｇＯ  １．０〜４．５重量％／ＲａＯ  １３〜１５重量％の組成を有する物が挙げられる。光学結晶としては、例えば、合成サファイア（Ａｌ2Ｏ3結晶）などが挙げられる。
【０３７４】
また、これら透光性基材表面は必要に応じて、基材表面を活性化することを目的に、コロナ処理、オゾン処理、酸素ガスもしくは窒素ガス等を用いた低温プラズマ処理、グロー放電処理、化学薬品等による酸化処理、火炎処理等の物理的または化学的処理を施すこともできる。またこれら処理に替えてあるいはこれら処理に加えてプライマー処理、アンダーコート処理、アンカーコート処理を施してもよい。
【０３７５】
上記プライマー処理、アンダーコート処理、アンカーコート処理に用いるコート剤としては、例えば、ポリエステル系樹脂、ポリアミド系樹脂、ポリウレタン系樹脂、エポキシ樹脂、フェノール系樹脂、（メタ）アクリル系樹脂、ポリ酢酸ビニル系樹脂、ポリエチレンおよびポリプロピレン等のポリオレフィン系樹脂またはその共重合体ないし変性樹脂、セルロース系樹脂等の樹脂をビヒクルの主成分とするコート剤を用いることができる。上記コート剤としては、溶剤型コート剤、水性型コート剤のいずれであってもよい。
【０３７６】
このようにして上記単層膜で表面の少なくとも一部を被覆した透光性基材を含む透光性部材は、内視鏡用の透光性部材として用いることができる。この透光性部材は、防曇性、易洗浄性、速乾性に優れる。
【０３７７】
また、上記透光性部材は、本発明の単層膜を形成しない面に、後述の粘着層を設けることもでき、さらに粘着層の表面に剥離フィルムを設けることもできる。基材の他の片面に粘着層を積層しておくと、本発明の単層膜を有する透光性部材を内視鏡のレンズなどの透光性を要する部分に容易に貼付できる。
【０３７８】
粘着層に用いる粘着剤は特に制限はなく、公知の粘着剤を用いることができる。粘着剤としては、例えば、アクリル系粘着剤、ゴム系粘着剤、ビニルエーテルポリマー系粘着剤、およびシリコーン粘着剤等が挙げられる。粘着層の厚さは通常２〜５０μｍの範囲、好ましくは５〜３０μｍの範囲である。
【０３７９】
また、本発明で得られる内視鏡用の単層膜を有する透光性部材では、単層膜の外気に接する表面を被覆材で被覆しておいてもよい。被覆材により被覆された単層膜および該単層膜を有する透光性部材では、輸送、保管、陳列等する際に、単層膜が傷ついたり、汚れたりするのを防ぐことができる。
【０３８０】
上記被覆材としては、放射線により重合して透光性基材の上に本発明の単層膜を形成させる際に組成物の塗膜に密着させていた前述の被覆材をそのまま上記被覆材として用いることもできる。
【０３８１】
本発明の透光性部材は、内視鏡用に用いるものであれば特に制限はなく用いることができる。内視鏡用透光性部材としては、例えば、接眼レンズ、対物レンズ、照明用レンズなどのレンズ；プリズム；カバーガラス、キャップ等のカバー部材；観察窓部材；等が挙げられる。
【０３８２】
本発明の透光性部材は内視鏡に着脱自在に取り付け可能なものであってもよい。例えば、透光性部材（例えばレンズ）と内視鏡との接合部分にそれぞれねじ切り加工を施した、内視鏡に着脱自在に取り付け可能にすればよい。また透光性部材（例えばカバー部材）の内視鏡との接合部分の少なくとも一部に粘着層を設けて、内視鏡に着脱自在に取り付け可能にしてもよい。
【０３８３】
このように透光性部材が内視鏡に着脱自在に取り付け可能なものとした場合には、透光性部材を取り外し、別個に滅菌することができる。また、滅菌後この透光性部材を繰り返して使用できる。さらに、この着脱自在に取り付け可能な透光性部材は、使い捨て可能な部材として用いることもできる。
【０３８４】
本発明の透光性部材を含む内視鏡は、一般的に用いられる内視鏡であり、軟性内視鏡、硬性内視鏡、カプセル型内視鏡のいずれであってもよい。内視鏡の一般的に用途の１つは医療であり、その観察対象としては人体の種々の器官（例えば、気管支、消化管、消化器、循環器、泌尿器）が挙げられる。このような医療現場での内視鏡による観察は、診断、治療、手術などのために行われる。
【０３８５】
本発明の内視鏡では、挿入部の先端に前記内視鏡用透光性部材が配置されており、少なくとも観察対象側の外表面が前記単層膜で被覆されていることが好ましい態様である。以下、本発明の透光性部材を含む内視鏡を例示する。
【０３８６】
軟性鏡の一例としては、電子スコープが挙げられる。この電子スコープ挿入部先端は、挿入した内部を観察するための対物レンズ１、この対物レンズ１の結像面に配置されたＣＣＤユニット２、この対物レンズ１の先端に設けられた先端レンズ１１、観察面を照明するためのライトガイド３、このライトガイド３からの照明光を広げるための照明用レンズ４、この照明用レンズ４の先端に設けられた先端レンズ４１、および対物レンズ前面が汚染された場合などに水または空気の吹き付けをするための送気・送水ノズル５が設けられている。なお、この一例では、先端レンズ１１および４１が、内視鏡の対象側の最も外側の透光性部材となっており、これら部材の観察対象側の面が観察対象側の外表面となる。
【０３８７】
この挿入部先端において、対物レンズ１前面が汚染された場合、送気・送水ノズル５から送水して水を吹き付け、その前面を洗浄するが、体内温と水温との間に差がある場合は、対物レンズ１前面が体内の水蒸気により曇る場合がある。
【０３８８】
この電子スコープの挿入部先端においては、対物レンズ１の先端レンズ１１の第１面（外面）を、本発明の内視鏡用コーティング組成物の架橋樹脂からなる単層膜で被覆して、防汚、防曇効果が得られるようにしている。
【０３８９】
なお、対物レンズ１の先端レンズ１１の第１面（外面）だけでなく、第２面（内面）も上述の単層膜で被覆されていてもよい。このように内部の第２面も単層膜で被覆すれば、先端レンズ１１の周囲から万が一内視鏡内部に水蒸気が入った場合でも、防汚、防曇効果をより強力に発揮できるようになる。
【０３９０】
また、この電子スコープの例では、照明用レンズ４の先端レンズ４１の第１面（外面）、さらに必要に応じてその第２面（内面）に同様の単層膜が被覆されていてもよい。このように単層膜で照明用レンズを被覆することにより、水蒸気による照明用レンズ４の曇りに基づく照明光量の低下を抑止できる。
【０３９１】
軟性鏡の他の一例としては、側視型ファイバースコープが挙げられる。この側視型ファイバースコープの挿入部先端は、挿入した内部の側方を観察するための対物レンズ１、この対物レンズ１の結像面に入射端面が配置されたイメージガイド（光ファイバー束）１２、この対物レンズ１の先端に設けられた先端レンズ１１、観察面を照明するためのライトガイド３、このライトガイド３からの照明光を広げるための照明用レンズ４、対物レンズ１前面が汚染された場合などに水または空気の吹き付けをするための送気・送水ノズル５とが設けられている。なお、この一例では、先端レンズ１１および照明用レンズ４が、内視鏡の対象側の最も外側の透光性部材となっており、これら部材の観察対象側の面が観察対象側の外表面となる。
【０３９２】
この挿入部先端において、対物レンズ１の先端レンズ１１は光路を側方に向ける反射プリズムを兼ねており、また、照明用レンズ４は凹レンズ１枚からなる。
この一例においても、同様に、対物レンズ１の先端レンズ１１の第１面（外面）、さらに必要に応じて第２面（プリズム入射面）を本発明の内視鏡用コーティング組成物の架橋樹脂からなる単層膜で被覆して、防汚、防曇効果が得られるようにしている。さらに、照明用レンズ４のの第１面（外面）、さらに必要に応じてその第２面（内面）に同様の単層膜が被覆されていてもよい。
【０３９３】
硬性鏡の一例としては、一体に直線状に連続している接眼部１５と挿入部１６とからなる物が挙げられる。この挿入部１６の先端には対物レンズ２１が、接眼部１５のアイピース１７内には接眼レンズ２２が取り付けられ、対物レンズ２１から接眼レンズ２２の間にはイメージ伝送レンズ系２３が配置されている。また、照明のため、接眼部１５の側方に設けられたライトガイドケーブルコネクター１８から挿入部１６先端までにライトガイド２４が配置され、その照明用先端が対物レンズ２１と同じ方向に露出している。そして、対物レンズ２１の前面には対物カバーガラス２５（典型的にはサファイア製）が配置され、同様に、接眼レンズ２２の観察側には接眼カバーガラス２６が配置されている。なお、この一例では、カバーガラス２５が、内視鏡の対象側の最も外側の透光性部材となっており、これら部材の観察対象側の面が観察対象側の外表面となる。
【０３９４】
上記硬性鏡においても、内視鏡下の外科手術などにおいて腹腔内にこの挿入部１６を挿入したとき、体内温と室温との間に差があると、体内の水蒸気により対物カバーガラス２５の外面が曇ってしまう場合がある。また、その対物カバーガラス２５の表面に血液や粘液などの異物が付着して視界が得られない場合がある。その場合、対物カバーガラス２５の表面への送水および送気は内視鏡の手元側操作部における弁切替え操作によって行う。送水は、送水管路を通じて送り込まれた洗浄用水を観察用の対物カバーガラス２５の表面に吹き付けることにより行い、この送水により対物カバーガラス２５の表面に付着している血液や粘液などの異物が洗浄できる。この送水を行った後、送気管路を通じて送り込まれる空気を観察用カバーガラス２５の表面に吹き付けて、表面に残っている水分を除去乾燥させる。
【０３９５】
しかし、上記一連の操作によっても、微細な玉状の水滴が対物用カバーガラス２５の表面に付着したままの状態となり、光の乱反射により視認性に支障を来たし、また、観察継続が困難となる場合がある。
【０３９６】
そこで、この一例においても、対物カバーガラス２５の外面を本発明の内視鏡用コーティング組成物の架橋樹脂からなる単層膜で被覆して、防汚、防曇効果が得られるようにしてある。
【０３９７】
さらに、この硬性鏡の一例では、接眼カバーガラス２６の外面にも同様に本発明の内視鏡用コーティング組成物の架橋樹脂からなる単層膜で被覆されていることがより好ましい態様である。
【０３９８】
上記例示の硬性鏡にＴＶカメラを接続した態様も好ましい一態様である。この態様では、上記例示の硬性鏡接眼部１５のアイピース１７に撮像レンズ３１を内蔵するアダプター３０の一端が接続され、アダプター３０の他端には、カメラヘッド５０が接続される。カメラヘッド５０内には、ローパスフィルターと赤外線カットフィルターからなるフィルター５２を介して、アダプター３０内の撮像レンズ３１の結像面に相当する位置にＣＣＤ５１が配置されており、ＣＣＤ５１からの信号は、信号ケーブル５４を経てコントロールユニット５５に供給されるようになっている。
【０３９９】
コントロールユニット５５には、ＴＶ表示装置が接続されており、撮像レンズ３１によってＣＣＤ５１の撮像面上に結像された硬性鏡による観察像を拡大して表示できるようになっている。
【０４００】
硬性鏡とアダプター３０とカメラヘッド５０との接続は、手術室での内視鏡の使用前に行われるが、接続部間の密閉された空間内の水蒸気がレンズ面あるいはカバーガラス上に結露して曇り、観察像を明瞭に表示できない場合がある。そこで、この一例では、硬性鏡のアイピース１７内の接眼レンズ２２の観察側に設けたカバーガラス２６、アダプター３０内の撮像レンズ３１の入射側および射出側に設けたカバーガラス３３、およびカメラヘッド５０の入射側に設けたカバーガラス５３の外面、それぞれが、本発明の内視鏡用コーティング組成物の架橋樹脂からなる単層膜によってそれぞれ被覆され、防汚、防曇効果が得られるようにすることが望ましい。
【０４０１】
上記具体例では、内視鏡に含まれる透光性部材への単層膜の被覆は、内視鏡等の組み立て前に行うものであったが、内視鏡を組み立てた後、あるいは、内視鏡の使用前に、着脱自在に取り付け可能な透光性部材（例えば、着脱自在に取り付け可能なカバー材）を内視鏡に接合することにより、少なくとも観察対象側の内視鏡の外表面が前記単層膜によって被覆されているようにしてもよい。
【０４０２】
本発明の内視鏡用透光性部材に被覆された単層膜は、滅菌（水蒸気滅菌）処理を行っても、防曇性、防汚性などが損なわれることはない。そのため、長期にわたって内視鏡の防曇、防汚効果を持続することが可能となる。
【実施例】
【０４０３】
以下、実施例等により本発明をさらに詳細に説明するが、本発明がこれら実施例のみに限定されるものではない。
なお、本発明において被膜の物性評価は、下記のようにして行った。
【０４０４】
＜水接触角の測定＞
協和界面科学社製の水接触角測定装置ＣＡ−Ｖ型を用いて、１サンプルについて３箇所測定し、これら値の平均値を水接触角の値とした。
【０４０５】
＜密着性の評価＞
ＪＩＳＫ５６００−５−６に従い、カッターを用いて積層膜に縦横方向にそれぞれ２ｍｍ間隔で６本ずつ切れ込みを入れることで２５マスの碁盤目を作り、ニチバン社のセロテープ（ＣＴ−２４）を碁盤目が形成された積層膜に貼り、剥離するという試験により塗膜がどれだけ基材に残存したかで評価した。
【０４０６】
＜耐摩耗試験＞
スチールウール＃００００に荷重５００ｇかけ、塗膜上を１０往復した後で目視にて傷の有無を確認した。
【０４０７】
＜呼気防曇性の評価＞
呼気により透光性部材の表面が曇るか、曇らないかを確認した。
〔調製例１および２〕（プライマーの調製および評価）
紫外線硬化型コーティング剤  オレスター（登録商標）ＲＡ３０８１（調製例１）またはオレスター（登録商標）ＲＡ５０００ＢＡ（調製例２）（それぞれ三井化学株式会社製）に、光開始剤としてＩｒｇａｃｕｒｅ  １１７３（ＢＡＳＦ社製）、および溶剤として酢酸エチル（和光純薬株式会社製）を下記表１に示す重量比で混合し、プライマー１または２を作製した。
【０４０８】
得られたプライマー１または２をバーコーター♯６でＰＥＮ（ポリエチレンナフタレート）フィルム（７５μｍ厚：テオネックスＱ５１-Ａ４（帝人株式会社製））に塗装し、６５℃の温風乾燥機で３分間保持し、脱溶剤した後、ＵＶコンベアー（ランプシステム：Ｆ６００Ｖ／光源：無電極ランプＨバルブ／ヘレウス株式会社製）の中を、コンベアー速度８ｍ／ｍｉｎ（積算光量４００ｍＪ／ｃｍ2）で通過させてプライマー１または２を架橋させた。上述した方法にしたがって、プライマー１または２の密着性の評価を行った。結果を下記表１に示す。
【０４０９】
【表１】
2019213723.tif 000080
【０４１０】
〔実施例１および２〕
（重合性組成物１の調製）
下記表２の配合比に従い、固形分８０重量％の重合性組成物１を調製した。
【０４１１】
【表２】
2019213723.tif 000081
【０４１２】
ＳＰＡ−Ｋ：３−アクリロイルオキシプロピルスルホン酸カリウム（３−スルホプロピルアクリレートカリウム塩）
Ｓ−ＥＥＤ：ヒンダードアミン系光安定剤  商品名ナイロスタッブＳ−ＥＥＤ（クラリアント・ジャパン株式会社製）
【０４１３】
【化７９】
2019213723.tif 000082
【０４１４】
（１０重量％界面活性剤混合液の調製）
ジステアリルスルホコハク酸ナトリウム（以下ＤＳ−Ｎａと略す）１０ｇ、水３０ｇ、および１−メトキシ−２−プロパノール（純正化学株式会社製、以下ＰＧＭと略す）６０ｇをホモミキサー（プライミクス株式会社，ロボミックス（登録商標）Ｓ−ｍｏｄｅｌ）を用いて１５０００ｒｐｍで３分間かき混ぜ、固形分１０重量％のＤＳ−Ｎａ混合液を調製した。
【０４１５】
【化８０】
2019213723.tif 000083
【０４１６】
（内視鏡用コーティング組成物１の調製）
上記重合性組成物１  １０．０ｇに、上述のように調製した１０重量％ＤＳ−Ｎa混合液  ０．０８ｇ、光開始剤としてＩｒｇａｃｕｒｅ  １１７３（ＢＡＳＦ製）０．２４ｇ、および溶剤としてＰＧＭ １０．２４ｇを混合し、内視鏡用コーティング組成物１を作製した。
【０４１７】
（透光性部材の調製）
バーコーター♯６で、上記プライマー１（実施例１）または２（実施例２）をＰＥＮフィルムに塗装し、５５℃の温風乾燥機で２分間保持し、脱溶剤した後、ＵＶコンベアー（ランプシステム：Ｆ６００Ｖ／光源：無電極ランプＨバルブ／ヘレウス株式会社製）の中を、コンベアー速度８ｍ／ｍｉｎ（積算光量４００ｍＪ／ｃｍ2）で通過させて、プライマー１または２を架橋し、プライマー層で被覆されたＰＥＮフィルムを作製した。
【０４１８】
これらプライマー１および２の架橋樹脂からなるプライマー層で被覆されたＰＥＮフィルム上に、内視鏡用コーティング組成物１をバーコーター♯６で塗装し、５５℃の温風乾燥機で２分間保持し、脱溶剤した後、ＵＶコンベアー（ランプシステム：Ｆ６００Ｖ／光源：無電極ランプＨバルブ／ヘレウス株式会社製）の中を、コンベアー速度８ｍ／ｍｉｎ（積算光量４００ｍＪ／ｃｍ2）で通過させて内視鏡用コーティング組成物を架橋し、プライマー層および内視鏡用コーティング組成物の架橋樹脂からなる単層膜の積層膜で被覆されたＰＥＮフィルムを作製した。
【０４１９】
これを透光性部材の試験片とし、上述した方法にしたがって、初期状態の水接触角の測定および密着性の評価を行った。結果を下記表３に示す。
（オートクレーブ処理後の評価）
上述のようにして得られた透光性部材の試験片に、オートクレーブ中で、加圧水蒸気滅菌処理（１２０℃×３０分）を行った。その後、上述した方法にしたがって、水接触角の測定、密着性の評価、耐摩耗試験、および呼気防曇性の評価を行った結果を下記表３に示す。
【０４２０】
【表３】
2019213723.tif 000084
【産業上の利用可能性】
【０４２１】
本発明の内視鏡用コーティング組成物を重合することにより得られる架橋樹脂からなる単層膜で被覆された内視鏡用透光性部材は、水蒸気滅菌後にも優れた防曇効果を発揮するだけでなく、耐摩耗性、密着性にも優れる。そのため、上記組成物は内視鏡のコーティング剤として有用であり、この内視鏡用コーティング組成物の架橋樹脂からなる単層膜を有する内視鏡用透光性部材は、内視鏡用部材として有用である。